(57)【要約】      （修正有）【課題】生け簀網に付着をして生長をする微生物、フジツボなどが、生け簀網に付着をして生長をするのを防止する。【解決手段】ポリエチレン樹脂の内部に、カーボンブラック又は銅の微粉末等を混合をして、導電性としたポリエチレン樹脂繊維を使用して、例えば、マグロ養殖を目的とした漁網を製造する。この養殖網に、微弱な直流電流、又は交流電流を印加してマグロを養殖している養殖網の表面上にて、海水を電気分解をして、毒性が強力な次亜塩素酸カルシウムを、マグロ養殖を行なっている養殖網の表面上にて発生をさせることにより、マグロを養殖している養殖網である、生け簀網の表面上に付着をして生長をする微生物、フジツボ、パール貝、及びワカメなどが付着をして生育、及び生長をするのを防止することが出来ることを解決手段とする。【選択図】図５７
2014132888.tif 000002
【特許請求の範囲】
【請求項１】
ハマチ、タイ、及びマグロなどを養殖する生け簀網（１）である養殖網、又は定置網、又はロープなどの漁具の表面上に微生物、フジツボ、パール貝、及びワカメなどが付着をして生長をするのを防止して除去をする目的にて、ポリエチレン樹脂、又はポリエステル樹脂、又はナイロン樹脂、塩化ビニール樹脂、又はその他の単線糸（フィラメント）の原材料である樹脂（以下、略して、ポリエチレン樹脂、ポリエチレン繊維、又はペレット、又はビーズ、又はマスターバッチとする）をポリエチレン繊維の原材料であるポリエチレン樹脂の段階、又はポリエチレン繊維の段階にて、ポリエチレン樹脂の内部、又はポリエチレン繊維の内部に酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又はポリエチレン繊維の内部に塩素、又は次亜塩素酸カルシウム、又はポリエチレン繊維の内部にジクロロイソシアヌル酸ナトリウム２水塩、又はポリエチレン繊維の内部にジクロロイソシアヌル酸ナトリウム、又はポリエチレン繊維の内部にトリクロロイソシアル酸、又は農薬の合成ピレスロイド系のペルメトリン（商品名・エクスミン）、又はＤ−テトラメトリン（別名・フタルスリン）、又はレスメトリン（商品名・クリスロン）、又はフラメトリン、又はフェノトリン（商品名・スミスリン）、又はシフェノトリン、又はブラトリン、又はエトフェンプロックス（別名・ベクトロン）、又はシフルトリン、又はテフルトリン、又はビフェントリン、又はアレスリン、又はその他の合成ピレスロイド、又は有機リン系殺虫剤であるトリクロルホン、又はクロルピリホス、又はジクロルボス、又はマラソンなどの有機リン系殺虫剤、又は除草剤、又は工業用有機リン剤、又はカーバメイト剤、又はネオニコチノイドに属するニトログアニジン系、又はネオニコチノイドに属するニトログアニジン系、又はニトロメチレン系、又はピリジルメチルアミン系、又はその他の農薬、又は消毒剤、又は防腐剤としての殺菌力が強いクレドール、又はその他の消毒剤、又はその他の防腐剤、又は活性炭の微粉末、又は消石灰の微粉末（以下、略して、塩素、又は次亜塩素酸カルシウム、又はペルメトリン、又はクレゾール、又はその他の農薬、又はその他の消毒剤、又はその他の防腐剤、又は活性炭、又は消石灰とする）を、ポリエチレン樹脂の内部に混合をして、ポリエチレン繊維の内部に塩素、又は次亜塩素酸カルシウム、又はペルメトリン、又はクレゾールなどの毒性が強い農薬、又は消毒剤、又は防腐剤を練り込んで縮合反応をさせた塩素、又はポリエチレン繊維を使用して、生け簀網（１）、又は定置網、又はロープなどの漁具、又は船底塗料を制作すると、ポリエチレン樹脂、又はポリエチレン繊維の内部に練り込んでいる塩素、又は次亜塩素酸カルシウム、又は合成ピレスロイド系のペルメトリンなどが、海水中に徐々に溶解をして拡散をする毒性が強い物質の除菌効果、又は活性炭の電気的な特性、又は消石灰の殺菌効果により、生け簀網（１）、又は定置網、又はロープなどの漁具、又は船底塗料の表面上に微生物、フジツボ、パール貝、及びワカメなどが付着をして生長をすることを防止して除去をすることにより、大型魚類であるマグロ（３）などを効率よく、生け簀網（１）の内部にてマグロ（３）を養殖することを特徴としたマグロの養殖、及びその装置。
【請求項２】
えば、酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又は活性炭の微粉末、又は消石灰の微粉末、又は合成ピレスロイド系のペルメトリンなどの殺虫剤、又は殺菌剤、又は毒性が強い農薬を練り込んで縮合反応をさせた、殺菌剤入りのポリエチレン樹脂で出来ている極く小さいビーズ、例えば、直径が２ｍｍ前後のビーズ、又は殺菌剤入りのポリエチレン繊維で出来ている、極く細い繊維を、極く短く裁断をした短繊維（以下、略して、殺菌剤入りのビーズ、又はビーズ、又はペレット、又はマスターバッチとする）、又は極く小さい殺菌剤入りのビーズを、さらに、一段と極く小さく粉砕をする目的にて、ボールミル、ジェットミルなどの粉砕手段を使用して粉砕をした殺菌剤入りのビーズ（以下、略して、殺菌剤入りの微粉末とする）を、例えば、所在地が大阪市中央区道修町１−７−１にある、会社名が、コニシ株式会社が製造販売をしている、商品名が金属接着用のＫ１２０と、有機溶剤を一緒に混合をして船底塗料として船底に塗布をするか、又は従来の船底塗料として使用している有機溶剤（以下、略して、塗料とする）の内部に混入をして混合をした塗料を、船底の塗料として使用をすると、長期間、船底に付着をする微生物、フジツボ、パール貝、及びワカメ（以下、略して、フジツボとする）などが、殺菌剤を塗料の内部に練り込んでいる、極く小さいビーズ、又は殺菌剤を塗料の内部に練り込んで縮合反応をさせている微粉末である、殺菌剤を練り込んでいるポリエチレン樹脂で出来ている微粉末である、殺菌剤入りの微粉末である、殺菌剤入りの微粉末を船底に塗布をしている塗料の内部に混入をしている微粉末から海水中に徐々に殺菌剤が溶解をすることにより、船底にフジツボなどの微生物、菌子、及び胞子が付着をして成育をすることが出来ないので、船底の洗浄作業の効率が大変によくなることを特徴としたフジツボなどの付着防止、及びその付着防止方法。
【請求項３】
また、上記にて説明をした、殺菌剤、殺虫剤、及び農薬などの有機物で出来ている毒物とは異なり、無機物である金属に分類をされる銅、亜鉛、錫、鉛、鉄、アルミニウム、マグネシウム、リチウム、銀、及びカルシウム金属などの金属の微粉末、又は銅の酸化物の微粉末、又は亜鉛の酸化物の微粉末、又は錫の酸化物の微粉末、又は鉛の酸化物の微粉末、又は鉄の酸化物の微粉末、又はアルミニウムの酸化物の微粉末、又はマグネシウムの酸化物の微粉末、又はリチウムの酸化物の微粉末、又は銀の酸化物の微粉末、又はカルシウム金属などの酸化物の微粉末、又は酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又は活性炭の微粉末、又は消石灰の微粉末（以下、略して、銅の微粉末、又は銅の酸化物の微粉末とする）をポリエチレン樹脂、又はポリエチレン繊維（以下、略して、ポリエチレン繊維とする）の内部に練り込んで、銅の微粉末、又は銅の酸化物の微粉末（以下、略して、銅の微粉末とする）を練り込んだポリエチレン樹脂で出来ているポリエチレン繊維を海水中に漬けることにより、ポリエチレン繊維の内部に練り込んでいる銅の微粉末が酸化をして毒性が強い酸化銅となる。この毒性が強い銅がポリエチレン樹脂、又はポリエチレン繊維の内部から海水中に徐々に溶出、又は折出をすることにより、銅の微粉末、又は酸化銅の微粉末を練り込んだポリエチレン樹脂、又はポリエチレン繊維を使用して形成をした養殖網である生け簀網（１）の表面上には酸化銅の毒性による除菌効果、又は殺菌効果により、生け簀網（１）の表面上にはフジツボなどが付着をするのを防止することが出来ることを特徴としたフジツボなどの付着防止、及びその付着防止方法。
【請求項４】
さらに、ポリエチレン樹脂で出来ているマスターバッチであるペレット、又はビーズ（以下、略して、ペレット、又はビーズとする）の内部に銅の微粉末、又は酸化銅の微粉末、又は塩素、又は活性炭の微粉末、又は消石灰の微粉末を練り込んだビーズを、接着剤、又は従来、使用している船底塗料の内部に混入をして混合をした塗料を、船底の塗料として使用すると、長期間、船底に付着をする微生物、フジツボ、パール貝、及びワカメ（以下、略して、フジツボとする）などが、銅の微粉末、又は酸化銅の微粉末、又は酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又は活性炭の微粉末、又は消石灰の微粉末を練り込んでいる、極く小さいビーズの表面上が海水中に徐々に溶解をすることにより、毒性が強い塩素の微粉末、又は毒性が強い酸化銅の除菌効果、又は殺菌効果、又は活性炭の電気的な特性、又は消石灰の殺菌効果により、船底にフジツボなどの微生物、菌子、及び胞子が付着をして成育をすることを防止することが出来ることを特徴としたフジツボなどの付着防止、及びその付着防止方法。
【請求項５】
マグロを養殖する目的の生け簀網（１）が、素材が銅、又は鉄を亜鉛メッキしている針金を使用して出来ている金網を使用して出来ている生け簀網（１）、又は銅線を入れて出来ている導電性の糸を使用して、編網をしている漁網を使用して、例えば、直径が１０ｍの円形形状をした形状にて出来ている、生け簀網（１）に交流（ＡＣ）、又は直流（ＤＣ）を印加して交流電流、又は直流電流を流して電流の防御壁を生け簀網（１）の内側に形成をしている、生け簀網（１）の内部にてマグロ（３）を養殖することを特徴としたマグロの養殖、及びその装置。
【請求項６】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている４角形状をした、金網（４）に交流（ＡＣ）、又は直流（ＤＣ）を印加して、交流電流、又は直流電流を流して電流の防御壁を生け簀網（１）の内側に形成をしている、生け簀網（１）の内部にてマグロ（３）を養殖することを特徴としたマグロの養殖、及びその装置。
【請求項７】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている円形形状をした、金網（５）に交流（ＡＣ）、又は直流（ＤＣ）を印加して交流電流、又は直流電流を流して電流の防御壁を生け簀網（１）の内側に形成をしている、生け簀網（１）の内部にてマグロ（３）を養殖することを特徴としたマグロの養殖、及びその装置。
【請求項８】
マグロを養殖する目的の生け簀網（１）が、例えば、直径が１０ｍで、深さが１０ｍのポリエチレン樹脂などで出来ている生け簀網（１）の内側に、例えば、９０００Ｖのパルス波長の電流を印加して、マグロが生け簀網（１）に衝突をするのを防止する目的のために、生け簀網（１）の内側に海水面に対して平行状態の横方向に数１０本の電線（６）、及び（７）を生け簀網（１）の内側に沿って、生け簀網（１）の周りにパルス波長の電流を印加する目的のための電線（６）、及び（７）を生け簀網（１）に取り付けている、生け簀網（１）の内部にてマグロ（３）を養殖することを特徴としたマグロの養殖、及びその装置。
【請求項９】
マグロを養殖する目的の生け簀網（１）が、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に海水面に対して平行状態の横方向に数１０本の有刺鉄線（８）を生け簀網（１）の内側に沿って、生け簀網（１）の周りに有刺鉄線（８）を生け簀網（１）に取り付けている、生け簀網（１）の内部にてマグロ（３）を養殖することを特徴としたマグロの養殖、及びその装置。
【請求項１０】
マグロを養殖する目的の生け簀網（１）の形状と直径を、例えば、生け簀網（１）の形状は円形形状として、円形形状の直径が出来るだけ小さい１０ｍ以内とした、マグロを養殖する目的の生け簀網（１）の直径を出来るだけ小さくすることにより、マグロを養殖するのが経済的に効果が高くなる効果がある。マグロを養殖する生け簀網（１）の形状が円形形状で、直径が２０ｍ以下の直径よりも小さい生け簀網（１）を使用してのマグロの養殖は出来ないとされている。その理由は、マグロは直進性にスピードを出して泳がなければ、酸素呼吸が出来ない魚種である。このために、生け簀網（１）の直径が２０ｍ以下よりも小さいと、生け簀網（１）に衝突をして、マグロは首の骨を骨折して死亡をする死亡率が高くなる。このことが理由で、現状ではマグロの養殖を目的とした生け簀網（１）の直径としては、マグロを養殖している生け簀網（１）の形状は円形形状で、２０ｍ以上の生け簀網（１）を使用しているのが現状である。そこで、マグロを養殖するのに生け簀網（１）の形状は円形形状で、直径が１０ｍ以下の生け簀網（１）を使用して、マグロの首を骨折させることなく安全にマグロを養殖する手段としては、図７から図１２に示しているように、マグロを養殖している生け簀網（１）の内側の部分、又は内壁の部分に白色のフロート（９）、又は白色の擬似コンブ（１１）、又は白色のリボン（１２）、又は直径が５０ｃｍ前後で、長さが５０ｃｍ前後の小さいこんもりとした白色の竹の笹（１２）、又はその他の白色の障害物（１２）（以下、略して、白色の障害物とする）を、生け簀網（１）の内側の部分、又は内壁の部分に白色の障害物（１２）を形成することにより、マグロにマグロを養殖している生け簀網（１）の存在をマグロに認識をさせる標識とすることが出来るので、マグロは生け簀網（１）に衝突をすることがなくなり、直径が１０ｍ以下の円形形状をした生け簀網（１）を使用しても、マグロを安全に養殖をすることが出来ることを特徴としたマグロの養殖、及びその装置。
【請求項１１】
農薬用の殺虫剤として使用をする農薬、又は殺虫剤、又は殺菌剤（以下、略して、農薬とする）の変わりとして使用することが出来る、農薬を含有している樹脂、又は繊維、又は防虫ネット（以下、略して、防虫網とする）を開発することを特徴とする防虫網、及びその加工方法。
【請求項１２】
農薬を防虫網の内部に混入をさせて、防虫網の内部に農薬を練り込んだ防虫網を使用して、長期間、農薬の薬剤としての効果を持続させることを特徴とする防虫網、及びその加工方法。
【請求項１３】
防虫網の内部に農薬を練り込んだ防虫網を使用して、長期間、害虫を駆除することにより、農薬の使用量を低減させることを目的とする。また、防虫網の内部に農薬を練り込んだ防虫網を使用して、害虫を駆除することにより、農作業の簡素化をすることを特徴とする防虫網、及びその加工方法。
【請求項１４】
ポリエチレン樹脂、又はポリエステル樹脂などのオレフィン系の樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に、鉄などの金属の微粉末、又は銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）と、例えば、塩化ビニール樹脂と銅の酸化物を摂氏２５０度前後に加熱をして溶融をして混合してマスターバッチ（以下、略して、ビーズ、又はペレットとする）を形成する。このマスターバッチを主たる原材料として、例えば、銅の酸化物を混入している、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又はタイルとする）を、船体、又はモーターボート、又はクルーザー、又はヨット、又はタンカー、又はその他の船（以下、略して、船とする）の船体に、毒性が強いタイルを、船体に接着剤を使用して毒性が強いタイルを、船体に接着剤を使用して船体に貼り付けたあと、毒性が強いタイルの表面上から高温の熱風を使用してシュリンク手段を使用して、毒性が        強いタイルを収縮させて船体に密着をさせるか、又はその他の手段を使用して船体に密着をさせて毒性が強いタイルを収縮させて、船体の表面上に毒性が強いタイルを密着させて貼り付けるか、又は両面テープを使用して毒性が強いタイルを船体の表面上に貼り付けて、フジツボなどの生育、及び発生を防止することを特徴とする毒性が強い船底タイル、及びその加工方法。
【請求項１５】
例えば、ＦＲＰ樹脂、又はＡＢＳ樹脂、又はその他の樹脂（以下、略して、ＦＲＰ樹脂、又は樹脂とする）で出来ている、ユニットバスの原材料である樹脂の内部に銅の微粉末、又は銅の酸化物（１）の微粉末、又は銅の酸化物（２）の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）を、樹脂の内部に混入をして、ユニットバスを一体成型する。このユニットバスの表面上に混入をしている銅の抗菌効果の作用を使用して、ユニットバスの表面上に細菌、及び微生物などの菌類の成育、及び発生を防止することを特徴とするユニットバス、及びその加工方法。
【請求項１６】
浴室、又は浴場にて使用をしている粘土を主たる原材料とするタイル、又は陶磁器であるセラミックスの主たる原材料である粘土で出来ているタイル（以下、略して、タイルとする）の原材料である粘土の内部に銅の微粉末、又は銅の酸化物（１）の微粉末、又は銅の酸化物（２）の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）を、タイルの原材料である粘土の内部に混入をしてタイルの形状に成形をして、例えば、摂氏１５００度前後の高温にて加熱、及び焼結をしてタイルを成形する。このタイルの表面上に混入をしている銅の抗菌効果の作用を使用して浴室、又は浴場にて使用しているタイルの表面上に細菌、及び微生物などの菌類の成育、及び発生を防止することを特徴とする毒性が強いタイル、及びその加工方法。
【請求項１７】
浴室、又は浴場にて使用をしている粘土を主たる原材料とするタイル、又は陶磁器であるセラミックスの主たる原材料である粘土で出来ているタイル（以下、略して、タイルとする）の原材料である粘土の内部に銅の微粉末、又は銅の酸化物（１）の微粉末、又は銅の酸化物（２）の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）を、タイルの原材料である粘土の内部に混入をしてタイルの形状に成形をして、例えば、摂氏１５００度前後の高温にて加熱、及び焼結をしてタイルを成形する。この焼結をして毒性が強いタイルを、例えば、タンカーなどの船底から喫水線までの、船底の全面積に接着剤、又は両面テープ、又はその他の手段を使用して毒性が強いタイルを船底の全面に貼り付ける。この毒性が強いタイルの表面上に混入をしている銅の抗菌効果の作用を使用して、船体の表面上に細菌、微生物、パール貝、及びフジツボなどの菌類の成育、及び発生を防止することを特徴とする毒性が強いタイル、及びその加工方法。
【請求項１８】
片面が接着剤を塗布している接着テープ（以下、略して、接着テープとする）を形成している素材である布テープ、又はポリプロピレン樹脂などのオレフィン樹脂、又はその他の樹脂で出来ているフィルム（以下、略して、フィルムとする）の内部に毒性が強い酸化銅、又は塩素などの物質を混入して形成をした、フィルムの表面上に接着剤を塗布して接着層を形成した毒性が強い接着テープを浴室、又は浴場、又は船底に貼り付けることにより、浴室、又は浴場、又は船体、又は浮標の表面上に細菌、微生物、パール貝、及びフジツボなどの菌類の成育、及び発生を防止することを特徴とする毒性が強いフィルム、及びその加工方法。
【請求項１９】
浴室、又は浴場、又はプールの内壁・底面にて使用をしている粘土、又はセメントが主たる原材料で出来ているタイル、又は陶磁器であるセラミックスの主たる原材料である粘土、又はセメントで出来ているタイル（以下、略して、タイルとする）を、タイルセメントを使用して貼り付けたあと、目地セメントを使用して目地を形成する。このタイルセメント、又は目地セメントの内部に、金属の微粉末、又は銅の酸化物、又は塩素、又はその他の金属の酸化物をタイルセメント、又は目地セメントの内部に混入をした、毒性が強いタイルセメント、又は毒性が強い目地セメントを使用して目地を形成すると、細菌などの菌類である微生物が、一切繁殖、及び成育をすることが出来ない目地を形成することが出来ることを特徴とする目地セメント、及びその加工方法。
【請求項２０】
目地セメント、又はタイルセメント（以下、略して、目地セメントとする）の色としては、白色、又は鼠色、又は黒色の３種類の色がある。第１としては、この目地セメントの白色の内部に、毒性が強い白色の塩素を混入すると、毒性が強い白色の目地セメントが出来上がる。第２としては、白色の目地セメントの内部に、毒性が強い酸化銅（１）を混入すると、毒性が強い赤色、又は朱色、又はピンク色の目地セメントが出来上がる。第３としては、白色の目地セメントの内部に、毒性が強い酸化銅（２）を混入すると、毒性が強い黒色の目地セメントが出来上がることを特徴とする目地セメント、及びその加工方法。
【請求項２１】
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）と、例えば、塩化ビニール樹脂と銅の酸化物を摂氏２５０度前後に加熱をして溶融をして混合してマスターバッチ（以下、略して、ビーズ、又はペレットとする）を形成する。このマスターバッチを主たる原材料として、例えば、銅の酸化物を混入している、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又はタイルとする）を船底の表面上に貼り付けて、フジツボなどの成育を防止することを特徴とする毒性が強いタイル、及びその加工方法。
【請求項２２】
粘土、又はセメント、又はセラミックス（以下、略して、粘土とする）の内部に金属の微粉末、又は酸化銅（１）の微粉末、又は酸化銅（２）の微粉末、又は塩素、又はその他の毒性が強い物質（以下、略して、酸化銅、又は塩素とする）を粘土の内部に混入をして、例えば、摂氏１５００度前後の高温にて焼結をし焼いて固型形状としたタイル（以下、略して、毒性が強い船底タイル、又は毒性が強いタイル、又は船底タイル、又はタイルとする）を、船底、又は浮標の表面上に接着剤、又は両面テープ、又はその他の接着手段を使用して、船底の表面上に毒性が強い船底タイルを貼り付けることにより、フジツボなどの成育を防止することを特徴とする毒性が強いタイル、及びその加工方法。
【請求項２３】
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）と、例えば、塩化ビニール樹脂と銅の酸化物を摂氏２５０度前後に加熱をして溶融をして混合してマスターバッチ（以下、略して、ビーズ、又はペレットとする）を形成する。このマスターバッチを主たる原材料として、例えば、銅の酸化物を混入している、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又はタイルとする）を、船体、又はモーターボート、又はクルーザー、又はヨット、又はタンカー、又はその他の船（以下、略して、船とする）の船体、又は浮標に、毒性が強いタイルを、船体に接着剤を使用して毒性が強いタイルを、船体に接着剤を使用して船体に貼り付けたあと、毒性が強いタイルの表面上から高温の熱風を使用してシュリンク手段を使用して、毒性が     強いタイルを収縮させて船体に密着をさせるか、又はその他の手段を使用して船体に密着をさせて毒性が強いタイルを収縮させて、船体、又は浮標の表面上に毒性が強いタイルを密着させて貼り付けるか、又は両面テープを使用して毒性が強いタイルを船体の表面上に貼り付けることにより、フジツボなどの成育を防止することを特徴とする毒性が強いタイル、及びその加工方法。
【請求項２４】
ポリエチレン樹脂、又はポリエステル樹脂、又はナイロン樹脂（以下、略して、ポリエチレン樹脂とする）の内部に、カーボンブラック、又はグラファイト、又はヤシ殻活性炭、又はカーボンナノチューブ、又はグラフェン、又は銅の微粉末（以下、略して、ヤシ殻活性炭、又はグラファイト、又は銅の微粉末とする）を、ポリエチレン樹脂の内部に混合をして、ポリエチレン樹脂の内部に、例えば、活性炭が１で、ポリエチレン樹脂が２の割合にて混合をして導電性としたポリエチレン樹脂、又は活性炭が１で、銅の微粉末が１で、ポリエチレン樹脂が２の割合にて混合をして導電性としたポリエチレン樹脂、又は銅の微粉末が１で、ポリエチレン樹脂が２の割合にて混合をして導電性としたポリエチレン樹脂（以下、略して、導電性ポリエチレン樹脂、又は導電性樹脂とする）を、摂氏２７０度Ｃ前後に加熱をして延伸をして、導電性としたポリエチレン繊維（以下、略して、導電性ポリエチレン繊維、又は導電性繊維とする）を使用して、例えば、マグロの養殖網を、導電性ポリエチレン繊維を使用して無結節の、マグロ養殖を目的とした漁網を製造する。この導電性ポリエチレン繊維で出来ているマグロ養殖を目的とした養殖網に、微弱な直流電流（ＤＣ）、又は交流電流（ＡＣ）を印加してマグロを養殖している養殖網の表面上にて、海水を電気分解をして、毒性が強力な次亜塩素酸カルシウムを、マグロ養殖を行なっている養殖網の表面上にて発生をさせることにより、マグロを養殖している養殖網である、生け簀網（１）の表面上に付着をして生長をする微生物、フジツボ、パール貝、及びワカメなどが付着をして生育、及び生長をするのを防止することを特徴とするマグロを養殖する生け簀網（１）、及びマグロの養殖方法。
【請求項２５】
ポリエチレン樹脂、又はポリエステル樹脂などのオレフィン系の樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に、鉄などの金属の微粉末、又は銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイトとする）と、ポリエチレン樹脂などのオレフィン樹脂、又は塩化ビニール樹脂とグラファイトとを、例えば、ポリエチレン樹脂、又は塩化ビニール樹脂が１で、グラファイトが１の、１：１の割合にて混合をして、摂氏２７０度前後に加熱をして溶融をして混合をしてマスターバッチ（以下、略して、ビーズ、又はペレットとする）を形成する。このグラファイトを混合をして混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（１７）とする）の表面上に、この導電性のタイル（１４）、及び導電性のタイル（１５）を船体の表面上に導電性の接着剤、又は導電性の両面テープを使用して、船体の表面上に貼り付けたあと、導電性のタイル（１４）、及び導電性のタイル（１５）の表面上から高温の熱風を使用してシュリンク手段を使用して、導電性のタイル（１４）、及び導電性のタイル（１５）を収縮させて船体に密着をさせる。この導電性のタイル（１４）、及び導電性のタイル（１５）を船体の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来ることを特徴とする導電性のタイル、及びその加工方法。
【請求項２６】
ポリエチレン樹脂、又はポリエステル樹脂などのオレフィン系の樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に、鉄などの金属の微粉末、又は銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイトとする）と、ポリエチレン樹脂などのオレフィン樹脂とグラファイトとを、例えば、ポリエチレン樹脂が１で、グラファイトが１の、１：１の割合にて混合をして、摂氏２７０度前後に加熱をして溶融をして混合をしてマスターバッチ（以下、略して、ビーズ、又はペレットとする）を形成する。このグラファイトを混合をして混入をして導電性としているマスターバッチを主たる原材料として、導電性の平板（以下、略して、導電性のフィルム、又は導電性のタイル、又は棒形状をした導電性の電極とする）、この導電性のタイル（１４）を陽極（＋極）とする。また、別の導電性のタイル（１５）を負極（−極）として使用して、タイ、ヒラメ、ハマチ、フ゛リ、イカ、タコ、カンパチ、アジ、及びサバなどの活魚を陸上輸送をする活魚運搬車の水槽の内部、又は活魚を海上輸送をする活魚運搬船の水槽の内部、又は海水を使用して熱帯魚などを飼育している観賞用の水槽の内部（以下、略して、活魚運搬車とする）に、例えば、ポリエチレン樹脂が１で、グラファイトが１の、１：１の割合にて混合をして出来ている、導電性のタイル（１４）、及び導電性のタイル（１５）を活魚運搬車の水槽の内部の側壁の表面上、又は水槽の底面の表面上（以下、略して、水槽の内部とする）に接着剤、又は導電性の接着剤、又は両面テープ、又は導電性の両面テープ（以下、略して、導電性の接着剤とする）を使用して、導電性のタイル（１４）、及び導電性のタイル（１５）を活魚運搬車の水槽の内部に貼り付けるか、または、図１６に示しているように、活魚運搬車の海水を入れている水槽の内部に棒形状をした導電性の電極（１４）、及び棒形状をした導電性の電極（１５）に、例えば、６Ｖ前後の直流（ＤＣ）、又は６Ｖ前後の交流（ＡＣ）を印加して、活魚を運搬している海水を電気分解して、毒性が強い次亜塩素酸カルシウム（以下、略して、次亜塩素酸カルシウム、又は塩素とする）を発生させて、活魚が活魚運搬車の水槽の内部にて排泄をする、毒性が強いアンモニアと次亜塩素酸カルシウムとを化学反応させて、活魚に対して無害な窒素に変えることが出来ることを特徴とする導電性のタイル、及びその加工方法。
【請求項２７】
ポリエチレン樹脂、又はポリエステル樹脂などのオレフィン系の樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に、鉄などの金属の微粉末、又は銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイトとする）と、ポリエチレン樹脂などのオレフィン樹脂、又は塩化ビニール樹脂とグラファイトとを、例えば、ポリエチレン樹脂、又は塩化ビニール樹脂が１で、グラファイトが１の、１：１の割合にて混合をして、摂氏２７０度前後に加熱をして溶融をして混合をしてマスターバッチ（以下、略して、ビーズ、又はペレットとする）を形成する。このグラファイトを混合をして混入をして導電性としているマスターバッチを主たる原材料として、導電性の平板（以下、略して、フィルム、又はタイルとする）を形成する。この導電性のタイル（１４）、又は導電性のタイル（１５）（以下、略して、導電性のタイル、又はタイルとする）の両端から直流電流（ＤＣ）、又は交流電流（ＡＣ）を印加して、例えば、導電性のタイルを摂氏５０度前後、又は摂氏６０度前後に発熱をさせることが出来る、導電性のタイルを発熱性ヒーター（以下、略して、導電性タイル、又は発熱性ヒーター、又は発熱性タイル、又はタイルとする）を、例えば、新潟県などの豪雪地帯の屋根材である瓦、又はスレート、又はトタン板（以下、略して、瓦とする）などの変わりに、発熱性タイルを瓦の変わりに使用をして、屋根の表面上に積もった積雪を、瓦の変わりに使用をしている、発熱性タイルに電流を印加して、発熱性タイルを６０度前後に加熱をして、屋根の表面上に積もった積雪を溶解して、屋根の表面上に積もった積雪を取り除いて除去をすることが出来ることを特徴とする導電性のタイル、及びその加工方法。
【請求項２８】
ポリエチレン樹脂、又はポリエステル樹脂などのオレフィン系の樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に、鉄などの金属の微粉末、又は銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイトとする）と、ポリエチレン樹脂などのオレフィン樹脂、又は塩化ビニール樹脂とグラファイトとを、例えば、ポリエチレン樹脂、又は塩化ビニール樹脂が１で、グラファイトが１の、１：１の割合にて混合をして、摂氏２７０度前後に加熱をして溶融をして混合をしてマスターバッチ（以下、略して、ビーズ、又はペレットとする）を形成する。このグラファイトを混合をして混入をして導電性としているマスターバッチを主たる原材料として、導電性の平板（以下、略して、フィルム、又はタイルとする）を形成する。この導電性のタイル（１４）、又は導電性のタイル（１５）（以下、略して、導電性のタイル、又はタイルとする）の両端から直流電流（ＤＣ）、又は交流電流（ＡＣ）を印加して、例えば、導電性のタイルを摂氏５０度前後、又は摂氏６０度前後に発熱をさせることが出来る、導電性のタイルを発熱性ヒーター（以下、略して、導電性タイル、又は発熱性ヒーター、又は発熱性タイル、又はタイルとする）を、例えば、家屋の室内の内装材料、又はビルディングの内装材料、又はマンションの内装材料、又はアパートの内装材料、又は家屋の床材料、又は浴室の床材料、又は浴室の側壁材料（以下、略して、内装材料、又は床材料、又は浴室材料とする）を構成している内装材料、又は床材料の変わりとして、発熱性タイルを使用して、発熱性タイルに電圧、電流を印加して、発熱性タイルを摂氏４０度前後に加熱をして、家屋の室内、又はビルディングの室内、又はマンションの室内、又はアパートの室内、浴室の室内（以下、略して、家屋の室内とする）の暖房を兼ねた熱源となりえる発熱性タイルを、従来、家屋の室内の内装材料として使用をしている、塩化ビニール製のタイル、又はその他の樹脂で出来ている合成樹脂で出来ている、家屋の室内の内装材料として使用をしているタイル（以下、略して、塩化ビニール製のタイル、又は塩ビタイル、又はタイルとする）の変わりに、発熱性のタイルを、家屋の室内にて使用をしている塩化ビニール製のタイルの変わりに使用をして家屋の室内を暖房することが出来ることを特徴とする導電性のタイル、及びその加工方法。
【請求項２９】
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイトとする）と、ポリエチレン樹脂などのオレフィン樹脂とグラファイトとを、例えば、ポリエチレン樹脂が１で、グラファイトが１の、１：１の割合にて混合をして、摂氏２７０度前後に加熱をして溶融をして混合をしてマスターバッチ（以下、略して、ビーズ、又はペレットとする）を形成する。このグラファイトを混合をして混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（１７）とする）の表面上に、この導電性のタイル（１４）、及び導電性のタイル（１５）を船体の表面上に接着剤、又は両面テープ、又は導電性の接着剤、又は導電性の両面テープを使用して、船体の表面上に貼り付けたあと、導電性のタイル（１４）、及び導電性のタイル（１５）の表面上から高温の熱風を使用してシュリンク手段を使用して、導電性のタイル（１４）、及び導電性のタイル（１５）を収縮させて船体に密着をさせる。この導電性のタイル（１４）、及び導電性のタイル（１５）を船体の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１０分間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又は導電性のタイル１４、及び１５とする）を特徴とする導電性のタイル、及びその加工方法。
【請求項３０】
導電性のタイル１４、及び１５に交流電流（ＡＣ）、又は直流電流（ＤＣ）を印加して発熱体ヒーター（１６）として使用をすることが出来る。また、発熱体ヒーター（１６）の表面上に、従来、市販されている塩化ビニール製のタイル、又はその他のタイル（以下、略して、塩化ビニール製のタイルとする）とを背中合わせに、発熱体ヒーター（１６）と塩化ビニール製のタイルとを貼り合わせて、従来の塩化ビニール製のタイルの裏面上に複合発熱体ヒーター（１６）とを貼り合わせた複合タイル（以下、略して、複合発熱体タイル２６とする）を形成することを特徴とする複合発熱体タイル、及びその加工方法。
【請求項３１】
家屋を構成している屋根瓦（１８）、又はスレート屋根（１８）、又はトタン板（１８）（以下、略して、屋根瓦（１８）、又はスレート屋根（１８）とする）の変わりに、例えば、塩化ビニール樹脂とグラファイト、又はカーボンブラックとを混合して成型をした、導電性のタイル（１４）、及び（１５）である、複合発熱体ヒーター（２６）を使用して屋根瓦（１８）、又はスレート屋根（１８）の変わりに発熱体ヒーター（１６）を使用して、屋根の表面上に積もった積雪を溶解している。また、複合発熱体ヒーター（２６）を使用して床暖房、又は側壁を加熱して、家屋の室内を暖房するのに複合発熱体ヒーター（２６）・BR>■G用して、家屋の室内を暖房をすることが出来ることを特徴とする複合発熱体タイル、及びその加工方法。
【請求項３２】
図１８にて説明をした、家屋を構成している屋根瓦（１８）、又はスレート屋根（１８）、又はトタン波板屋根（１８）（以下、略して、屋根瓦（１８）、又はスレート屋根（１８）とする）を使用して、家屋の屋根を構成している屋根瓦（１８）、又はスレート屋根（１８）と木母屋との中間に、発熱体ヒーター（１６）を設置して、屋根を構成している屋根瓦（１８）、又はスレート屋根（１８）の表面上に積もった積雪を、屋根瓦（１８）、又はスレート屋根（１８）の裏面上に設置をしている発熱体ヒーター（１６）を使用して、屋根瓦（１８）の表面上、又はスレート屋根（１８）の表面上に積もった積雪を、発熱体ヒーター（１６）を使用して、屋根瓦（１８）、又はスレート屋根（１８）を間接的に加熱をして、屋根瓦（１８）の表面上、又はスレート屋根（１８）の表面上に積もった積雪を、発熱体ヒーター（１６）を使用して、積雪を溶解をすることを特徴とする複合発熱体タイル、及びその加工方法。
【請求項３３】
ポリエチレン樹脂、又は塩化ビニール樹脂、又はその他の樹脂が１で、グラファイト、又はカーボンブラックが１の、１：１の割合にて混合をして溶融をして、屋根瓦の形状に成型をした、家屋の屋根を構成している導電性の屋根瓦（２５）（以下、略して、導電性の屋根瓦（２５）とする）を形成することを特徴とする導電性の屋根瓦、及びその加工方法。
【請求項３４】
導電性の屋根瓦（２５）を使用して家屋を構成している屋根を構成して、屋根の表面上に積もった積雪を導電性の屋根瓦（２５）に交流電流（ＡＣ）、又は直流電流（ＤＣ）を印加して、発熱性ヒーター（１６）として使用をしている、導電性の屋根瓦（２５）の表面上に積もった積雪を発熱性ヒーター（１６）を兼ねている、導電性の屋根瓦（２５）を使用して、屋根の表面上に積もった積雪を溶解することを特徴とする導電性の屋根瓦、及びその加工方法。
【請求項３５】
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイトとする）と、ポリエチレン樹脂などのオレフィン樹脂とグラファイトとを、例えば、ポリエチレン樹脂が１で、グラファイトが１の、１：１の割合にて混合をして、摂氏２７０度前後に加熱をして溶融をして混合をしてマスターバッチ（以下、略して、ビーズ、又はペレットとする）を形成する。このグラファイトを混合をして混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（１７）とする）の表面上に、この導電性のタイル（１４）、及び導電性のタイル（１５）を船体の表面上に接着剤（２７）、又は両面テープ（２７）、又は導電性の接着剤（２７）、又は導電性の両面テープ（２７）、又は木ビス（２７）、又はボルト（２７）、又はネジ（２７）、又はナット（２７）（以下、略して、木ビス（２７）とする）を使用して、船体の表面上に木ビス（２７）を使用して貼り付けたあと、導電性のタイル（１４）、及び導電性のタイル（１５）の表面上から高温の熱風を使用してシュリンク手段を使用して、導電性のタイル（１４）、及び導電性のタイル（１５）を収縮させて船体に密着をさせる。この導電性のタイル（１４）、及び導電性のタイル（１５）を船体の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又は導電性のタイル１４、及び１５とする）を特徴とする導電性のタイル、及びその加工方法。
【請求項３６】
例えば、ポリエチレン樹脂が１で、カーボンブラックが１の割合にて混合をして溶解をして延伸をして形成をした、導電性のフィラメント（２１）を使用して製作をした、導電性の生け簀網（１）に、例えば、直流電流（ＤＣ）、又は交流電流（ＡＣ）の正電極（＋極）と、この正電極（＋極）と、海水中に於いて、極く近い位置に対向をさせて設置をしている負電極（−極）に直流電流（ＤＣ）、又は交流電流（ＡＣ）を印加して、導電性の生け簀網（１）の表面上に、海水を電気分解させて次亜塩素酸カルシウム（以下、略して、次亜塩素酸カルシウム、又は塩素とする）を、生け簀網（１）の表面上に塩素を発生をさせて、生け簀網（１）の表面上に付着をして生育、及び生長をする微生物、フジツボ、パール貝、及びワカメなどが付着をして生育、及び生長をするのを防止している生け簀網（１）を特徴とする生け簀網、及びその加工方法。
【請求項３７】
活魚運搬車（１８）の活魚を入れている、水槽の内部に、導電性の電極（１４）、又は導電性の電極（１５）を、活魚運搬車（１８）の天井に設置をしている、フック（１９）を使用して活魚運搬車（１８）の水槽の内部に、導電性の電極（１４）、及び導電性の電極（１５）を吊るすことが出来ることを特徴とする導電性の電極、及びその加工方法。
【請求項３８】
活魚運搬車（１８）の活魚を入れている、水槽の内部の側面上の側壁に、導電性のタイル（１４）、及び導電性のタイル（１５）を、導電性の接着剤、又は導電性の両面テープ（以下、略して、接着剤、又は導電性の接着剤とする）を使用して、活魚運搬車（１８）の活魚を入れている、水槽の内部の側面上の側壁に、導電性のタイル（１４）、及び導電性のタイル（１５）を貼り付けることが出来るを特徴とする導電性のタイル、及びその加工方法。
【請求項３９】
ポリエチレン樹脂、又はナイロン樹脂、又はその他の樹脂（以下、略して、ポリエチレン樹脂とする）が６８％で、カーボンブラックが３２％以上、又はポリエチレン樹脂が６０％以下で、カーボンブラックが４０％以上の割合にて、ポリエチレン樹脂とカーボンブラックとを混合して溶融をして延伸をして紡糸をすることにより、導電性が良好な導電性のフィラメント（２１）を延伸をすることが出来る。さらに、紡糸をすることが出来ることを発明・発見をした。このポリエチレン樹脂、又はナイロン樹脂、又はその他の樹脂（以下、略して、ポリエチレン樹脂とする）と、カーボンブラックとを混合して溶融をして延伸をして形成をして紡糸をした、例えば、直径が０．１ｍｍ以下のフィラメントの、特性の（１）としては、折り曲げることが自由に出来る。特性の（２）としては、金属とは異なるので錆びることがない。特性の（３）としては、ポリエチレン樹脂などの樹脂とカーボンブラックとで出来ているので軽い。特性の（４）としては、製造コストが安い。この上記にて説明をした、（１）から（４）の特性から、下記のような利用方法がある。
ポリエチレン樹脂などの樹脂とカーボンブラックとで出来ている、導電性のフィラメント（２１）の利用方法としては、下記の（１）から（３）のような利用方法がある。
・  としては、錆びることがないので、水中に於いて使用をするモーターのコイルとして使用して、水中に於いて使用をする水中モーターの開発が出来る。
・  としては、錆びることがないので、種々雑々な配線に使用することが出来る。
・  としては、錆びることがないので、海水中に於いて容易に配線をして点灯をして、例えば、海水中に、魚介類を飼育、及び魚介類を集める海水牧場を形成することが出来ることを特徴とする導電性のフィラメント、及びその加工方法。
【請求項４０】
ＦＲＰを使用して小型船舶を建造する目的の、船形形状をした木枠（２８）の、Ｕ字形状をしている内側の側面上の喫水線以下、又は喫水線より上の部分までに、図２３、図２４、図２７、図２８、及び図２９にて説明をした、導電性のタイル（１４）、又は導電性のタイル（１５）（以下、略して、導電性のタイル（１４）とする）を船形形状をした木枠（２８）の、Ｕ字形状をしている内側の側面上の喫水線よりも上の部分まで、導電性のゲルコート（２９）を塗布した表面上、又はその他の導電性の剥型剤（２９）、又はその他の導電性の接着剤（２９）（以下、略して、導電性のゲルコート（２９）、又は導電性の剥型剤（２９）とする）を使用して、船形形状をした木枠（２８）の、Ｕ字形状をしている内側の側面上に、例えば、厚さが、１ｍｍ前後で、縦巾が１５０ｍｍで、横巾が１５０ｍｍの、図２８、及び図２９に示している、ジクソーパズルの形状、又はその他の形状をした、導電性のタイル（１４）、又は導電性のタイル（１５）を喫水線の上の部分まで、船形形状をした木枠（２８）の内側の表面上に、導電性の剥型剤を使用して、ジクソーパズルの形状、又はその他の形状をした導電性のタイル（１４）、又は導電性のタイル（１５）を、船形形状をした木枠（２８）の内側の表面上に、導電性の剥型剤（２９）を使用して貼り付けたあとの、導電性のタイル（１４）、又は導電性のタイル（１５）の表面上からグラスファイバーと樹脂などとを交互に塗付を繰り返してＦＲＰ加工（３０）をしたあと、船形形状をした木枠（２８）を取り外すことにより、ＦＲＰ加工（３０）をして、小型船舶を完成させた、小型ＦＲＰ船（３１）の表面上に導電性のタイル（１４）、又は導電性のタイル（１５）を、小型ＦＲＰ船（３１）の船底から喫水線の上の部分まで、小型ＦＲＰ船（３１）の表面上に導電性のタイル（１４）、又は導電性のタイル（１５）を貼り付けている、小型ＦＲＰ船（３１）が完成させることを特徴とする小型ＦＲＰ船、及びその加工方法。
【請求項４１】
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイト、又はカーボンブラックとする）と、ポリエチレン樹脂などのオレフィン樹脂とグラファイトとを、例えば、ポリエチレン樹脂が１で、グラファイト又はカーボンブラックが１の、１：１の割合にて混合をして、摂氏２７０度前後に加熱をして溶融をして混合をしてマスターバッチ（以下、略して、ビーズ、又はペレットとする）を形成する。このグラファイト、又はカーボンブラックとを混合して混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（３１）とする）の表面上に、この導電性のタイル（１４）、及び導電性のタイル（１５）を、小型ＦＲＰ船（３１）の表面上に、図３０から図３３に示している加工手段を使用して、小型ＦＲＰ船（３１）の表面上に、導電性のタイル、（１４）、及び導電性のタイル（１５）を密着させて貼り付ける。この導電性のタイル（１４）、及び導電性のタイル（１５）を小型ＦＲＰ船（３１）の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る小型ＦＲＰ船（３１）を完成させることを特徴とする小型ＦＲＰ船、及びその加工方法。
【請求項４２】
図３５に示しているのは、図３４にて説明をした、内容と異なる相違点は、導電性のタイル（１４）、及び導電性のタイル（１５）の配置が異なるだけである。図３５の説明としては、下記の内容である。
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイト、又はカーボンブラックとする）と、ポリエチレン樹脂などのオレフィン樹脂とグラファイトとを、例えば、ポリエチレン樹脂が１で、グラファイト、又はカーボンブラックが１の、１：１の割合にて混合をして、摂氏２７０度前後に加熱をして溶融をして混合をしてマスターバッチ（以下、略して、ビーズ、又はペレットとする）を形成する。このグラファイト、又はカーボンブラックとを混合して混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（３１）とする）の表面上に、この導電性のタイル（１４）、及び導電性のタイル（１５）を、小型ＦＲＰ船（３１）の表面上に、図３０から図３３に示している加工手段を使用して、小型ＦＲＰ船（３１）の表面上に、導電性のタイル、（１４）、及び導電性のタイル（１５）を密着させて貼り付ける。この導電性のタイル（１４）、及び導電性のタイル（１５）を小型ＦＲＰ船（３１）の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る小型ＦＲＰ船（３１）を完成させることを特徴とする小型ＦＲＰ船、及びその加工方法。
【請求項４３】
従来、通常のＦＲＰ成型加工を行なう、インナー型と、アウター型の２種類のＦＲＰ成型加工を行なう加工手段を示している。また、船殻をアウター型とインナー型の、２種類のＦＲＰ加工にて構成をして、船体の内部にウレタン発泡体を充填することが出来ることも示している。上記の図３０から図３３にて説明をした、ＦＲＰ成型加工の加工手段は、図３６に示している、アウター型を使用して、小型ＦＲＰ船（３１）を建造している。けれども、インナー型のＦＲＰ成型加工の加工手段を使用しても、小型ＦＲＰ船（３１）の表面上に、導電性のタイル（１４）、又は導電性のタイル（１５）を密着させて貼り付けることが出来る。また、船殻をアウター型とインナー型の、２種類のＦＲＰ成型加工にて構成をして、船体の内部にウレタン発泡体を充填した、小型ＦＲＰ船（３１）の表面上にも、導電性のタイル（１４）、又は導電性のタイル（１５）を密着させて貼り付けることが出来ることを特徴とする小型ＦＲＰ船、及びその加工方法。
【請求項４４】
家屋の屋根材を構成しているスレート（３２）の形状、又は鉄板大波（３２）の形状、又は折板屋根（３２）の形状、又は導電性の瓦屋根（３２）の形状、又はその他の屋根材（３２）の形状（以下、略して、導電性の瓦屋根（３２）、又は波板形状をした導電性のスレート（３２）、又は導電性のスレート（３２）、又は波板形状をした導電性のタイル（３２）とする）を形成して、屋根の表面上に積もった積雪を、波板形状をした導電性のスレート（３２）、又は波板形状をした導電性のタイル（３２）を使用して、家屋の屋根の表面上を加熱して積雪を溶解することが出来る、波板形状をした導電性のスレート（３２）、又は波板形状をした導電性のタイル（３２）を形成する目的にて、ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイト、又はカーボンブラックとする）と、ポリエチレン樹脂などのオレフィン樹脂とグラファイトとを、例えば、ポリエチレン樹脂が１で、グラファイト、又はカーボンブラックが１の、１：１の割合にて混合をして、摂氏２７０度前後に加熱をして溶融をして混合をしてマスターバッチ（以下、略して、ビーズ、又はペレットとする）を形成する。このグラファイト、又はカーボンブラックとを混合して混入をして導電性としているマスターバッチを主たる原材料として、図３７に示しているような、波板形状をした導電性のスレート（３２）、又は導電性の瓦屋根（３２）、又は波板形状をした導電性のタイル（３２）（以下、略して、導電性のスレート（３２）とする）を形成して、積雪地帯の屋根材（３２）として使用して、波板形状をした導電性のスレート（３２）の両端から交流電流（ＡＣ）、又は直流電流（ＤＣ）を印加して、波板形状をした導電性のスレート（３２）の表面上の表面温度を、例えば、摂氏６０度から摂氏８０度前後に加熱をして、積雪地帯の屋根の表面上に積もった積雪を溶解することが出来ることを特徴とする波板形状をした導電性のタイル、及びその加工方法。
【請求項４５】
生け簀網（１）、又は漁網、又は船底、又は浮標（以下、略して、生け簀網、又は船底とする）に付着をして生長をする微生物、フジツボ、パール貝、及びワカメ（以下、略して、フジツボとする）などが、船体（１９）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３４）を塗布して、船体（１９）、又は船体（３１）の船底の表面上に直流（ＤＣ）、又は交流（ＡＣ）の電圧を印加して電流を流して、船体（１９）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来る。けれども、船体（１９）、又は船体（３１）の船底の表面上に塗布をした、導電性の塗料は、例えば、船体（１９）、又は船体（３１）が岸壁に接岸をする場合、又は船体（１９）、又は船体（３１）をドッグに入れる場合などに、船体（１９）、又は船体（３１）の船底の表面上に塗布をした、導電性の塗料は、すぐに破れて破損をすることになる。この欠点を解決することを、下記にて説明をする。船体（１９）、又は船体（３１）の喫水線（２０）以下の、船体（１９）、又は船体（３１）の船底の表面上に、伸び縮みが自由自在の、例えば、包帯に類似の伸縮性織物（３３）を接着剤、又は両面テープを使用して、船体（１９）、又は船体（３１）の表面上に伸縮性織物（３３）を貼り付けたあとの表面上に、導電性とした塗料（３４）、又は導電性とした接着剤（３４）、又は導電性とした両面テープ（３４）（以下、略して、接着層（３４）とする）を使用して、船体（１９）、又は船体（３１）の表面上に導電性とした接着層（３４）を形成している、船体（１９）、又は船体（３１）の表面上に直流（ＤＣ）、又は交流（ＡＣ）の電圧を印加して電流を流して、船体（１９）、又は船体（３１）の表面上にフジツボなどの微生物が付着をして生長をするのを防止することが出来ることを特徴とする船体、及びその加工方法。
【請求項４６】
生け簀網（１）、又は漁網、又は船底、又は浮標（以下、略して、生け簀網、又は船底とする）に付着をして生長をする微生物、フジツボ、パール貝、及びワカメ（以下、略して、フジツボとする）などが、船体（１９）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３４）を塗布して、船体（１９）、又は船体（３１）の船底の表面上に直流（ＤＣ）、又は交流（ＡＣ）の電圧を印加して電流を流して、船体（１９）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来る。けれども、船体（１９）、又は船体（３１）の船底の表面上に塗布をした、導電性の塗料は、例えば、船体（１９）、又は船体（３１）が岸壁に接岸をする場合、又は船体（１９）、又は船体（３１）をドッグに入れる場合などに、船体（１９）、又は船体（３１）の船底の表面上に塗布をした、導電性の塗料は、すぐに破れて破損をすることになる。この欠点を解決することを、下記にて説明をする。船体（１９）、又は船体（３１）の喫水線（２０）以下の、船体（１９）、又は船体（３１）の船底の表面上に、伸び縮みが自由自在の、例えば、包帯に類似の伸縮性織物（３３）を接着剤、又は両面テープを使用して、船体（１９）、又は船体（３１）の表面上に伸縮性織物（３３）を貼り付けたあとの表面上に、導電性とした塗料（３４）、又は導電性とした接着剤（３４）、又は導電性とした両面テープ（３４）（以下、略して、接着層（３４）とする）を使用して、船体（１９）、又は船体（３１）の表面上に導電性とした接着層（３４）を形成している、船体（１９）、又は船体（３１）の表面上に直流（ＤＣ）、又は交流（ＡＣ）の電圧を印加して電流を流して、船体（１９）、又は船体（３１）の表面上にフジツボなどの微生物が付着をして生長をするのを防止することが出来ることを特徴とする船体、及びその加工方法。
【請求項４７】
船体（１９）、又は船体（３１）の表面上に、ウレタン塗料（３６）を塗布する目的のために、ウレタン塗料（３６）の密着性を良好とする目的のために、絶縁体のプライマー樹脂を塗布したプライマー層（３５）を、木造船、又は鋼鉄船の船体（１９）、又はＦＲＰ船の船体（３１）の表面上に、プライマー層（３５）を形成したあとの、プライマー層（３５）の表面上にカーボンブラック、又はグラファイト、又は活性炭、又はその他のカーボン（以下、略して、カーボンブラックとする）を、絶縁体ウレタン塗料（３６）の内部に、重量の比率で３０％以上を混入して、導電性としたウレタンゴム系1類規格（３７）、又は導電性としたゲルコート（３７）、又はその他の導電性とした樹脂（３７）（例えば、ＪＩＳ  Ａ６０２１−２０００）（以下、略して、導電性としたゲルコート（３７）、又は導電性としたウレタン塗料（３７）、又は導電性としたウレタン塗膜（３７）、又は導電性としたウレタン（３７）とする）を、船体（１９）、又は船体（３１）の表面上に、絶縁体のプライマー層（３５）を形成したあとの、プライマー層（３５）の表面上に、導電性としたウレタン塗膜（３７）を形成することが出来ることを特徴とする船体、及びその加工方法。
【請求項４８】
生け簀網（１）、又は漁網、又は船底、又は浮標（以下、略して、生け簀網、又は船底とする）に付着をして生長をする微生物、フジツボ、パール貝、及びワカメ（以下、略して、フジツボとする）などが、船体（１９）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３４）を塗布して、船体（１９）、又は船体（３１）の船底の表面上に直流（ＤＣ）、又は交流（ＡＣ）の電圧を印加して電流を流して、船体（１９）、又は船体（３１）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来る。けれども、船体（１９）、又は船体（３１）の船底の表面上に塗布をした、導電性の塗料は、例えば、船体（１９）、又は船体（３１）が岸壁に接岸をする場合、又は船体（１９）、又は船体（３１）をドッグに入れる場合などに、船体（１９）、又は船体（３１）の船底の表面上に塗布をした、導電性の塗料は、すぐに破れて破損をすることになる。この欠点を解決することを、ジェットスプレー一般防水工法を使用して、導電性としたウレタン塗膜（３７）を形成すると、（１）として、硬化が３秒から１０秒にて硬化をする。（２）としては、例えば、超大型タンカーなどの船体（１９）、又は船体（３１）の船底の表面上、傾斜面、球面、立面の圧塗、及び天井面でもタレずに均一な、１０ｍｍから２０ｍｍ前後の厚さの、厚さが厚い厚塗りが出来て、強靭な塗膜である、導電性としたウレタン塗膜（３７）を形成することが出来ることを、下記にて説明をする。
船体（１９）、又は船体（３１）の表面上に、ウレタン塗料（３６）を塗布する目的のために、ウレタン塗料（３６）の密着性を良好とする目的のために、絶縁体のプライマー樹脂を塗布したプライマー層（３５）を、木造船、又は鋼鉄船の船体（１９）、又はＦＲＰ船の船体（３１）の表面上に、プライマー層（３５）を形成したあとの、プライマー層（３５）の表面上に、絶縁体を目的としたウレタンゴム系1類規格（３６）、又はゲルコート（３６）、又はその他の樹脂（３６）（例えば、ＪＩＳ  Ａ６０２１−２０００）（以下、略して、絶縁体ウレタン塗料（３６）、又はウレタン塗膜（３６）、又はウレタン（３６）とする）を塗布する。
上記にて行なった加工手段を、下記にて要約をする。
第１層として、極く薄いプライマー層（３５）を形成する。その次に、第２層として、第１層にて形成をした、プライマー層（３５）の表面上に、超高速硬化ウレタン吹付け工法（以下、略して、ＪetSpray工法とする）にて、超高速硬化型ポリウレタン樹脂（３６）（以下、略して、ウレタン塗料（３６）とする）を塗布して、例えば、厚さが４ｍｍから６ｍｍ前後のウレタン塗料（３６）を複数回塗布してウレタン塗膜（３６）を表面上に形成した。木造船、又は鋼鉄船の船体（１９）、又はＦＲＰ船の船体（３１）の表面上に塗布をしているプライマー層（３５）の表面上に、絶縁体ウレタン塗料（３６）を塗布したあとの、絶縁体ウレタン塗膜（３６）の表面上にカーボンブラック、又はグラファイト、又は活性炭、又はその他のカーボン（以下、略して、カーボンブラックとする）を、絶縁体ウレタン塗料（３６）の内部に、重量の比率で３０％以上を混入して、導電性としたウレタンゴム系1類規格（３７）、又は導電性としたゲルコート（３７）、又はその他の導電性とした樹脂（３７）（例えば、ＪＩＳ  Ａ６０２１−２０００）（以下、略して、導電性としたゲルコート（３７）、又は導電性としたウレタン塗料（３７）、又は導電性としたウレタン塗膜（３７）、又は導電性としたウレタン（３７）とする）を、船体（１９）、又は船体（３１）の表面上に、絶縁体のプライマー層（３５）、及びウレタン塗膜（３６）を形成したあとの、プライマー層（３５）、及びウレタン塗膜（３６）の表面上に、導電性としたウレタン塗膜（３７）を形成したあとの、導電性としたウレタン塗膜（３７）の表面上に、カーボンブラック、又はグラファイト、又は活性炭、又はその他のカーボン（以下、略して、カーボンブラックとする）を、絶縁体のカラー弾性フッ素コートの内部に混入をして、導電性としたカラー弾性フッ素コート（３８）（以下、略して、導電性カラー弾性フッ素コート（３８）、又は導電性フッ素コート（３８）、又はフッ素コート（３８）とする）を、船体（１９）、又は船体（３１）の表面上に形成をしているプライマー層（３５）、及びウレタン塗膜（３６）、及び導電性としたウレタン塗膜（３７）の表面上に、導電性としたカラー弾性フッ素コート（３８）を塗布することが出来ることを特徴とする船体、及びその加工方法。
【請求項４９】
屋根の表面上に積雪をした雪を溶解させる目的のために、スレート屋根、又は瓦屋根、又は鉄板大波（以下、略して、スレート屋根（４２）とする）の表面上に、積雪にてスレート屋根（４２）の表面上に積もった雪を、スレート屋根（４２）の表面上に塗布をしている、この導電性としたウレタン塗膜（３７）の表面上に、電圧を印加して、直流（ＤＣ）、又は交流（ＡＣ）の電流を流して導電性としたウレタン塗膜（３７）を、例えば、５０℃から８０℃前後に加熱することにより、スレート屋根（４２）の表面上に積雪をしている雪を溶解させることを特徴とするスレート屋根、及びその加工方法。
【請求項５０】
家屋を構成している室内を暖房する目的のために、導電性としたウレタン塗膜（３７）を、家屋を構成している室内の床板、又は壁板の表面上に、導電性としたウレタン塗膜（３７）を塗布している、この家屋を構成している室内の床板、及び壁板の表面上に塗布をしている、この導電性としたウレタン塗膜（３７）に、電圧を印加して、直流（ＤＣ）、又は交流（ＡＣ）の電流を流して導電性としたウレタン塗膜（３７）を、例えば、５０℃から８０℃前後に加熱をして、家屋を構成している室内の床板、及び壁板を暖めることにより、家屋を構成している室内を暖房することが出来ることを特徴とする家屋、及びその加工方法。
【請求項５１】
舗道（４０）の表面上に、積雪をしている雪を溶解させる目的のために、コンクリート（３９）、又はアスファルト（３９）にて出来ている、舗道（４０）の表面上に、導電性としたウレタン塗膜（３７）を舗道（４０）の表面上に塗布をしている、導電性としたウレタン塗膜（３７）に、電圧を印加して、直流（ＤＣ）、又は交流（ＡＣ）の電流を流して導電性としたウレタン塗膜（３７）を、例えば、５０℃から８０℃前後に加熱をすることにより、舗道（４０）の表面上に積雪をしている雪を溶解させることが出来ることを特徴とする舗道、及びその加工方法。
【請求項５２】
夜間に於ける舗道（３９）、又は道路（３９）、又は高速道路（３９）（以下、略して、舗道（３９）とする）の表面上に点灯をつけて、夜間の舗道（３９）の表面上の危険防止の目的にて、明りを点滅させる目的のために、コンクリート（３９）、又はアスファルト（３９）で出来ている舗道（３９）の中間部分に、導電性としたウレタン塗膜（３７）、及び導電性としたウレタン塗膜（４４）を形成して、導電性としたウレタン塗膜（３７）、及び導電性としたウレタン塗膜（４４）の中間部分に、透明な強化ガラスの内部に閉じ込めて密封しているＬＥＤ（４３）、又はその他の照明器具（４３）に、導電性としたウレタン塗膜（３７）、及び導電性としたウレタン塗膜（４４）に、電圧を印加して、直流（ＤＣ）、又は交流（ＡＣ）の電流を流して、透明な強化ガラスの内部に閉じ込めて密封しているＬＥＤ（４３）、又はその他の照明器具（４３）を点灯させて、舗道（３９）、又は道路（３９）、又は高速道路（３９）の表面上に於いて、明りを点灯させることにより、より一段と、安全となりえる舗道（３９）、又は道路（３９）、又は高速道路（３９）を形成することが出来ることを特徴とする舗道、及びその加工方法。
【請求項５３】
舗道（３９）を歩く盲人、又は道路（３９）、又は高速道路（３９）（以下、略して、舗道（３９）とする）を高速で走行をしている自動車を、全自動にて全自動運転装置に、自動車を全自動にて全自動運転装置に自動車を運転させる目的にて、又は盲人を安全に誘導をして歩行をさせる目的にて、舗道（３９）の表面上、又は舗道（３９）の中間部分に、導電性としたウレタン塗膜（３７）、及び導電性としたウレタン塗膜（４４）を形成して、導電性としたウレタン塗膜（３７）、及び導電性としたウレタン塗膜（４４）の中間部分、又は表面上に、電波発振子を閉じ込めて密封をしている電波発振装置（４５）を、舗道（３９）の中間部分、又は表面上に設置をしている。この電波発振装置（４５）に、導電性としたウレタン塗膜（３７）、及び導電性としたウレタン塗膜（４４）に、電圧を印加して、直流（ＤＣ）、又は交流（ＡＣ）の電流を流して、舗道（３９）の中間部分、又は表面上に設置をしている、電波発振装置（４５）に電圧を印加して、この電波発振装置から電磁波を発振している電磁波を使用して、舗道（３９）の表面上を歩行している盲人を安全に誘導をすることを特徴とする舗道、道路、高速道路、及びその加工方法。
【請求項５４】
夜間に於ける舗道（３９）、又は道路（３９）、又は高速道路（３９）（以下、略して、舗道（３９）とする）の表面上に点灯をつけて、夜間の舗道（３９）の表面上の危険防止の目的にて、明りを点滅させる目的のために、コンクリート（３９）、又はアスファルト（３９）で出来ている舗道（３９）の表面上に、白色をした、区画線の路面標示用塗料（以下、略して、道路用ライン塗料とする）である。例えば、アクリル樹脂、又はその他の樹脂で出来ている、道路ライン塗料の内部に、カーボンブラック、又はグラファイト、又は活性炭、又はその他のカーボン（以下、略して、カーボンブラックとする）を、道路用ライン塗料の内部に、重量の比率で３０％以上を混入して、導電性とした道路用ライン塗料（以下、略して、導電性とした道路用ライン塗料、又は導電性とした道路用ラインとする）を塗布、又は塗装をした、導電性とした道路用ライン（４６）、及び導電性とした道路用ライン（４７）の中間部分の表面上に、透明な強化ガラスの内部に閉じ込めて密封をしているＬＥＤ（４３）、又はその他の照明器具（４３）に、導電性とした道路用ライン（４６）、及び導電性とした（４７）に、電圧を印加して、直流（ＤＣ）、又は交流（ＡＣ）の電流を流して、透明な強化ガラスの内部に閉じ込めて密封をしているＬＥＤ（４３）、又はその他の照明器具（４３）を点灯させて、舗道（３９）、又は道路（３９）、又は高速道路（３９）の表面上に於いて、明りを点灯させることにより、より一段と、安全となりえる舗道（３９）、又は道路（３９）、又は高速道路（３９）を形成することが出来ることを特徴とする舗道、道路、高速道路、及びその加工方法。
【請求項５５】
舗道（３９）を歩く盲人、又は道路（３９）、又は高速道路（３９）（以下、略して、舗道（３９）とする）を高速で走行をしている自動車を、全自動にて全自動運転装置、又は自動操縦装置（以下、略して、全自動運転装置とする）に、自動車を全自動にて全自動運転装置に自動車を運転させる目的にて、又は盲人を安全に誘導をして歩行をさせる目的にて、舗道（３９）の表面上、又は道路（３９）の表面上に、導電性とした道路用ライン（４６）、及び導電性とした道路用ライン（４７）を塗布、又は塗装をした中間部分の表面上に、電波発振子を閉じ込めて密封をしている電波発振装置（４５）を、舗道（３９）の中間部分、又は表面上に設置をしている。この電波発振装置（４５）に、導電性とした道路用ライン（４６）、及び導電性とした道路用ライン（４７）に、電圧を印加して、直流（ＤＣ）、又は交流（ＡＣ）の電流を流して、舗道（３９）の中間部分、又は表面上に設置をしている、電波発振装置（４５）に電圧を印加して、この電波発振装置から電磁波を発振している電磁波を使用して、舗道（３９）の表面上を歩行している盲人を安全に誘導することが出来ることを特徴とする舗道、道路、高速道路、及びその加工方法。
【請求項５６】
小型ＦＲＰ船（３１）の船体の表面上に、導電性としたゲルコート（３７）、及び導電性としたウレタン塗膜（３７）を、小型ＦＲＰ船（３１）の船体の表面上に形成をして、小型ＦＲＰ船の船体の表面上に付着をする微生物、ワカメ、フジツボ、及びパール貝などが付着をして生育、及び生長をするのを防止することを目的とする、小型ＦＲＰ船（３１）を建造する目的にて、グラスファイバーと樹脂（以下、略して、ＦＲＰとする）を使用して、小型船舶を建造する目的の船形形状をした木製、又はプラスチック製、又は鉄製で出来ている、船形形状であるＵ字形状をした船形形状をした型枠（以下、略して、船形形状をした木枠（２８）、又は木枠（２８）とする）ＦＲＰを使用して小型船舶を建造する目的の、船形形状をした木枠（２８）の、Ｕ字形状をしている内側の側面上の喫水線以下、又は喫水線より上の部分までに、導電性としたゲルコート（３７）、及び導電性としたウレタン塗膜（３７）を、船形形状をした木枠（２８）の、Ｕ字形状をしている内側の側面上の喫水線よりも上の部分までに、導電性としたゲルコート（３７）、及び導電性としたウレタン塗膜（３７）を、船形形状をした木枠（２８）の、Ｕ字形状をしている内側の側面上に、例えば、厚さが、２ｍｍ前後の塗膜を形成することが出来ることを特徴とする小型ＦＲＰ船、及びその加工方法。
【請求項５７】
ＦＲＰを使用して小型船舶を建造する目的の、船形形状をした木枠（２８）の、Ｕ字形状をしている内側の側面上の喫水線以下、又は喫水線より上の部分までに、導電性としたゲルコート（３７）、及び導電性としたウレタン塗膜（３７）を、船形形状をした木枠（２８）の、Ｕ字形状をしている内側の側面上に、例えば、厚さが、２ｍｍ前後の塗膜を形成をする。この導電性としたゲルコート（３７）、及び導電性としたウレタン塗膜（３７）を形成した表面上からグラスファイバーと樹脂などとを交互に塗付を繰り返してＦＲＰ加工（３０）をして、小型ＦＲＰ船（３１）を建造することが出来ることを特徴とする小型ＦＲＰ船、及びその加工方法。
【請求項５８】
ＦＲＰを使用して小型船舶を建造する目的の、船形形状をした木枠（２８）の、Ｕ字形状をしている内側の側面上の喫水線以下、又は喫水線より上の部分までに、導電性としたゲルコート（３７）、及び導電性としたウレタン塗膜（３７）を、船形形状をした木枠（２８）の、Ｕ字形状をしている内側の側面上に、例えば、厚さが、２ｍｍ前後の塗膜を形成をする。この導電性としたゲルコート（３７）、及び導電性としたウレタン塗膜（３７）を形成した表面上に、ＦＲＰ樹脂と、導電性としたゲルコート（３７）、及び導電性としたウレタン塗膜（３７）とが、密着をして、一体接合をさせる目的にて、導電性としたゲルコート（３７）、及び導電性としたウレタン塗膜（３７）を塗装、又は塗布をした表面上に、プライマー樹脂を塗布したプライマー層（３５）を形成する。この導電性としたゲルコート（３７）、及び導電性としたウレタン塗膜（３７）の表面上に、プライマー層（３５）を形成した表面上からグラスファイバーと樹脂などとを交互に塗付を繰り返してＦＲＰ加工（３０）をしたあと、船形形状をした木枠（２８）を取り外すことにより、ＦＲＰ加工（３０）をして、小型船舶を完成させた、小型ＦＲＰ船（３１）の表面上に導電性としたゲルコート（３７）、及び導電性としたウレタン塗膜（３７）を、小型ＦＲＰ船（３１）の船底から喫水線より上の部分まで、小型ＦＲＰ船（３１）の表面上に導電性としたゲルコート（３７）、及び導電性としたウレタン塗膜（３７）を、小型ＦＲＰ船（３１）の表面上に合体をさせて、一体加工をしている小型ＦＲＰ船（３１）を建造することが出来ることを特徴とする小型ＦＲＰ船、及びその加工方法。
【請求項５９】
従来、通常のＦＲＰ成型加工を行なう、インナー型と、アウター型の２種類のＦＲＰ成型加工を行なう加工手段を示している。また、船殻をアウター型とインナー型の、２種類のＦＲＰ加工にて構成をして、船体の内部にウレタン発泡体を充填することが出来ることも示している。上記の図３０から図３３にて説明をした、ＦＲＰ成型加工の加工手段は、図３６に示している、アウター型を使用して、小型ＦＲＰ船（３１）を建造している。けれども、インナー型のＦＲＰ成型加工の加工手段を使用しても、小型ＦＲＰ船（３１）の表面上に、導電性としたゲルコート（３７）、及び導電性としたウレタン塗膜（３７）を形成することが出来ることを特徴とする小型ＦＲＰ船、及びその加工方法。
【請求項６０】
図５８、図５９、図６０、図６１、及び図６２に示している、小型ＦＲＰ船（１９）、又は（３１）の建造手段を使用して建造をしているので、図６１に示している、小型ＦＲＰ船（１９）、又は（３１）の縦断面図に示しているように、最初に、船形形状をした木枠（２８）の表面上に、最初に、導電性としたゲルコート（３７）、及び導電性としたウレタン塗膜（３７）を、木枠（２８）の表面上に導電性としたゲルコート（３７）、及び導電性としたウレタン塗膜（３７）を、船形形状をした型枠である木枠（２８）の表面上に、例えば、厚さが、０．５ｍｍから２ｍｍ前後の塗膜（３７）を形成したあと、この導電性としたゲルコート（３７）、及び導電性としたウレタン塗膜（３７）を形成した表面上に、ＦＲＰ加工（３０）と、導電性としたゲルコート（３７）、及び導電性としたウレタン塗膜（３７）とが密着をして合体をさせて、一体接合をさせる目的にて、導電性としたゲルコート（３７）、及び導電性としたウレタン塗膜（３７）を塗装、又は塗布をした表面上に、プライマー樹脂を塗布したプライマー層（３５）を形成して、このプライマー層（３５）の表面上からグラスファイバーと樹脂などとを交互に塗付を繰り返してＦＲＰ加工（３０）をしたあと、船形形状をした木枠（２８）を取り外すことにより、ＦＲＰ加工（３０）をして、小型船舶を完成させた、小型ＦＲＰ船（１９）、又は（３１）の表面上に導電性としたゲルコート（３７）、及び導電性としたウレタン塗膜（３７）を、小型ＦＲＰ船（１９）、又は（３１）の船底から喫水線より上の部分まで、小型ＦＲＰ船（１９）、又は（３１）の表面上に導電性としたゲルコート（３７）、及び導電性としたウレタン塗膜（３７）を、小型ＦＲＰ船（１９）、又は（３１）の表面上に合体をさせて、一体加工をしている小型ＦＲＰ船（１９）、又は（３１）を建造することにより、導電性としたゲルコート（３７）、及び導電性としたウレタン塗膜（３７）の表面上と、小型ＦＲＰ船（１９）、又は（３１）を形成している船体の表面上との段差が一切ない、小型ＦＲＰ船（１９）、又は（３１）が完成をする。この小型ＦＲＰ船（１９）、又は（３１）の表面上に、導電性としたゲルコート（３７）、及び導電性としたウレタン塗膜（３７）を、小型ＦＲＰ船（１９）、又は（３１）の表面上に生け込んで、小型ＦＲＰ船（１９）、又は（３１）の船体と合体をさせて、一体化をした小型ＦＲＰ船（１９）、又は（３１）が出来上がる。この小型ＦＲＰ船（１９）、又は（３１）の表面上に、電圧を印加して、直流（ＤＣ）、又は交流（ＡＣ）の電流を流すことにより、小型ＦＲＰ船（１９）、又は（３１）の表面上に付着をして生長をする微生物、フジツボ、パール貝、及びワカメ（以下、略して、フジツボとする）などが、船体（１９）、又は（３１）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３７）を塗布して、船体（１９）、又は船体（３１）の船底の表面上に直流（ＤＣ）、又は交流（ＡＣ）の電圧を印加して電流を流して、船体（１９）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来ることを示している、船体（１９）、又は船体（３１）を建造することが出来ることを特徴とする小型ＦＲＰ船、及びその加工方法。
【請求項６１】
図６３と異なる相違点は、船体（１９）、又は船体（３１）の船体の表面上に、例えば、２４ボルト（Ｖ）の電圧を印加している陽極（+）と、陰極（-）との位置関係を、例えば、１時間間隔にて陽極（+）と、陰極（-）とを入れ換えて、陽極（+）の表面上に、海水を電気分解をして、毒性の強い、次亜塩素酸カルシウムを、小型ＦＲＰ船（１９）、又は（３１）の側面上に於いて発生をさせている、小型ＦＲＰ船（１９）、又は（３１）を建造することが出来ることを特徴とする小型ＦＲＰ船、及びその加工方法。
【発明の詳細な説明】
【技術分野】
【０００１】
生け簀網（１）、又は漁網、又は漁具、又は船底、又は浮標（以下、略して、生け簀網、又は船底とする）に付着をして生長をする微生物、フジツボ、パール貝、及びワカメ（以下、略して、フジツボとする）などが、生け簀網（１）に付着をして生長をするのを防止することを目的とした、生け簀網（１）である養殖網、及び定置網、及びロープなどの漁具、及び船底に関するものである。
【０００２】
また、ポリエチレン樹脂、又はポリエチレン繊維、又はポリエステル樹脂などのオレフィン系の樹脂、又はその他の樹脂、又はその他の繊維（以下、略して、樹脂、又は繊維、又はビーズ、又はペレット、又はマスターバッチとする）の内部にチタンの酸化物、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又はその他の塩素化合物が既成をする物質（以下、略して、塩素、又は殺虫剤、又は農薬とする）又は有機リン系の殺虫剤、又はその他の殺虫剤、又はその他の農薬などを練り込んだポリエチレン繊維を開発した目的を、下記の第１から第８にて説明をする。
【０００３】
第１としては、農薬用の殺虫剤として使用をする農薬、又は殺虫剤、又は殺菌剤（以下、略して、農薬とする）の変わりとして使用することが出来る、農薬を含有している樹脂、又は繊維、又は防虫ネット（以下、略して、防虫網とする）を開発することを目的とする。
【０００４】
第２の目的としては、農薬を防虫網の内部に混入をさせて、防虫網の内部に農薬を練り込んだ防虫網を使用して、長期間、農薬の薬剤としての効果を持続させることを目的とする。
【０００５】
第３の目的としては、防虫網の内部に農薬を練り込んだ防虫網を使用して、長期間、害虫を駆除することにより、農薬の使用量を低減させることを目的とする。また、防虫網の内部に農薬を練り込んだ防虫網を使用して、害虫を駆除することにより、農作業の簡素化をすることを目的とする。
【０００６】
第４の目的としては、ポリエチレン樹脂、又はポリエステル樹脂などのオレフィン系の樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に、鉄などの金属の微粉末、又は銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）と、例えば、塩化ビニール樹脂と銅の酸化物を摂氏２５０度前後に加熱をして溶融をして混合してマスターバッチ（以下、略して、ビーズ、又はペレットとする）を形成する。このマスターバッチを主たる原材料として、例えば、銅の酸化物を混入している、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又はタイルとする）を、船体、又はモーターボート、又はクルーザー、又はヨット、又はタンカー、又はその他の船（以下、略して、船とする）の船体に、毒性が強いタイルを、船体に接着剤を使用して毒性が強いタイルを、船体に接着剤を使用して船体に貼り付けたあと、毒性が強いタイルの表面上から高温の熱風を使用してシュリンク手段を使用して、毒性が       強いタイルを収縮させて船体に密着をさせるか、又はその他の手段を使用して船体に密着をさせて毒性が強いタイルを収縮させて、船体の表面上に毒性が強いタイルを密着させて貼り付けるか、又は両面テープを使用して毒性が強いタイルを船体の表面上に貼り付けて、フジツボなどの生育、及び発生を防止することを目的とする。
【０００７】
第５の目的としては、例えば、ＦＲＰ樹脂、又はＡＢＳ樹脂、又はその他の樹脂（以下、略して、ＦＲＰ樹脂、又は樹脂とする）で出来ている、ユニットバスの原材料である樹脂の内部に銅の微粉末、又は銅の酸化物（１）の微粉末、又は銅の酸化物（２）の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）を、樹脂の内部に混入をして、ユニットバスを一体成型する。このユニットバスの表面上に混入をしている銅の抗菌効果の作用を使用して、ユニットバスの表面上に細菌、及び微生物などの菌類の成育、及び発生を防止することを目的とする。
【０００８】
第６の目的としては、浴室、又は浴場にて使用をしている粘土を主たる原材料とするタイル、又は陶磁器であるセラミックスの主たる原材料である粘土で出来ているタイル（以下、略して、タイルとする）の原材料である粘土の内部に銅の微粉末、又は銅の酸化物（１）の微粉末、又は銅の酸化物（２）の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）を、タイルの原材料である粘土の内部に混入をしてタイルの形状に成形をして、例えば、摂氏１５００度前後の高温にて加熱、及び焼結をしてタイルを成形する。このタイルの表面上に混入をしている銅の抗菌効果の作用を使用して浴室、又は浴場にて使用しているタイルの表面上に細菌、及び微生物などの菌類の成育、及び発生を防止することを目的とする。
【０００９】
第７の目的としては、浴室、又は浴場にて使用をしている粘土を主たる原材料とするタイル、又は陶磁器であるセラミックスの主たる原材料である粘土で出来ているタイル（以下、略して、タイルとする）の原材料である粘土の内部に銅の微粉末、又は銅の酸化物（１）の微粉末、又は銅の酸化物（２）の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）を、タイルの原材料である粘土の内部に混入をしてタイルの形状に成形をして、例えば、摂氏１５００度前後の高温にて加熱、及び焼結をしてタイルを成形する。この焼結をして毒性が強いタイルを、例えば、タンカーなどの船底から喫水線までの、船底の全面積に接着剤、又は両面テープ、又はその他の手段を使用して毒性が強いタイルを船底の全面に貼り付ける。この毒性が強いタイルの表面上に混入をしている銅の抗菌効果の作用を使用して、船体の表面上に細菌、微生物、パール貝、及びフジツボなどの菌類の成育、及び発生を防止することを目的とする。
【００１０】
第８の目的としては、片面が接着剤を塗布している接着テープ（以下、略して、接着テープとする）を形成している素材である布テープ、又はポリプロピレン樹脂などのオレフィン樹脂、又はその他の樹脂で出来ているフィルム（以下、略して、フィルムとする）の内部に毒性が強い酸化銅、又は塩素などの物質を混入して形成をした、フィルムの表面上に接着剤を塗布して接着層を形成した毒性が強い接着テープを浴室、又は浴場、又は船底に貼り付けることにより、浴室、又は浴場、又は船体の表面上に細菌、微生物、パール貝、及びフジツボなどの菌類の成育、及び発生を防止することを目的とする。
【００１１】
さらに、生け簀網（１）を使用して本マグロ、ビンナガ、メバチ、及びキハダ（以下、略して、マグロとする）を養殖することを目的とした養殖網に関するものである。
【背景技術】
【００１２】
現状では、生け簀網（１）である養殖網、及び定置網、及びロープなどの漁具を海水中にて使用すると、例えば、２週間から１カ月間程度の期間にて微生物、フジツボ、パール貝、及びワカメなどが付着をして生長をする。この生け簀網（１）に付着をして生成をしたフジツボなどの除去は、人手にて生け簀網（１）から除去をしているのが現状である。
【００１３】
また、マグロは大きくて、直進性にスピードが速く遊泳をする魚種なので、マグロを養殖する生け簀網（１）の構造は円形形状、又は八角形形状（以下、略して、円形形状とする）をした形状で、最低でも、直径が２０ｍ以上で、深さが１０ｍの円形形状をした生け簀網（１）を使用してマグロを養殖しているのが現状である。
【発明の概要】
【発明が解決しようとする課題】
【００１４】
生け簀網（１）である養殖網、及び定置網、及びロープなどの漁具、及び船底の表面上に微生物、フジツボ、パール貝、及びワカメなどが付着をして生長をするのを防止して除去をする技術を提供することを解決手段とする。
【００１５】
また、従来、ペルメトリン、又は有機リン系の殺虫剤、又はその他の殺虫剤（以下、略して、農薬とする）を使用して害虫を駆除、又は死滅をさせる場合には、空気中に農薬を散布して害虫を駆除、又は死滅をさせているのが現状である。この農薬を空気中に於いて散布をすると、経済的な効率が悪いことと、環境に悪い影響を与えることを防止する技術を提供することを解決手段とする。
【００１６】
さらに、生け簀網（１）の構造が円形形状で、最低でも、直径が２０ｍ以上の直径がなければ養殖が出来ないマグロの養殖を、直径が２０ｍ以下である、例えば、１０ｍ以下で、また、円形形状以外の形状である、例えば、４角形状、又は長方形状をした生け簀網（１）を使用してのマグロ養殖を提供することを解決手段とする。
【発明の効果】
【００１７】
ポリエチレン樹脂、又はポリエステル、又はナイロン樹脂、又は塩化ビニール樹脂、又はその他の単線糸（フィラメント）の原材料である樹脂（以下、略して、ポリエチレン樹脂、又はポリエチレン繊維、又はビーズ、又はペレット、又はマスターバッチとする）、例えば、ポリエチレン繊維の原材料であるポリエチレン樹脂の段階にて、ポリエチレン樹脂の内部に塩素、又は次亜塩素酸、又は次亜塩素酸ナトリウム、又は次亜塩素酸カルシウム、又はジクロロイソシアヌル酸ナトリウム２水塩、又はジクロロイソシアヌル酸ナトリウム、又はトリクロロイソシアル酸、又は農薬の合成ピレスロイド系のペルメトリン（商品名・エクスミン）、又はＤ−テトラメトリン（別名・フタルスリン）、又はレスメトリン（商品名・クリスロン）、又はフラメトリン、又はフェノトリン（商品名・スミスリン）、又はシフェノトリン、又はブラトリン、又はエトフェンプロックス（別名・ベクトロン）、又はシフルトリン、又はテフルトリン、又はビフェントリン、又はアレスリン、又はその他の合成ピレスロイド、又は有機リン系殺虫剤であるトリクロルホン、又はクロルピリホス、又はジクロルボス、又はマラソンなどの有機リン系殺虫剤、又は除草剤、又は工業用有機リン剤、又はカーバメイト剤、又はその他の農薬、又は消毒剤、又は防腐剤としての殺菌力が強いクレドール、又はその他の消毒剤、又はその他の防腐剤、又は活性炭の微粉末、又は消石灰の微粉末（以下、略して、塩素、又は次亜塩素酸、又は次亜塩素酸ナトリウム、又は次亜塩素酸カルシウム、又はペルメトリン、又はクレゾール、又はその他の農薬、又はその他の消毒剤、又はその他の殺菌剤、又はその他の防腐剤、又は活性炭、又は消石灰とする）を、ポリエチレン樹脂、又はポリエチレン繊維の内部に混合をして、ポリエチレン樹脂、又はポリエチレン繊維の内部に塩素、又は次亜塩素酸カルシウムを練り込んだポリエチレン樹脂、ポリエチレン繊維を使用して、生け簀網（１）、又は定置網、又はロープなどの漁具を制作すると、ポリエチレン樹脂、又はポリエチレン繊維の内部に練り込んでいる塩素、又は次亜塩素酸、又は次亜塩素酸ナトリウム、又は次亜塩素酸カルシウム、又はペルメトリン、又はクレゾールなどの毒性が強い殺虫剤、又は殺菌剤、又は活性炭、又は消石灰である。下記の表１に示しているのは、有機塩素系殺虫剤である農薬、又は下記の表２に示しているのは、クロロフェノキシ系殺虫剤である農薬、又は下記の表３に示しているのは、有機塩素系殺虫剤などの毒性が強い物質を、ポリエチレン樹脂、又はポリエチレン繊維の内部に練り込んだ、毒性が強い物質が、ポリエチレン樹脂、又はポリエチレン繊維の内部から海水中のポリエチレン樹脂、又はポリエチレン繊維の表面上に徐々に溶解をして拡散をする毒性が強い物質の除菌効果により、生け簀網（１）、又は定置網、又はロープなどの漁具、又は船底の表面上に微生物、フジツボ、パール貝、及びワカメなどが付着をして生長をすることを防止して除去をする効果がある。
【００１８】
下記の表１に示しているのは、有機塩素系殺虫剤である農薬の症状、及び作用機序としては、例えば、ＤＤＴの作用機序や中毒症状については、詳しく研究されているので、ＤＤＴについての説明となるが、ＤＤＴ以外の類縁物質もほぼ同じと考えてよい。神経細胞が刺激されて活動電位が生じたとき、ＤＤＴはＫ＋の流出を抑制して活動電位の下降を遅らせる。従って刺激が反復して起こる。これはまず知覚神経で起こるので、舌、口唇、顔、の知覚障害が現れる。ついで運動神経、大脳不質運動野の刺激症状として振るえが始まる。脂肪に溶けやすいため中毒の初期に脳に蓄積し、濃度の上昇とともに症状は徐々にしかし確実に進行し、運動失調、痙攣、痙攣重積にいたる。しかし、一旦蓄積したあと、少しずつ体の他の脂肪組織に移動し、まもなく脳内濃度は下がり、一定濃度以下になると痙攣は止む。
【００１９】
【表１】
2014132888.tif 000003
【００２０】
下記の表２に示しているのは、クロロフェノキシ系殺虫剤である農薬の症状、及び作用機序としては、例えば、トマトラン、トマトトーンは、トマトの花が落ちるのを防ぐ効果のある、植物成長調整剤の一種で植物ホルモンの合成オーキシンである。オーキシン作用を持つものは植物の正常なホルモン作用をかく乱し、植物を枯らしてしまうことがある。この作用を利用して、除草剤が開発された。ＭＣＢＡのように同じ薬剤が、低濃度で成長促進剤、高濃度で除草剤というものもある。
ホルモン型の選択除草剤で、広葉雑草には効果があるが、イネ科作物は害を受けにくい。
【００２１】
【表２】
2014132888.tif 000004
【００２２】
下記の表３に示しているのは、有機塩素系殺菌剤である消毒剤は、例えば、同じ有機塩素系でも、殺虫剤と殺菌剤は全くその症状、及び作用機序が全く異なり、殺虫剤が神経系に作用するのに対し、殺菌剤の多くは、酵素の持つＳＨ基に対する阻害作用である。例えば、キャプタンはＳＨ基の置換と酸化によって、ＴＰＮは、置換によってそれぞれ酵素を不活性化して殺菌をする。
【００２３】
【表３】
2014132888.tif 000005
【００２４】
下記の表４に示しているのは、殺虫剤であるネオニコチノイドは、ニトログアニジン、ネオニコチニル、ネオニコチノイド、クロロニコチン、クロロニコチニル、及びニコチノイドと呼ばれることもある。
【００２５】
ネオニコチノイドに属する殺虫剤としては、化学式の構造によって、下記の表４に示している、ニトログアニジン系、ニトロメチレン系、及びピリチルメチルアミン系の３種類の殺虫剤に分類をされる。
【００２６】
【表４】
2014132888.tif 000006
【００２７】
また、上記にて説明をした、表１、表２、表３及び表４に示している、殺虫剤、又は殺菌剤、又は毒性が強い農薬を使用して、ハマチ、タイ、及びマグロなどを養殖している養殖網である、生け簀網（１）、又は船底に付着をする微生物、フジツボ、パール貝、及びワカメなどが、生け簀網（１）、又は船底に付着をするのを防止する手段として、ポリエチレン樹脂、又はポリエチレン繊維の内部にチタンの酸化物、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）又はポリエチレン繊維の内部に練り込んだ塩素、又は次亜塩素酸、又は次亜塩素酸ナトリウム、又は次亜塩素酸カルシウム、又はジクロロイソシアヌル酸ナトリウム２水塩、又はジクロロイソシアヌル酸ナトリウム、又はトリクロロイソシアル酸、又は農薬の合成ピレスロイド系のペルメトリン（商品名・エクスミン）、又はＤ−テトラメトリン（別名・フタルスリン）、又はレスメトリン（商品名・クリスロン）、又はフラメトリン、又はフェノトリン（商品名・スミスリン）、又はシフェノトリン、又はブラトリン、又はエトフェンプロックス（別名・ベクトロン）、又はシフルトリン、又はテフルトリン、又はビフェントリン、又はアレスリン、又はその他の合成ピレスロイド、又は有機リン系殺虫剤であるトリクロルホン、又はクロルピリホス、又はジクロルボス、又はマラソンなどの有機リン系殺虫剤、又は除草剤、又は工業用有機リン剤、又はカーバメイト剤、又はネオニコチノイドに属するニトログアニジン系、又はニトロメチレン系、又はピリジルメチルアミン系、又はその他の農薬、又は消毒剤、又は防腐剤としての殺菌力が強いクレドール、又はその他の消毒剤、又はその他の防腐剤、又は活性炭の微粉末、又は消石灰の微粉末（以下、略して、塩素、又は次亜塩素酸カルシウム、又はペルメトリン、又はクレゾール、又はその他の農薬、又はその他の消毒剤、又はその他の防腐剤、又は活性炭、又は消石灰とする）の毒性による除菌効果、又は殺菌効果により、生け簀網（１）、又は船底にフジツボなどが付着をするのを防止することが出来ることは、特に大型魚類であるマグロなどの養殖業者、又は船主に取っては、ポリエチレン樹脂、又はポリエチレン繊維の内部に塩素、又は次亜塩素酸カルシウムを練り込んだ、ポリエチレン樹脂、又はポリエチレン繊維を使用して、生け簀網（１）、又は定置網、又はロープなどの漁具などを制作すると、ポリエチレン樹脂、又はポリエチレン繊維の内部に練り込んで縮合反応をさせた塩素、又は次亜塩素酸、又は次亜塩素酸カルシウム、又はジクロロイソシアヌル酸ナトリウム２水塩、又はジクロロイソシアヌル酸ナトリウム、又はトリクロロイソシアル酸、又は農薬の合成ピレスロイド系のペルメトリン、又はその他の農薬、又は消毒剤、又は防腐剤としての殺菌力が強いクレドール、又はその他の消毒剤、又はその他の防腐剤の毒性による除菌効果、又は殺菌効果、又は活性炭の電気的な特性、又は消石灰の殺菌効果により、生け簀網（１）、又は船底の表面上にフジツボなどが成育をすることが出来ないので、長期間、生け簀網（１）の網を取り換えて洗浄をしてフジツボなどを除去する必要性がなくなるので、マグロなどの大型魚の養殖業者にとっては作業効率が大変によくなる効果がある。
【００２８】
さらに、表１、表２、表３及び表４に示している、酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又は活性炭の微粉末、又は消石灰の微粉末、又は合成ピレスロイド系のペルメトリンなどの殺虫剤、又は殺菌剤、又は毒性が強い農薬を練り込んで縮合反応をさせた、殺菌剤入りのポリエチレン樹脂で出来ている極く小さいビーズ、例えば、直径が２ｍｍ前後のビーズ、又は殺菌剤入りのポリエチレン繊維で出来ている、極く細い繊維を、極く短く裁断をした短繊維（以下、略して、殺菌剤入りのビーズ、又はビーズ、又はペレット、又はマスターバッチとする）、又は極く小さい殺菌剤入りのビーズを、さらに、一段と極く小さく粉砕をする目的にて、ボールミル、ジェットミルなどの粉砕手段を使用して粉砕をした殺菌剤入りのビーズ（以下、略して、殺菌剤入りの微粉末とする）を、例えば、所在地が大阪市中央区道修町１−７−１にある、会社名が、コニシ株式会社が製造販売をしている、商品名が金属接着用のＫ１２０と、有機溶剤を一緒に混合をして船底塗料として船底に塗布をするか、又は従来の船底塗料として使用している有機溶剤（以下、略して、塗料とする）の内部に混入をして混合をした塗料を、船底の塗料として使用をすると、長期間、船底に付着をする微生物、フジツボ、パール貝、及びワカメ（以下、略して、フジツボとする）などが、殺菌剤を塗料の内部に練り込んでいる、極く小さいビーズ、又は殺菌剤を塗料の内部に練り込んで縮合反応をさせている微粉末である、殺菌剤を練り込んでいるポリエチレン樹脂で出来ている微粉末である、殺菌剤入りの微粉末である、殺菌剤入りの微粉末を船底に塗布をしている塗料の内部に混入をしている微粉末から海水中に徐々に殺菌剤が溶解をすることにより、船底にフジツボなどの微生物、菌子、及び胞子が付着をして成育をすることが出来ないので、船底の洗浄作業の効率が大変によくなる効果がある。
【００２９】
また、表１、表２、表３及び表４に示している、例えば、酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）又は合成ピレスロイド系のペルメトリンなどの殺虫剤、又は殺菌剤、又は毒性が強い農薬、又は活性炭の微粉末、又は消石灰の微粉末を、従来の船底塗料として使用している有機溶剤（以下、略して、塗料とする）の内部に混入をして混合をした塗料を、船底の塗料として使用をすると、長期間、船底に付着をする微生物、フジツボ、パール貝、及びワカメ（以下、略して、フジツボとする）などが、殺菌剤を塗料の内部に練り込んでいる、極く小さいビーズ、又は殺菌剤を塗料の内部に練り込んで縮合反応をさせている微粉末である、殺菌剤入りの微粉末である、殺菌剤入りの微粉末を船底に塗布をしている塗料の内部に混入をしている微粉末から海水中に徐々に殺菌剤が溶解をすることにより、船底にフジツボなどの微生物、菌子、及び胞子が付着をして成育をすることが出来ないので、船底の洗浄作業の効率が大変によくなる効果がある。
【００３０】
さらに、小規模の養殖業者にとっても、例えば、１カ年間から２カ年間、生け簀網（１）にフジツボなどが付着をしなくなり、生け簀網（１）を取り換える必要性がなくなるならば、養殖をしている養殖魚、例えば、ハマチ、タイ、及びマグロに餌を与えるだけでよいので、作業効率が大変によくなることと、小規模の養殖業者でもマグロなどの大型の魚類を養殖することが出来ることになる効果がある。
【００３１】
また、もし、２カ年間、生け簀網（１）にフジツボなどの微生物の菌糸、及び胞子が寄生をすることが出来ないのであるならば、２カ年間、生け簀網（１）にフジツボなどの微生物が付着をして寄生をすることが出来ない、生け簀網（１）が開発をされたならば、世界中の海での養殖漁業が成り立つことになる。
【００３２】
その第1の理由としては、養殖をしている、例えば、マグロの場合、マグロの出荷が出来るサイズである。１匹が４０Ｋｇまでに成長をするのに、約２カ年間の期間が必要である。けれども、この２カ年間、マグロの稚魚の段階から出荷サイズの成長魚になるまでの２カ年間、マグロに餌だけを与えれば、マグロを飼育することが出来るのであれば、あとは配合飼料、又はその他の飼料を入手するだけの問題となるので、だれでもがマグロの養殖を行なうことが出来ることになる。
【００３３】
その第２の理由としては、養殖漁業を行なうのに漁業権を全く必要としない国々が世界中には数多くの国々が存在をする。漁業権を全く必要としない国々にとっては、生け簀網（１）にフジツボなどが全く付着をしない生け簀網（１）が開発をされたことは、マグロなどの養殖漁業の業界、及び世界の水産業界、及び世界の食品業界にとっては、計り知れない効果がある。
【００３４】
また、マグロを養殖する目的の生け簀網（１）が、素材が銅、又は鉄を亜鉛メッキしている針金を使用して出来ている金網を使用して出来ている生け簀網（１）、又は無結節漁網、又は蛙又漁網、又は亀甲網（以下、略して、漁網とする）を構成している漁網を構成している糸の内部に、銅線を入れている糸を使用して、編網をしている漁網を使用して、マグロを養殖している生け簀網（１）の銅線に交流、又は直流（以下、略して、交流とする）を印加して、生け簀網（１）に交流の電流を常時印加をするか、又は数日間に一回だけ、例えば、一時間だけの時間を交流電流を流すか、又はパルス波長の交流電流を印加して
いる、生け簀網（１）を使用してマグロ養殖をすることにより、マグロは生け簀網（１）に衝突をすることがなくなるので、下記の（１）から（７）にて記載をしているような効果がある。
【００３５】
（１）の効果としては、生け簀網（１）の直径を２０ｍ以下の直径とすることが出来る。例えば、１０ｍ以下の生け簀網（１）でもマグロの養殖が出来ることになる。
【００３６】
（２）の効果としては、生け簀網（１）にマグロが衝突をして首を骨折しての死亡率が減少をすることになる。
【００３７】
（３）の効果としては、マグロの養殖を行なう目的の生け簀網（１）の形状は円形形状でないと、マグロの養殖は出来ないとの定説を覆して、例えば、４角形状、又は長方形状の生け簀網（１）の形状でもマグロの養殖を可能とすることになる。
【００３８】
（４）の効果としては、従来、タイ、ハマチ、フ゛リ（以下、略して、ハマチとする）などを養殖している生け簀網（１）は、１０ｍ×１０ｍの４角形状で、深さは１０ｍである、この１０ｍ×１０ｍの４角形状をした生け簀網（１）を、図１に示しているように、銅線入りの糸を撚り糸とした、例えば、１０本の撚り糸の内部に２本だけの糸を銅線とした銅線を入れた、例えば、ポリエチレン、又はポリエステル（以下、略して、ポリエチレンとする）の糸を撚り糸とした糸を使用して編網をした漁網で出来ている生け簀網（１）に交流電圧、又は直流電圧（以下、略して、交流、又は直流とする）を印加することにより素材が銅線で出来ている銅線入りの漁網で出来ている生け簀網（１）の表面上に、海水が電気分解をされて銅線入りの漁網で出来ている生け簀網（１）の表面上には次亜塩素酸カルシウムが発生をする。この銅線入りの漁網で出来ている生け簀網（１）の表面上に生成をして付着をした、毒性が強い塩素、又は次亜塩素酸カルシウムの毒性により、従来、ポリエチレン、又はポリエステル繊維などで出来ている生け簀網（１）の表面上には、例えば、２週間から１カ月程度の期間にて微生物、フジツボ、パール貝、及びワカメなどが付着をしてびっしりと密生をして生長をするのを、銅線入りの漁網で出来ている生け簀網（１）に、例えば、２日間、又は３日間に一回だけ、一時間程度の時間を、１００Ｖの交流電圧、又は１００Ｖの直流電圧を印加すると、銅線入りの漁網で出来ている生け簀網（１）の表面上には、一切の微生物、フジツボ、パール貝、及びワカメなど菌糸、及び胞子が付着をして寄生をして密生をすることが出来ない現象が判明をした。この現象により、電気殺菌効果による高密度のマグロの養殖が出来て、病原菌による発症を極力低下させて、さらに、経済効果が高いマグロの養殖を目的とした銅線入りの漁網を使用した生け簀網（１）が出来上がることになる。
【００３９】
（５）の効果としては、従来、ハマチなどを養殖している１０ｍ×１０ｍの４角形状の生け簀網（１）の内側に、図２、及び図３に示しているように、素材が銅、又は鉄を亜鉛メッキをした素材で出来ている金網を、１０ｍ×１０ｍの４角形状をした生け簀網（１）の内側の内壁に沿って４角形状をした金網を取り付けるか、又は図３に示しているように、円形形状に生け簀網（１）の内側の内壁に取り付けている円形形状をした金網に交流の電圧を印加して、交流電流を流している生け簀網（１）を使用してマグロを養殖すると、上記にて説明をしたように、ハマチなどを養殖している生け簀網（１）を、容易に転用をして、付加価値が高いマグロの養殖をすることが出来ることになる。
【００４０】
（６）の効果としては、所在地が大分県佐伯市海崎海崎上１３７３−１０で、会社名が大分養殖金網（株）が製造販売をしている、素材は鉄で出来ている針金で、直径が４ｍｍの針金を使用して出来ている金網の、金網の目と目の直径が５ｃｍから１０ｃｍの金網で出来ている、直径が１０ｍの円形形状、又は直径が２０ｍの円形形状を最大の直径の上限として、深さが１０ｍの金網で出来ている養殖網（１）である、図１に示している、生け簀網（１）に電圧をＯＶから１３０Ｖまでの任意の電圧に調節をすることが出来る変圧器であるスライダックを使用して、例えば、図１に示している、金網で出来ている生け簀網（１）に電圧は１３０Ｖで、電流値が５０Ａ、又は１００Ａの交流電圧を印加している、金網で出来ている金網の生け簀網（１）の直径が１０ｍ、又は直径が２０ｍで、深さが１０ｍの金網で出来ている養殖網（１）の内部に於いてマグロの養殖をすると、金網で出来ている金網の生け簀網（１）に交流電圧、又は直流電圧（以下、略して、交流、又は直流とする）を印加することにより、素材が鉄で出来ている金網の生け簀網（１）の表面上に、海水が電気分解をされて金網で出来ている金網の生け簀網（１）の表面上には次亜塩素酸カルシウムが発生をする。この金網の生け簀網（１）の表面上に生成をして付着をした、毒性が強い塩素、又は次亜塩素酸カルシウムの毒性により、従来、金網で出来ている金網の生け簀網（１）の表面上には、例えば、２週間から１カ月程度の期間にて微生物、フジツボ、パール貝、及びワカメなどが付着をしてびっしりと密生をして生長をするのを、金網で出来ている金網の生け簀網（１）に、例えば、２日間、又は３日間に一回だけ、一時間程度の時間を、１００Ｖの交流電圧、又は１００Ｖの直流電圧を印加すると、金網で出来ている金網の生け簀網（１）の表面上には、一切の微生物、フジツボ、パール貝、及びワカメなど菌糸、及び胞子が付着をして寄生をして密生をすることが出来ない現象が判明をした。この現象により、電気殺菌効果による高密度のマグロの養殖が出来て、病原菌による発症を極力低下をさせて、さらに、経済効果が高いマグロの養殖を目的とした銅線入りの漁網を使用した生け簀網（１）が出来上がることになる。
【００４１】
（７）の効果としては、マグロを養殖する目的の生け簀網（１）の形状と直径を、例えば、生け簀網（１）の形状は円形形状として、円形形状の直径が出来るだけ小さい１０ｍ以内とした、マグロを養殖する目的の生け簀網（１）の直径を出来るだけ小さくすることにより、マグロを養殖するのが経済的に効果が高くなる効果がある。マグロを養殖する生け簀網（１）の形状が円形形状で、直径が２０ｍ以下の直径よりも小さい生け簀網（１）を使用してのマグロの養殖は出来ないとされている。その理由は、マグロは直進性にスピードを出して泳がなければ、酸素呼吸が出来ない魚種である。このために、生け簀網（１）の直径が２０ｍ以下よりも小さいと、生け簀網（１）に衝突をして、マグロは首の骨を骨折して死亡をする死亡率が高くなる。このことが理由で、現状ではマグロの養殖を目的とした生け簀網（１）の直径としては、マグロを養殖している生け簀網（１）の形状は円形形状で、２０ｍ以上の生け簀網（１）を使用しているのが現状である。そこで、マグロを養殖するのに生け簀網（１）の形状は円形形状で、直径が１０ｍ以下の生け簀網（１）を使用して、マグロの首を骨折させることなく安全にマグロを養殖する手段としては、図７から図１２に示しているように、マグロを養殖している生け簀網（１）の内側の部分、又は内壁の部分に白色のフロート（９）、又は白色の擬似コンブ（１１）、又は白色のリボン（１２）、又は直径が５０ｃｍ前後で、長さが５０ｃｍ前後の小さいこんもりとした白色の竹の笹（１２）、又はその他の白色の障害物（１２）（以下、略して、白色の障害物とする）を、生け簀網（１）の内側の部分、又は内壁の部分に白色の障害物（１２）を形成することにより、マグロにマグロを養殖している生け簀網（１）の存在をマグロに認識をさせる標識とすることが出来るので、マグロは生け簀網（１）に衝突をすることがなくなり、直径が１０ｍ以下の円形形状をした生け簀網（１）を使用しても、マグロを安全に養殖をすることが出来ることになる効果がある。
【００４２】
また、上記にて説明をした、殺菌剤、殺虫剤、及び農薬などの有機物で出来ている毒物とは異なり、無機物である金属に分類をされる銅、亜鉛、錫、鉛、鉄、アルミニウム、マグネシウム、リチウム、銀、及びカルシウム金属などの金属の微粉末、又は銅の酸化物の微粉末、又は亜鉛の酸化物の微粉末、又は錫の酸化物の微粉末、又は鉛の酸化物の微粉末、又は鉄の酸化物の微粉末、又はアルミニウムの酸化物の微粉末、又はマグネシウムの酸化物の微粉末、又はリチウムの酸化物の微粉末、又は銀の酸化物の微粉末、又はカルシウム金属などの酸化物の微粉末、又は活性炭の微粉末、又は消石灰の微粉末（以下、略して、銅の微粉末、又は銅の酸化物の微粉末とする）をポリエチレン樹脂、又はポリエチレン繊維（以下、略して、ポリエチレン繊維とする）の内部に練り込んで、銅の微粉末、又は銅の酸化物の微粉末（以下、略して、銅の微粉末とする）を練り込んだポリエチレン樹脂で出来ているポリエチレン繊維を海水中に漬けることにより、ポリエチレン繊維の内部に練り込んでいる銅の微粉末が酸化をして毒性が強い酸化銅となる。この毒性が強い銅がポリエチレン樹脂、又はポリエチレン繊維の内部から海水中に徐々に溶出、又は折出をすることにより、銅の微粉末、又は酸化銅の微粉末を練り込んだポリエチレン樹脂、又はポリエチレン繊維を使用して形成をした養殖網である生け簀網（１）の表面上には酸化銅の毒性による除菌効果、又は殺菌効果により、生け簀網（１）の表面上にはフジツボなどが付着をするのを防止することが出来る効果がある。
【００４３】
さらに、ポリエチレン樹脂で出来ているペレット、又はビーズ（以下、略して、ビーズとする）の内部に銅の微粉末、又は酸化銅の微粉末、又は活性炭の微粉末、又は消石灰の微粉末を練り込んだビーズを、従来、使用している船底塗料の内部に混入をして混合をした塗料を、船底の塗料として使用すると、長期間、船底に付着をする微生物、フジツボ、パール貝、及びワカメ（以下、略して、フジツボとする）などが、銅の微粉末、又は酸化銅の微粉末、又は活性炭の微粉末、又は消石灰の微粉末を練り込んでいる、極く小さいビーズの表面上が海水中に徐々に溶解をすることにより、毒性が強い銅の微粉末、又は毒性が強い酸化銅の除菌効果、又は殺菌効果、又は活性炭の電気的な特性、又は消石灰の殺菌効果により、船底にフジツボなどの微生物、菌子、及び胞子が付着をして成育をすることを防止することが出来る効果がある。
【００４４】
また、ポリエチレン樹脂、又はポリエステル樹脂、又はナイロン樹脂（以下、略して、ポリエチレン樹脂とする）の内部に、カーボンブラック、又はグラファイト、又はヤシ殻活性炭、又はカーボンナノチューブ、又はグラフェン、又は銅の微粉末（以下、略して、ヤシ殻活性炭、又はグラファイト、又は銅の微粉末とする）を、ポリエチレン樹脂の内部に混合をして、ポリエチレン樹脂の内部に、例えば、活性炭が１で、ポリエチレン樹脂が２の割合にて混合をして導電性としたポリエチレン樹脂、又は活性炭が１で、銅の微粉末が１で、ポリエチレン樹脂が２の割合にて混合をして導電性としたポリエチレン樹脂、又は銅の微粉末が１で、ポリエチレン樹脂が２の割合にて混合をして導電性としたポリエチレン樹脂（以下、略して、導電性ポリエチレン樹脂、又は導電性樹脂とする）を、摂氏２７０度Ｃ前後に加熱をして延伸をして、導電性としたポリエチレン繊維（以下、略して、導電性ポリエチレン繊維、又は導電性繊維とする）を使用して、例えば、マグロの養殖網を、導電性ポリエチレン繊維を使用して無結節の、マグロ養殖を目的とした漁網を製造する。この導電性ポリエチレン繊維で出来ているマグロ養殖を目的とした養殖網に、微弱な直流電流（ＤＣ）、又は交流電流（ＡＣ）を印加してマグロを養殖している養殖網の表面上にて、海水を電気分解をして、毒性が強力な次亜塩素酸カルシウムを、マグロ養殖を行なっている養殖網の表面上にて発生をさせることにより、マグロを養殖している養殖網である、生け簀網（１）の表面上に付着をして生長をする微生物、フジツボ、パール貝、及びワカメなどが付着をして生育、及び生長をするのを防止することが出来る効果がある。
【００４５】
また、下記の表５に銅の化合物、及び銅の酸化物を記載する。
【００４６】
【表５】
2014132888.tif 000007
2014132888.tif 000008
【００４７】
さらに、下記の表６に亜鉛の化合物、及び亜鉛の酸化物を記載する。
【００４８】
【表６】
2014132888.tif 000009
【００４９】
さらに、下記の表７に錫の化合物、及び錫の酸化物を記載する。
【００５０】
【表７】
2014132888.tif 000010
2014132888.tif 000011
【００５１】
また、下記の表８に鉛の化合物、及び鉛の酸化物を記載する。
【００５２】
【表８】
2014132888.tif 000012
2014132888.tif 000013
【００５３】
さらに、下記の表９に鉄の化合物、及び鉄の酸化物を記載する。
【００５４】
【表９】
2014132888.tif 000014
2014132888.tif 000015
2014132888.tif 000016
【００５５】
また、下記の表１０にアルミニウムの化合物、及びアルミニウムの酸化物を記載する。
【００５６】
【表１０】
2014132888.tif 000017
2014132888.tif 000018
2014132888.tif 000019
【００５７】
さらに、下記の表１１にマグネシウムの化合物、及びマグネシウムの酸化物を記載する。
【００５８】
【表１１】
2014132888.tif 000020
2014132888.tif 000021
【００５９】
また、下記の表１２にリチウムの化合物、及びリチウムの酸化物を記載する。
【００６０】
【表１２】
2014132888.tif 000022
2014132888.tif 000023
【００６１】
さらに、下記の表１３に銀の化合物、及び銀の酸化物を記載する。
【００６２】
【表１３】
2014132888.tif 000024
2014132888.tif 000025
【００６３】
また、下記の表１４にカルシウムの化合物、及びカルシウムの酸化物を記載する。
【００６４】
【表１４】
2014132888.tif 000026
【００６５】
さらに、下記の表１５にチタンの化合物、及びチタンの酸化物を記載する。
【００６６】
【表１５】
2014132888.tif 000027
【００６７】
また、例えば、ポリエチレンの原材料である樹脂（以下、略して、ペレット、又はビーズとする）から、ペレットを溶融して延伸をして、単糸であるポリエチレンが原材料の糸を形成する場合には、ポリエチレンのペレットを溶融して延伸をするときに加熱をする温度は、最初の押し出しダイスの加熱温度が１８０度ｃで、第２の押し出しダイスの加熱温度が２６０度ｃで、第３の押し出しダイスの加熱温度が２７０度ｃで、最終加熱である第４の押し出しダイスの加熱温度が２８０度ｃにて、ポリエチレンの原材料であるペレットを高温にて溶融をして、超高圧の圧力をかけて押し出して延伸をして、ポリエチレンが原材料の糸を形成しているのが現状である。
【００６８】
さらに、上記にて説明をした、ポリエチレンの原材料であるペレットを２８０度ｃ以上に加熱をして溶融をして延伸をして、ポリエチレンが原材料の単糸である糸を形成している。この高温高圧にて加熱をしているポリエチレンの原材料であるペレットの内部に、有機物で出来ている農薬、又は殺菌剤、又は殺虫剤を、ポリエチレンの原材料であるペレットの内部に有機物で出来ている農薬、又は殺菌剤、又は殺虫剤などの有機物を混合して練り込んでも、高温・高圧の環境下に耐えて、毒性を維持する有機物は、ほとんど存在をしていなくて、毒性の効果が半減をする有機物がほとんどである。けれども、同じ有機物で出来ている塩素は、高温・高圧の環境下でも、塩素の毒性は変化をしないことが判明をした。このことから塩素をポリエチレンの原材料であるペレットの内部に混合をして溶融をして、ポリエチレンの内部に練り込んで延伸をして単糸を形成すると、塩素本来の毒性は高温・高圧の環境下でも耐えることが判明をした。
【００６９】
また、上記にて説明をした、有機物である塩素以外としては、無機物である銅の微粉末、又は酸化銅（１）の微粉末、又は酸化銅（２）の微粉末、又は消石灰、又は生石灰、又はヤシ殻活性炭、又は石油ピッチ系の活性炭、又はその他の原材料で出来ている活性炭（以下、略して、酸化銅、又は消石灰、又は活性炭とする）などの無機物は、高温・高圧の環境下でも、本来の性質である毒性には、全く変化がないことが判明をした。
【００７０】
さらに、上記にて説明をした、毒性がある物質ではない、けれども、活性炭の微粉末である、例えば、直径が６μｍの粒子径のヤシ殻活性炭（以下、略して、活性炭とする）を、ポリエチレンの原材料であるペレットの内部に混合をして、高温・高圧にて、ポリエチレンの原材料の内部に活性炭を練り込んで、ポリエチレンの原材料の内部に活性炭を練り込んだ、ポリエチレンが主たる原材料で出来ている、活性炭を練り込んでいるポリエチレンを高温・高圧にて押し出して延糸をした糸を使用して編網をした漁網には、微生物、フジツボ、パール貝、及びワカメ（以下、略して、フジツボとする）が、全く付着をして生育をすることが出来ないことが判明をした。この毒性が全くない活性炭の微粉末を混合して練り込んでいる、ポリエチレンが主たる原材料で出来ている、活性炭を極く少量混合して練り込んでいる、ポリエチレンを溶融をして延糸をした糸を使用して編網をした漁網には、一切のフジツボの菌子、及び胞子が付着をして生育をして生長をすることが出来ない。その理由としては、活性炭は強い電位を帯電している物質である。この強い電位に帯電をしている物質には微生物、フジツボ、パール貝、及びワカメなどの菌子、及び胞子が付着をしても、活性炭が所持をしている帯電容量が大きい電位により、電気的な特性が強い活性炭を混合して練り込んでいる、ポリエチレンが主たる原材料で出来ている漁網には、一切の微生物、フジツボ、パール貝、及びワカメなどの菌子、及び胞子が付着をしても、活性炭が帯電をしている電気的な特性により、フジツボなどの菌子、及び胞子が生育、及び生長をすることが出来ないことを発見した。この現象を応用すると、微生物、フジツボ、パール貝、及びワカメなどの菌子、及び胞子が付着をして生育、及び生長をすることが出来ない船具、及び船底塗料が出来ることが判明をした。
【００７１】
さらに、上記にて説明をした、塩素の微粉末、又は銅の微粉末、又はその他の金属の微粉末、又は酸化銅（１）の微粉末、又は酸化銅（２）の微粉末、又は消石灰の微粉末、又は生石灰の微粉末、又は活性炭の微粉末（以下、略して、活性炭の微粉末とする）を原材料として、例えば、ポリエチレン樹脂の内部に活性炭を混入して混合をした顆粒形状をしたマスターバッチを形成する場合には、会社名が大日精化株式会社、又は東洋インク株式会社に依頼をして作成をしたマスターバッチを、例えば、ポリエチレン樹脂が２５ｋｇに対して定量コップ１の割合にて、活性炭を入れているマスターバッチを混入したポリエチレン樹脂を原材料とするのであれば、簡単にポリエチレン樹脂の内部に活性炭の微粉末を混入させることが出来る効果がある。
【００７２】
また、図１５に示しているのは、ポリエチレン樹脂、又はポリエステル樹脂、又はポリプロピレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、金属の微粉末、又は銅の酸化物、又は塩素とする）と、例えば、塩化ビニール樹脂と銅の酸化物を摂氏２５０度前後に加熱をして溶融をして混合してマスターバッチ（以下、略して、ビーズ、又はペレットとする）を形成する。このマスターバッチを主たる原材料として、例えば、銅の酸化物を混入している、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又はタイルとする）を、船体、又はモーターボート、又はクルーザー、又はヨット、又はタンカー、又はその他の船（以下、略して、船とする）の船体に、毒性が強いタイルを、船体に接着剤を使用して毒性が強いタイルを、船体に接着剤を使用して船体に貼り付けたあと、毒性が強いタイルの表面上から高温の熱風を使用してシュリンク手段を使用して、毒性が       強いタイルを収縮させて船体に密着をさせるか、又はその他の手段を使用して船体に密着をさせて毒性が強いタイルを収縮させて、船体の表面上に毒性が強いタイルを密着させて貼り付けるか、又は両面テープを使用して毒性が強いタイルを船体の表面上に貼り付けることにより、フジツボなどの生育、及び発生を防止することが出来る効果がある。
【００７３】
さらに、例えば、ＦＲＰ樹脂、又はＡＢＳ樹脂、又はその他の樹脂（以下、略して、ＦＲＰ樹脂、又は樹脂とする）で出来ている、ユニットバスの原材料である樹脂の内部に銅の微粉末、又は銅の酸化物（１）の微粉末、又は銅の酸化物（２）の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、金属の微粉末、又は銅の酸化物、又は塩素とする）を、樹脂の内部に混入をして、ユニットバスを一体成型する。このユニットバスの表面上に混入をしている銅の抗菌効果の作用を使用して細菌、及び微生物などの菌類の成育、及び発生を防止することが出来る効果がある。
【００７４】
また、浴室、又は浴場、又はプールの内壁・底面にて使用をしている粘土、又はセメントが主たる原材料で出来ているタイル、又は陶磁器であるセラミックスの主たる原材料である粘土、又はセメントで出来ているタイル（以下、略して、タイルとする）の原材料である粘土の内部に銅の微粉末、又は銅の酸化物（１）の微粉末、又は銅の酸化物（２）の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、金属の微粉末、又は銅の酸化物、又は塩素とする）を、タイルの原材料である粘土の内部に混入をしてタイルの形状に成形をして、例えば、摂氏１５００度前後の高温にて加熱、及び焼結をしてタイルを成形する。このタイルの表面上に混入をしている銅の抗菌効果の作用を使用して細菌、及び微生物などの菌類の成育、及び発生を防止することが出来る効果がある。
【００７５】
さらに、従来の船底、又は浮標の表面上に微生物、フジツボ、パール貝、及びワカメ（以下、略して、フジツボとする）などが付着をして生長をするのを防止して除去をする目的にて使用をしている、船底塗料と、上記にて説明をした、塩化ビニール樹脂などの樹脂の内部に、毒性が強い酸化銅（１）の微粉末、又は酸化銅（２）の微粉末、又は塩素、又は活性炭の微粉末（以下、略して、金属の微粉末、又は酸化銅、又は塩素とする）を塩化ビニール樹脂などの樹脂と混合をして加熱をして溶融をさせて成型をして形成した、４角形状をした、毒性が強いタイル（以下、略して、毒性が強い船底タイル、又は毒性が強いタイル、又は船底タイル、又はタイルとする）を、船底、又は浮標の表面上に接着剤、又は両面テープ、又は加熱接着、又はその他の接着手段（以下、略して、接着剤とする）を使用して、船底の表面上に、毒性が強いタイルを貼り付けて、フジツボなどが付着をして生長をするのを防止して除去をする場合と、従来の船底塗料を使用して、船底の表面上にフジツボなどが付着をして生長をするのを防止して除去をする場合との異なる相違点を、下記の（１）から（４）に記載をする。
【００７６】
（１）の相違点としては、従来の船底塗料の内部に毒性となる錫の微粉末、又は鉛の微粉末、又は銅の微粉末、又は銅の酸化物などの毒性が強い金属の微粉末（以下、略して、金属の微粉末とする）を、従来の船底塗料の内部に、毒性が強い金属の微粉末を混入して、船底塗料として船底に塗付をして塗装をしている。けれども、従来の有機溶剤を使用して硬化をさせる船底塗料は、有機溶剤が揮発をすることにより、船底に塗付をした船底塗料が空気中に於いて、自然に有機溶剤が蒸発をして船底塗料が船底の表面上にて硬化をするのが、従来の一般的な船底塗料である。この従来の船底塗料は熱可塑性樹脂ではないので、船底塗料の内部に混入をしている毒性は、例えば、１ヶ年前後の期間にて海水中に溶出、又は禿げ落ちて、船底塗料の内部に混入をしている毒性の効果は、全て喪失をしてしまう欠点がある。このような船底塗料としての欠点があるのが、従来の一般的な船底塗料である。この従来の船底塗料に対して、上記にて説明をした、毒性の強いタイルは、例えば、超耐熱可塑性ポリマーのエーテルケトン（以下、略して、ＰＥＥＫとする）、又は超高熱性ＰＥＫＥＫＫ樹脂、又は熱可塑性のポリエチレン樹脂、又は熱可塑性の塩化ビニール樹脂（以下、略して、塩化ビニール樹脂とする）の内部に、毒性が強い酸化銅の微粉末、又は毒性が強い塩素の微粉末などの物質を、熱可塑性の塩化ビニール樹脂などの、熱可塑性の樹脂の内部に閉じ込めて硬化をさせているので、半永久的に毒性が強い酸化銅の微粉末、又は塩素の毒性が喪失をしないので、例えば、１０ヵ年間から２０ヶ年間と半永久的に毒性の効果が持続をする効果がある。
【００７７】
（２）の相違点としては、従来の船底塗料、又は浮標に塗布をする塗料の変わりに、上記にて説明をした、毒性が強いタイルを船底に接着剤、又は両面テープ、又はその他の接着手段を使用して、船底に毒性が強いタイルを貼り付けると、半永久的にフジツボなどが付着をして生育をすることが出来なくなるので、例えば、フジツボ、パール貝、及びワカメなどの付着物を除去するための目的にて、船体を一ヶ年に一回程度の頻度にてドックに入れて船の運航を休んでいたのが、全くドックに船を入れる必要性がなくなったので、船の運航効率が格段に高くなることにより、世界的な規模にて経済的な効率が高くなる効果がある。
【００７８】
（３）の相違点としては、船底にフジツボ、パール貝、及びワカメなどが、半永久的に付着をして生育をすることが出来ないので、海水中に於ける海水の抵抗が小さいことにより、船体の燃料効率が、世界的な規模にて燃料効率が高くなる効果がある。
【００７９】
（４）の相違点としては、例えば、重金属である、毒性が特に強い鉛の酸化物の微粉末、又は錫の酸化物の微粉末、又は銅の酸化物の微粉末（以下、略して、銅の微粉末、又は銅の酸化物とする）などを、熱可塑性の樹脂である、例えば、塩化ビニール樹脂の内部に閉じ込めて硬化をさせて、毒性が強いタイルを形成すると、この毒性が強いタイルを、船体の船底から喫水線までの船体の表面上に毒性が強いタイルを接着剤、又は両面テープなどを使用して、船体の表面上に貼り付けると、熱可塑性の塩化ビニール樹脂の内部に閉じ込めている銅の酸化物、又は鉛の酸化物、又は錫の酸化物などの重金属類は、船体の表面上から海水中に溶解をすることがないので、海水中の重金属類による、海洋汚染が起きない効果がある。
【００８０】
また、浴室、又は浴場、又はプールの内壁・底面にて使用をしている粘土、又はセメントが主たる原材料で出来ているタイル、又は陶磁器であるセラミックの主たる原材料である粘土、又はセメントで出来ているタイル（以下、略して、タイルとする）の原材料である粘土の内部に銅の微粉末、又は銅の酸化物（１）の微粉末、又は銅の酸化物（２）の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、金属の微粉末、又は銅の酸化物、又は塩素とする）を、タイルの原材料である粘土の内部に混入をしてタイルの形状に成形をして、例えば、摂氏１５００度前後の高温にて加熱、及び焼結をしてタイルを成形する。このタイルの表面上に混入をしている銅の抗菌効果の作用を使用して細菌、及び微生物などの菌類の成育、及び発生を防止することが出来る毒性が強いタイルを、上記にて説明をした、塩化ビニール樹脂、又はその他の熱可塑性樹脂、又は接着剤（以下、略して、塩化ビニール樹脂、又は接着剤とする）で出来ている毒性が強いタイルと、粘土、又はセラミックスの内部に金属の微粉末、又は銅の酸化物（１）、又は銅の酸化物（２）を混入して、例えば、摂氏１５００度前後の高温にて焼結をして出来ている、毒性が強い船底タイルとを比較すると、粘土、又はセラミックスで出来ている毒性が強い船底タイルのほうが圧倒的に経時変化が小さい効果がある。
【００８１】
さらに、浴室、又は浴場、又はプールの内壁・底面にて使用をしている粘土、又はセメントが主たる原材料で出来ているタイル、又は陶磁器であるセラミックスの主たる原材料である粘土、又はセメントで出来ているタイル（以下、略して、タイルとする）を、タイルセメントを使用して貼り付けたあと、目地セメントを使用して目地を形成する。このタイルセメント、又は目地セメントの内部に、金属の微粉末、又は銅の酸化物、又は塩素、又はその他の金属の酸化物をタイルセメント、又は目地セメントの内部に混入をした、毒性が強いタイルセメント、又は毒性が強い目地セメントを使用して目地を形成すると、細菌などの菌類である微生物が、一切繁殖、及び成育をすることが出来ない目地を形成することが出来る効果がある。
【００８２】
従来、目地セメント、又はタイルセメント（以下、略して、目地セメントとする）の色としては、白色、又は鼠色、又は黒色の３種類の色がある。第１としては、この目地セメントの白色の内部に、毒性が強い白色の塩素を混入すると、毒性が強い白色の目地セメントが出来上がる。第２としては、白色の目地セメントの内部に、毒性が強い酸化銅（１）を混入すると、毒性が強い赤色、又は朱色、又はピンク色の目地セメントが出来上がる。第３としては、白色の目地セメントの内部に、毒性が強い酸化銅（２）を混入すると、毒性が強い黒色の目地セメントが出来上がる効果がある。
【００８３】
また、ＦＲＰ樹脂などと、強化ガラス繊維とで出来ている小型船舶、又はモーターボート、又はヨット、又はクルーザー、又は漁船、又はＦＲＰ樹脂で出来ているプール、又はその他の樹脂で出来ているプール（以下、略して、小型船舶とする）などを形成している、ＦＲＰ樹脂、又はその他の樹脂（以下、略して、ＦＲＰ樹脂とする）の内部に、毒性が強い酸化銅（１）、又は酸化銅（２）、又は塩素、又は活性炭、又はその他の金属の微粉末、又はその他の毒性が強い金属の酸化物の微粉末（以下、略して、酸化銅、又は塩素、又は活性炭とする）の毒性が強い微粉末を混入している、毒性が強いＦＲＰ樹脂、又はその他の毒性が強い樹脂で出来ている小型船舶、又は浮標、又は毒性が強いプールを形成すると、小型船舶の船底にはフジツボ、又はパール貝、又はワカメなどの微生物、又は細菌、又はその他の菌類の付着、成育、及び繁殖を防止することが出来る効果がある。
【００８４】
さらに、上記にて説明をした、ＦＲＰ樹脂などで出来ている小型船舶（以下、略して、小型船舶とする）を形成する場合、下記の順序にて小型船舶を形成してもよい。第１番目の加工手段としては、小型船舶を形成をする型枠の表面上に、酸化銅、又はその他の毒性が強い微粉末を混入しているゲルコートを、小型船舶を形成する型枠の表面上にゲルコートを、スプレーを使用して、酸化銅、又はその他の金属の毒性が強い微粉末を混入しているゲルコートを、小型船舶を形成するための型枠の表面上にスプレーを使用して毒性が強い毒物を混入しているゲルコートを吹き付ける。第２番目の加工手段としては、小型船舶の型枠の表面上に、毒性が強い毒物を混入しているゲルコートをスプレーを使用して吹き付けて乾燥をさせたあと、強化ガラス繊維を数枚から数１０枚を、ＦＲＰ樹脂を使用して、小型船舶の型枠の表面上に貼り付けると、小型船舶が出来上がると、同時に、小型船舶の船底の表面上には、フジツボ、又はパール貝、又はワカメなどの微生物、又は細菌などの菌類が一切成育、又は繁殖をすることが出来ない小型船舶を形成することが出来る。第３番目の加工手段としては、毒性が強い酸化銅、又はその他の毒物を混入しているウレタン塗料、又はその他の塗料を小型船舶の喫水線以下の船底の表面上にスプレーを使用して吹き付けても、フジツボ、又はパール貝、又はワカメなどの微生物、又は細菌などの菌類が一切成育、又は繁殖をすることが出来ない効果がある。
【００８５】
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイトとする）と、ポリエチレン樹脂などのオレフィン樹脂とグラファイトとを、例えば、ポリエチレン樹脂が１で、グラファイトが１の、１：１の割合にて混合をして、摂氏２７０度前後に加熱をして溶融をして混合をしてマスターバッチ（以下、略して、ビーズ、又はペレットとする）を形成する。このグラファイトを混合をして混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（１７）とする）の表面上に、この導電性のタイル（１４）、及び導電性のタイル（１５）を船体の表面上に接着剤、又は両面テープ、又は導電性の接着剤、又は導電性の両面テープを使用して、船体の表面上に貼り付けたあと、導電性のタイル（１４）、及び導電性のタイル（１５）の表面上から高温の熱風を使用してシュリンク手段を使用して、導電性のタイル（１４）、及び導電性のタイル（１５）を収縮させて船体に密着をさせる。この導電性のタイル（１４）、及び導電性のタイル（１５）を船体の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又は導電性のタイル１４、及び１５とする）を形成することが出来る効果がある。
【００８６】
導電性のタイル１４、及び１５に交流電流（ＡＣ）、又は直流電流（ＤＣ）を印加して発熱体ヒーター（１６）として使用をすることが出来る効果がある。
【００８７】
発熱体ヒーター（１６）の表面上に、従来、市販されている塩化ビニール製のタイル、又はその他のタイル（以下、略して、塩化ビニール製のタイルとする）とを背中合わせに、発熱体ヒーター（１６）と塩化ビニール製のタイルとを貼り合わせて、従来の塩化ビニール製のタイルの裏面上に複合発熱体ヒーター（１６）とを貼り合わせた複合タイル（以下、略して、複合発熱体タイル２６とする）を形成することが出来る効果がある。
【００８８】
家屋を構成している屋根瓦（１８）、又はスレート屋根（１８）、又はトタン板（１８）（以下、略して、屋根瓦（１８）、又はスレート屋根（１８）とする）の変わりに、例えば、塩化ビニール樹脂とグラファイト、又はカーボンブラックとを混合して成型をした、導電性のタイル（１４）、及び（１５）である、複合発熱体ヒーター（２６）を使用して屋根瓦（１８）、又はスレート屋根（１８）の変わりに発熱体ヒーター（１６）を使用して、屋根の表面上に積もった積雪を溶解している。また、複合発熱体ヒーター（２６）を使用して床暖房、又は側壁を加熱して、家屋の室内を暖房するのに複合発熱体ヒーター（２６）を使用して、家屋の室内を暖房をすることが出来る効果がある。
【００８９】
図１８にて説明をした、家屋を構成している屋根瓦（１８）、又はスレート屋根（１８）、又はトタン波板屋根（１８）（以下、略して、屋根瓦（１８）、又はスレート屋根（１８）とする）を使用して、家屋の屋根を構成している屋根瓦（１８）、又はスレート屋根（１８）と木母屋との中間に、発熱体ヒーター（１６）を設置して、屋根を構成している屋根瓦（１８）、又はスレート屋根（１８）の表面上に積もった積雪を、屋根瓦（１８）、又はスレート屋根（１８）の裏面上に設置をしている発熱体ヒーター（１６）を使用して、屋根瓦（１８）の表面上、又はスレート屋根（１８）の表面上に積もった積雪を、発熱体ヒーター（１６）を使用して、屋根瓦（１８）、又はスレート屋根（１８）を間接的に加熱をして、屋根瓦（１８）の表面上、又はスレート屋根（１８）の表面上に積もった積雪を、発熱体ヒーター（１６）を使用して、積雪を溶解をすることが出来る効果がある。
【００９０】
ポリエチレン樹脂、又は塩化ビニール樹脂、又はその他の樹脂が１で、グラファイト、又はカーボンブラックが１の、１：１の割合にて混合をして溶融をして、屋根瓦の形状に成型をした、家屋の屋根を構成している導電性の屋根瓦（２５）（以下、略して、導電性の屋根瓦（２５）とする）を形成することが出来る効果がある。
【００９１】
導電性の屋根瓦（２５）を使用して家屋を構成している屋根を構成して、屋根の表面上に積もった積雪を導電性の屋根瓦（２５）に交流電流（ＡＣ）、又は直流電流（ＤＣ）を印加して、発熱性ヒーター（１６）として使用をしている、導電性の屋根瓦（２５）の表面上に積もった積雪を発熱性ヒーター（１６）を兼ねている、導電性の屋根瓦（２５）を使用して、屋根の表面上に積もった積雪を溶解することが出来る効果がある。
【００９２】
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイトとする）と、ポリエチレン樹脂などのオレフィン樹脂とグラファイトとを、例えば、ポリエチレン樹脂が１で、グラファイトが１の、１：１の割合にて混合をして、摂氏２７０度前後に加熱をして溶融をして混合をしてマスターバッチ（以下、略して、ビーズ、又はペレットとする）を形成する。このグラファイトを混合をして混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（１７）とする）の表面上に、この導電性のタイル（１４）、及び導電性のタイル（１５）を船体の表面上に接着剤（２７）、又は両面テープ（２７）、又は導電性の接着剤（２７）、又は導電性の両面テープ（２７）、又は木ビス（２７）、又はボルト（２７）、又はネジ（２７）、又はナット（２７）（以下、略して、木ビス（２７）とする）を使用して、船体の表面上に木ビス（２７）を使用して貼り付けたあと、導電性のタイル（１４）、及び導電性のタイル（１５）の表面上から高温の熱風を使用してシュリンク手段を使用して、導電性のタイル（１４）、及び導電性のタイル（１５）を収縮させて船体に密着をさせる。この導電性のタイル（１４）、及び導電性のタイル（１５）を船体の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又は導電性のタイル１４、及び１５とする）を形成することが出来る効果がある。
【００９３】
例えば、ポリエチレン樹脂が１で、カーボンブラックが１の割合にて混合をして溶解をして延伸をして形成をした、導電性のフィラメント（２１）を使用して製作をした、導電性の生け簀網（１）に、例えば、直流電流（ＤＣ）、又は交流電流（ＡＣ）の正電極（＋極）と、この正電極（＋極）と、海水中に於いて、極く近い位置に対向をさせて設置をしている負電極（−極）に直流電流（ＤＣ）、又は交流電流（ＡＣ）を印加して、導電性の生け簀網（１）の表面上に、海水を電気分解させて次亜塩素酸カルシウム（以下、略して、次亜塩素酸カルシウム、又は塩素とする）を、生け簀網（１）の表面上に塩素を発生をさせて、生け簀網（１）の表面上に付着をして生育、及び生長をする微生物、フジツボ、パール貝、及びワカメなどが付着をして生育、及び生長をするのを防止している生け簀網（１）を形成することが出来る効果がある。
【００９４】
また、ポリエチレン樹脂、又はナイロン樹脂、又はその他の樹脂（以下、略して、ポリエチレン樹脂とする）が６８％で、カーボンブラックが３２％以上、又はポリエチレン樹脂が６０％以下で、カーボンブラックが４０％以上の割合にて、ポリエチレン樹脂とカーボンブラックとを混合して溶融をして延伸をして紡糸をすることにより、導電性が良好な導電性のフィラメント（２１）を延伸をすることが出来る。さらに、紡糸をすることが出来ることを発明・発見をした。このポリエチレン樹脂、又はナイロン樹脂、又はその他の樹脂（以下、略して、ポリエチレン樹脂とする）と、カーボンブラックとを混合して溶融をして延伸をして形成をして紡糸をした、例えば、直径が０．１ｍｍ以下のフィラメントの、特性の（１）としては、折り曲げることが自由に出来る。特性の（２）としては、金属とは異なるので錆びることがない。特性の（３）としては、ポリエチレン樹脂などの樹脂とカーボンブラックとで出来ているので軽い。特性の（４）としては、製造コストが安い。この上記にて説明をした、（１）から（４）の特性から、下記のような利用方法がある。
【００９５】
ポリエチレン樹脂などの樹脂とカーボンブラックとで出来ている、導電性のフィラメント（２１）の利用方法としては、下記の（１）から（３）のような利用方法がある。
・  としては、錆びることがないので、水中に於いて使用をするモーターのコイルとして使用して、水中に於いて使用をする水中モーターの開発が出来る。
・  としては、錆びることがないので、種々雑々な配線に使用することが出来る。
・  としては、錆びることがないので、海水中に於いて容易に配線をして点灯をして、例えば、海水中に、魚介類を飼育、及び魚介類を集める海水牧場を形成することが出来る。
【００９６】
活魚運搬車（１８）の活魚を入れている、水槽の内部に、導電性の電極（１４）、又は導電性の電極（１５）を、活魚運搬車（１８）の天井に設置をしている、フック（１９）を使用して活魚運搬車（１８）の水槽の内部に、導電性の電極（１４）、及び導電性の電極（１５）を吊るすことが出来る効果がある。
【００９７】
活魚運搬車（１８）の活魚を入れている、水槽の内部の側面上の側壁に、導電性のタイル（１４）、及び導電性のタイル（１５）を、導電性の接着剤、又は導電性の両面テープ（以下、略して、接着剤、又は導電性の接着剤とする）を使用して、活魚運搬車（１８）の活魚を入れている、水槽の内部の側面上の側壁に、導電性のタイル（１４）、及び導電性のタイル（１５）を貼り付けることが出来る効果がある。
【００９８】
さらに、ＦＲＰを使用して小型船舶を建造する目的の、船形形状をした木枠（２８）の、Ｕ字形状をしている内側の側面上の喫水線以
下、又は喫水線より上の部分までに、図２３、図２４、図２７、図２８、及び図２９にて説明をした、導電性のタイル（１４）、又は導電性のタイル（１５）（以下、略して、導電性のタイル（１４）とする）を船形形状をした木枠（２８）の、Ｕ字形状をしている内側の側面上の喫水線よりも上の部分まで、導電性のゲルコート（２９）を塗布した表面上、又はその他の導電性の剥型剤（２９）、又はその他の導電性の接着剤（２９）（以下、略して、導電性のゲルコート（２９）、又は導電性の剥型剤（２９）とする）を使用して、船形形状をした木枠（２８）の、Ｕ字形状をしている内側の側面上に、例えば、厚さが、１ｍｍ前後で、縦巾が１５０ｍｍで、横巾が１５０ｍｍの、図２８、及び図２９に示している、ジクソーパズルの形状、又はその他の形状をした、導電性のタイル（１４）、又は導電性のタイル（１５）を喫水線の上の部分まで、船形形状をした木枠（２８）の内側の表面上に、導電性の剥型剤を使用して、ジクソーパズルの形状、又はその他の形状をした導電性のタイル（１４）、又は導電性のタイル（１５）を、船形形状をした木枠（２８）の内側の表面上に、導電性の剥型剤（２９）を使用して貼り付けたあとの、導電性のタイル（１４）、又は導電性のタイル（１５）の表面上からグラスファイバーと樹脂などとを交互に塗付を繰り返してＦＲＰ加工（３０）をしたあと、船形形状をした木枠（２８）を取り外すことにより、ＦＲＰ加工（３０）をして、小型船舶を完成させた、小型ＦＲＰ船（３１）の表面上に導電性のタイル（１４）、又は導電性のタイル（１５）を、小型ＦＲＰ船（３１）の船底から喫水線の上の部分まで、小型ＦＲＰ船（３１）の表面上に導電性のタイル（１４）、又は導電性のタイル（１５）を貼り付けている、小型ＦＲＰ船（３１）が完成させることが出来る効果がある。
【００９９】
また、ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイト、又はカーボンブラックとする）と、ポリエチレン樹脂などのオレフィン樹脂とグラファイトとを、例えば、ポリエチレン樹脂が１で、グラファイト又はカーボンブラックが１の、１：１の割合にて混合をして、摂氏２７０度前後に加熱をして溶融をして混合をしてマスターバッチ（以下、略して、ビーズ、又はペレットとする）を形成する。このグラファイト、又はカーボンブラックとを混合して混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（３１）とする）の表面上に、この導電性のタイル（１４）、及び導電性のタイル（１５）を、小型ＦＲＰ船（３１）の表面上に、図３０から図３３に示している加工手段を使用して、小型ＦＲＰ船（３１）の表面上に、導電性のタイル、（１４）、及び導電性のタイル（１５）を密着させて貼り付ける。この導電性のタイル（１４）、及び導電性のタイル（１５）を小型ＦＲＰ船（３１）の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る小型ＦＲＰ船（３１）を完成させることが出来る効果がある。
【０１００】
さらに、図３５に示しているのは、図３４にて説明をした、内容と異なる相違点は、導電性のタイル（１４）、及び導電性のタイル（１５）の配置が異なるだけである。図３５の説明としては、下記の内容である。
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイト、又はカーボンブラックとする）と、ポリエチレン樹脂などのオレフィン樹脂とグラファイトとを、例えば、ポリエチレン樹脂が１で、グラファイト、又はカーボンブラックが１の、１：１の割合にて混合をして、摂氏２７０度前後に加熱をして溶融をして混合をしてマスターバッチ（以下、略して、ビーズ、又はペレットとする）を形成する。このグラファイト、又はカーボンブラックとを混合して混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（３１）とする）の表面上に、この導電性のタイル（１４）、及び導電性のタイル（１５）を、小型ＦＲＰ船（３１）の表面上に、図３０から図３３に示している加工手段を使用して、小型ＦＲＰ船（３１）の表面上に、導電性のタイル、（１４）、及び導電性のタイル（１５）を密着させて貼り付ける。この導電性のタイル（１４）、及び導電性のタイル（１５）を小型ＦＲＰ船（３１）の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る小型ＦＲＰ船（３１）を完成させることが出来る効果がある。
【０１０１】
また、従来、通常のＦＲＰ成型加工を行なう、インナー型と、アウター型の２種類のＦＲＰ成型加工を行なう加工手段を示している。また、船殻をアウター型とインナー型の、２種類のＦＲＰ加工にて構成をして、船体の内部にウレタン発泡体を充填することが出来ることも示している。上記の図３０から図３３にて説明をした、ＦＲＰ成型加工の加工手段は、図３６に示している、アウター型を使用して、小型ＦＲＰ船（３１）を建造している。けれども、インナー型のＦＲＰ成型加工の加工手段を使用しても、小型ＦＲＰ船（３１）の表面上に、導電性のタイル（１４）、又は導電性のタイル（１５）を密着させて貼り付けることが出来る。また、船殻をアウター型とインナー型の、２種類のＦＲＰ成型加工にて構成をして、船体の内部にウレタン発泡体を充填した、小型ＦＲＰ船（３１）の表面上にも、導電性のタイル（１４）、又は導電性のタイル（１５）を密着させて貼り付けることが出来ることが出来る効果がある。
【０１０２】
さらに、家屋の屋根材を構成しているスレート（３２）の形状、又は鉄板大波（３２）の形状、又は折板屋根（３２）の形状、又は導電性の瓦屋根（３２）の形状、又はその他の屋根材（３２）の形状（以下、略して、導電性の瓦屋根（３２）、又は波板形状をした導電性のスレート（３２）、又は導電性のスレート（３２）、又は波板形状をした導電性のタイル（３２）とする）を形成して、屋根の表面上に積もった積雪を、波板形状をした導電性のスレート（３２）、又は波板形状をした導電性のタイル（３２）を使用して、家屋の屋根の表面上を加熱して積雪を溶解することが出来る、波板形状をした導電性のスレート（３２）、又は波板形状をした導電性のタイル（３２）を形成する目的にて、ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイト、又はカーボンブラックとする）と、ポリエチレン樹脂などのオレフィン樹脂とグラファイトとを、例えば、ポリエチレン樹脂が１で、グラファイト、又はカーボンブラックが１の、１：１の割合にて混合をして、摂氏２７０度前後に加熱をして溶融をして混合をしてマスターバッチ（以下、略して、ビーズ、又はペレットとする）を形成する。このグラファイト、又はカーボンブラックとを混合して混入をして導電性としているマスターバッチを主たる原材料として、図３７に示しているような、波板形状をした導電性のスレート（３２）、又は導電性の瓦屋根（３２）、又は波板形状をした導電性のタイル（３２）（以下、略して、導電性のスレート（３２）とする）を形成して、積雪地帯の屋根材（３２）として使用して、波板形状をした導電性のスレート（３２）の両端から交流電流（ＡＣ）、又は直流電流（ＤＣ）を印加して、波板形状をした導電性のスレート（３２）の表面上の表面温度を、例えば、摂氏６０度から摂氏８０度前後に加熱をして、積雪地帯の屋根の表面上に積もった積雪を溶解することが出来る効果がある。
【０１０３】
さらに、図２３、図２４、図２７、図２８、及び図２９にて説明をした、ジクソーパズルの形状をした、導電性のタイル（１４）、又は導電性のタイル（１５）を小型ＦＲＰ船（３１）、又はその他のタンカーなどの大型船舶である船体（１９）に接着剤、又は両面テープ、又は木ビスを使用して小型ＦＲＰ船（３１）、又は大型船舶の船体（１９）の表面上に、導電性のタイル（１４）、又は導電性のタイル（１５）をモザイク模様の形状に貼り付けた場合の、利点としては、下記の（１）から（３）のような利点があることを解決手段とする。
（１）の利点としては、例えば、小型ＦＲＰ船（３１）、又は大型船舶の船体（１９）の表面上に、導電性のタイル（１４）、又は導電性のタイル（１５）をモザイク模様の形状に貼り付けている、導電性のタイル（１４）、又は導電性のタイル（１５）が損傷、又は破損をしても、導電性のタイル（１４）、又は導電性のタイル（１５）は、１枚、１枚、個別に１枚づつを貼り付けているので、容易に取り換えることが出来る利点がある。
（２）の利点としては、導電性のタイル（１４）、又は導電性のタイル（１５）の形状をジクソーパズルの形状にしているので、導電性のタイル（１４）、又は導電性のタイル（１５）を貼り合わせている、端面の接触面積が大きいので、剥離が出来にくい利点がある。また、導電性のタイル（１４）、又は導電性のタイル（１５）の形状をジクソーパズルの形状にすることにより、端面の接触面積が大きいので、導電性が良好となる利点がある。
（３）の利点としては、特に図３０、図３１、図３２、及び図３３に示している、小型ＦＲＰ船（３１）の建造手段を使用して建造をした、図３４、及び図３５に示している、小型ＦＲＰ船（３１）は、図３０、図３１、図３２、及び図３３に示している、建造手段にて小型ＦＲＰ船（３１）を建造しているので、図３３に示している、小型ＦＲＰ船（３１）の縦断面図に示しているように、最初に、船形形状をした型枠である木枠（２８）の表面上に、最初に導電性のタイル（１４）、又は導電性のタイル（１５）を、木枠（２８）の表面上にゲルコート（２９）、又は剥型剤（２９）、又は接着剤（２９）を使用して、導電性のタイル（１４）、又は導電性のタイル（１５）を船形形状をした型枠である木枠（２８）の表面上に貼り付けたあと、その後ＦＲＰ加工をして小型ＦＲＰ船（３１）を建造するので、導電性のタイル（１４）、又は導電性のタイル（１５）の表面上と、小型ＦＲＰ船（３１）を形成している船体の表面上との段差が一切ない、小型ＦＲＰ船（３１）の表面上に導電性のタイル（１４）、又は導電性のタイル（１５）を、小型ＦＲＰ船（３１）の船体の表面上に生け込んで、小型ＦＲＰ船（３１）の船体と一体化をした小型ＦＲＰ船（３１）が出来上がる利点がある。また、生け簀網（１）、又は漁網、又は船底、又は浮標（以下、略して、生け簀網、又は船底とする）に付着をして生長をする微生物、フジツボ、パール貝、及びワカメ（以下、略して、フジツボとする）などが、船体（１９）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３４）を塗布して、船体（１９）、又は船体（３１）の船底の表面上に直流（ＤＣ）、又は交流（ＡＣ）の電圧を印加して電流を流して、船体（１９）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来る。けれども、船体（１９）、又は船体（３１）の船底の表面上に塗布をした、導電性の塗料は、例えば、船体（１９）、又は船体（３１）が岸壁に接岸をする場合、又は船体（１９）、又は船体（３１）をドッグに入れる場合などに、船体（１９）、又は船体（３１）の船底の表面上に塗布をした、導電性の塗料は、すぐに破れて破損をすることになる。この欠点を解決することを、下記にて説明をする。船体（１９）、又は船体（３１）の喫水線（２０）以下の、船体（１９）、又は船体（３１）の船底の表面上に、伸び縮みが自由自在の、例えば、包帯に類似の伸縮性織物（３３）を接着剤、又は両面テープを使用して、船体（１９）、又は船体（３１）の表面上に伸縮性織物（３３）を貼り付けたあとの表面上に、導電性とした塗料（３４）、又は導電性とした接着剤（３４）、又は導電性とした両面テープ（３４）（以下、略して、接着層（３４）とする）を使用して、船体（１９）、又は船体（３１）の表面上に導電性とした接着層（３４）を形成している、船体（１９）、又は船体（３１）の表面上に直流（ＤＣ）、又は交流（ＡＣ）の電圧を印加して電流を流して、船体（１９）、又は船体（３１）の表面上にフジツボなどの微生物が付着をして生長をするのを防止することが出来る効果がある。
さらに、図４３に示している、小型ＦＲＰ船（３１）の喫水線（２０）以下の船底の部分に、導電性とした接着層（３４）を形成する場合には、図36に示しているように、インナー型とアウター型をした、２種類の船殻を使用してのＦＲＰ加工手段がある。けれども、小型ＦＲＰ船（３１）の船体（３１）の喫水線（２０）以下の船底の部分に、導電性とした接着層（３４）を形成する場合には、まず、第1としては、インナー型、又はアウター型をした船殻の表面上にゲルコート（２９）（以下、略して、剥型剤とする）の内部に、例えば、粒子径の直径が１μｍ前後のカーボンブラック、又は又はグラファイト、又は活性炭（以下、略して、カーボンブラックとする）を、ゲルコート（２９）の内部に、例えば、ゲルコート（２９）を、導電性としたゲルコート（２９）を形成する目的にて、ゲルコート（２９）と、カーボンブラックの混合率を、重量の比率でカーボンブラックを３５％以上をゲルコート（２９）の内部に混合をして、導電性としたゲルコート（２９）をインナー型、又はアウター型をした船殻の表面上に、例えば、厚さが３ｍｍから５ｍｍ前後を吹き付けて船殻の表面上に、導電性としたゲルコート（２９）（以下、略して、ゲルコート（２９）、又は導電性としたゲルコート（２９）、又は導電性とした接着層（３４）、又は接着層（３４）とする）を塗布する。第２としては、さらに、より一段と導電性を向上させる目的にて、小型ＦＲＰ船（３１）を形成する目的のための、ＦＲＰ樹脂の内部にカーボンブラック、又はグラファイト、又は活性炭（以下、略して、カーボンブラックとする）を、例えば、ＦＲＰ樹脂の内部に、重量の比率でカーボンブラックを３５％以上をＦＲＰ樹脂の内部に混合をして、導電性としたＦＲＰ樹脂（以下、略して、導電性としたＦＲＰ樹脂（３４）、又は導電性とした接着層（３４）とする）を導電性としたゲルコート（２９）の表面上に、数回以上をガラス繊維と一緒に塗布して、導電性としたゲルコート（２９）の表面上に、導電性としたＦＲＰ樹脂（３４）を使用して形成をしている、導電性とした接着層（３４）を形成する。その次に、第３としては、カーボンブラックを混入していない、従来使用している、通常のＦＲＰ樹脂を使用して、図３０、図３１、図３２、図３３、及び図３４に示している加工手段を使用して、小型ＦＲＰ船（３１）を形成する。その次に、第４としては、インナー型、又はアウター型の船殻から剥型をすると、小型ＦＲＰ船（３１）の表面上に強固で、曲面構造をした、船体の表面上に光沢があり、小型ＦＲＰ船（３１）の表面上に、導電性とした接着層（３４）を、小型ＦＲＰ船（３１）の表面上に一体加工をすることにより、小型ＦＲＰ船（３１）の表面上に形成をしている接着層（３４）が強固である、小型ＦＲＰ船（３１）を形成することが出来る。図３４、図３５、及び図４３に示しているように、小型ＦＲＰ船（３１）の表面上に、電圧を印加して直流（ＤＣ）、又は交流（ＡＣ）の電流を流すことにより、フジツボなどの微生物が付着をして生長をするのを防止することを目的とした、小型ＦＲＰ船（３１）を、より一段と、一体加工にて、簡便に建造することが出来る効果がある。
【０１０４】
また、生け簀網（１）、又は漁網、又は船底、又は浮標（以下、略して、生け簀網、又は船底とする）に付着をして生長をする微生物、フジツボ、パール貝、及びワカメ（以下、略して、フジツボとする）などが、船体（１９）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３４）を塗布して、船体（１９）、又は船体（３１）の船底の表面上に直流（ＤＣ）、又は交流（ＡＣ）の電圧を印加して電流を流して、船体（１９）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来る。けれども、船体（１９）、又は船体（３１）の船底の表面上に塗布をした、導電性の塗料は、例えば、船体（１９）、又は船体（３１）が岸壁に接岸をする場合、又は船体（１９）、又は船体（３１）をドッグに入れる場合などに、船体（１９）、又は船体（３１）の船底の表面上に塗布をした、導電性の塗料は、すぐに破れて破損をすることになる。この欠点を解決することを、下記にて説明をする。船体（１９）、又は船体（３１）の喫水線（２０）以下の、船体（１９）、又は船体（３１）の船底の表面上に、伸び縮みが自由自在の、例えば、包帯に類似の伸縮性織物（３３）を接着剤、又は両面テープを使用して、船体（１９）、又は船体（３１）の表面上に伸縮性織物（３３）を貼り付けたあとの表面上に、導電性とした塗料（３４）、又は導電性とした接着剤（３４）、又は導電性とした両面テープ（３４）（以下、略して、接着層（３４）とする）を使用して、船体（１９）、又は船体（３１）の表面上に導電性とした接着層（３４）を形成している、船体（１９）、又は船体（３１）の表面上に直流（ＤＣ）、又は交流（ＡＣ）の電圧を印加して電流を流して、船体（１９）、又は船体（３１）の表面上にフジツボなどの微生物が付着をして生長をするのを防止することが出来る効果がある。
【０１０５】
さらに、船体（１９）、又は船体（３１）の表面上に、ウレタン塗料（３６）を塗布する目的のために、ウレタン塗料（３６）の密着性を良好とする目的のために、絶縁体のプライマー樹脂を塗布したプライマー層（３５）を、木造船、又は鋼鉄船の船体（１９）、又はＦＲＰ船の船体（３１）の表面上に、プライマー層（３５）を形成したあとの、プライマー層（３５）の表面上にカーボンブラック、又はグラファイト、又は活性炭、又はその他のカーボン（以下、略して、カーボンブラックとする）を、絶縁体ウレタン塗料（３６）の内部に、重量の比率で３０％以上を混入して、導電性としたウレタンゴム系1類規格（３７）、又は導電性としたゲルコート（３７）、又はその他の導電性とした樹脂（３７）（例えば、ＪＩＳ  Ａ６０２１−２０００）（以下、略して、導電性としたゲルコート（３７）、又は導電性としたウレタン塗料（３７）、又は導電性としたウレタン塗膜（３７）、又は導電性としたウレタン（３７）とする）を、船体（１９）、又は船体（３１）の表面上に、絶縁体のプライマー層（３５）を形成したあとの、プライマー層（３５）の表面上に、導電性としたウレタン塗膜（３７）を形成することが出来る効果がある。
【０１０６】
また、生け簀網（１）、又は漁網、又は船底、又は浮標（以下、略して、生け簀網、又は船底とする）に付着をして生長をする微生物、フジツボ、パール貝、及びワカメ（以下、略して、フジツボとする）などが、船体（１９）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３４）を塗布して、船体（１９）、又は船体（３１）の船底の表面上に直流（ＤＣ）、又は交流（ＡＣ）の電圧を印加して電流を流して、船体（１９）、又は船体（３１）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来る。けれども、船体（１９）、又は船体（３１）の船底の表面上に塗布をした、導電性の塗料は、例えば、船体（１９）、又は船体（３１）が岸壁に接岸をする場合、又は船体（１９）、又は船体（３１）をドッグに入れる場合などに、船体（１９）、又は船体（３１）の船底の表面上に塗布をした、導電性の塗料は、すぐに破れて破損をすることになる。この欠点を解決することを、ジェットスプレー一般防水工法を使用して、導電性としたウレタン塗膜（３７）を形成すると、（１）として、硬化が３秒から１０秒にて硬化をする。（２）としては、例えば、超大型タンカーなどの船体（１９）、又は船体（３１）の船底の表面上、傾斜面、球面、立面の圧塗、及び天井面でもタレずに均一な、１０ｍｍから２０ｍｍ前後の厚さの、厚さが厚い厚塗りが出来て、強靭な塗膜である、導電性としたウレタン塗膜（３７）を形成することが出来ることを、下記にて説明をする。
船体（１９）、又は船体（３１）の表面上に、ウレタン塗料（３６）を塗布する目的のために、ウレタン塗料（３６）の密着性を良好とする目的のために、絶縁体のプライマー樹脂を塗布したプライマー層（３５）を、木造船、又は鋼鉄船の船体（１９）、又はＦＲＰ船の船体（３１）の表面上に、プライマー層（３５）を形成したあとの、プライマー層（３５）の表面上に、絶縁体を目的としたウレタンゴム系1類規格（３６）、又はゲルコート（３６）、又はその他の樹脂（３６）（例えば、ＪＩＳ  Ａ６０２１−２０００）（以下、略して、絶縁体ウレタン塗料（３６）、又はウレタン塗膜（３６）、又はウレタン（３６）とする）を塗布する。
上記にて行なった加工手段を、下記にて要約をする。
第１層として、極く薄いプライマー層（３５）を形成する。その次に、第２層として、第１層にて形成をした、プライマー層（３５）の表面上に、超高速硬化ウレタン吹付け工法（以下、略して、ＪetSpray工法とする）にて、超高速硬化型ポリウレタン樹脂（３６）（以下、略して、ウレタン塗料（３６）とする）を塗布して、例えば、厚さが４ｍｍから６ｍｍ前後のウレタン塗料（３６）を複数回塗布してウレタン塗膜（３６）を表面上に形成した。木造船、又は鋼鉄船の船体（１９）、又はＦＲＰ船の船体（３１）の表面上に塗布をしているプライマー層（３５）の表面上に、絶縁体ウレタン塗料（３６）を塗布したあとの、絶縁体ウレタン塗膜（３６）の表面上にカーボンブラック、又はグラファイト、又は活性炭、又はその他のカーボン（以下、略して、カーボンブラックとする）を、絶縁体ウレタン塗料（３６）の内部に、重量の比率で３０％以上を混入して、導電性としたウレタンゴム系1類規格（３７）、又は導電性としたゲルコート（３７）、又はその他の導電性とした樹脂（３７）（例えば、ＪＩＳ  Ａ６０２１−２０００）（以下、略して、導電性としたゲルコート（３７）、又は導電性としたウレタン塗料（３７）、又は導電性としたウレタン塗膜（３７）、又は導電性としたウレタン（３７）とする）を、船体（１９）、又は船体（３１）の表面上に、絶縁体のプライマー層（３５）、及びウレタン塗膜（３６）を形成したあとの、プライマー層（３５）、及びウレタン塗膜（３６）の表面上に、導電性としたウレタン塗膜（３７）を形成したあとの、導電性としたウレタン塗膜（３７）の表面上に、カーボンブラック、又はグラファイト、又は活性炭、又はその他のカーボン（以下、略して、カーボンブラックとする）を、絶縁体のカラー弾性フッ素コートの内部に混入をして、導電性としたカラー弾性フッ素コート（３８）（以下、略して、導電性カラー弾性フッ素コート（３８）、又は導電性フッ素コート（３８）、又はフッ素コート（３８）とする）を、船体（１９）、又は船体（３１）の表面上に形成をしているプライマー層（３５）、及びウレタン塗膜（３６）、及び導電性としたウレタン塗膜（３７）の表面上に、導電性としたカラー弾性フッ素コート（３８）を塗布することが出来る効果がある。
【０１０７】
さらに、屋根の表面上に積雪をした雪を溶解させる目的のために、スレート屋根、又は瓦屋根、又は鉄板大波（以下、略して、スレート屋根（４２）とする）の表面上に、積雪にてスレート屋根（４２）の表面上に積もった雪を、スレート屋根（４２）の表面上に塗布をしている、この導電性としたウレタン塗膜（３７）の表面上に、電圧を印加して、直流（ＤＣ）、又は交流（ＡＣ）の電流を流して導電性としたウレタン塗膜（３７）を、例えば、５０℃から８０℃前後に加熱することにより、スレート屋根（４２）の表面上に積雪をしている雪を溶解することが出来る効果がある。
【０１０８】
また、家屋を構成している室内を暖房する目的のために、導電性としたウレタン塗膜（３７）を、家屋を構成している室内の床板、又は壁板の表面上に、導電性としたウレタン塗膜（３７）を塗布している、この家屋を構成している室内の床板、及び壁板の表面上に塗布をしている、この導電性としたウレタン塗膜（３７）に、電圧を印加して、直流（ＤＣ）、又は交流（ＡＣ）の電流を流して導電性としたウレタン塗膜（３７）を、例えば、５０℃から８０℃前後に加熱をして、家屋を構成している室内の床板、及び壁板を暖めることにより、家屋を構成している室内を暖房することが出来る効果がある。
【０１０９】
さらに、舗道（４０）の表面上に、積雪をしている雪を溶解させる目的のために、コンクリート（３９）、又はアスファルト（３９）にて出来ている、舗道（４０）の表面上に、導電性としたウレタン塗膜（３７）を舗道（４０）の表面上に塗布をしている、導電性としたウレタン塗膜（３７）に、電圧を印加して、直流（ＤＣ）、又は交流（ＡＣ）の電流を流して導電性としたウレタン塗膜（３７）を、例えば、５０℃から８０℃前後に加熱をすることにより、舗道（４０）の表面上に積雪をしている雪を溶解させることが出来る効果がある。
【０１１０】
また、超大型の３０万トン級のタンカー、又は数万トン級の貨物船、又はその他の大型船の船体（１９）、又は船体（３１）にジェットスプレーを使用して、絶縁体を目的としたウレタン塗膜（３６）、及び導電性としたウレタン塗膜（３７）を船体（１９）、又は船体（３１）の表面上に、ジェットスプレーを使用して、ウレタン塗料の内部に溶剤を全く含有をしていない、ウレタン塗料の原材料を使用すると、超硬化（約３秒にて硬化）をするために、厚さが２０ｍｍ前後の、厚さの立面の圧塗り、天井の圧塗りが出来る。
また、広い温度範囲、例えば、−４０℃から＋１１０℃の広い温度範囲でも弾性を維持することが出来る効果がある。
【０１１１】
さらに、絶縁体ウレタン塗膜（３６）、及び導電性としたウレタン塗膜（３７）を塗布している、大型船の船体（１９）、又は船体（３１）が岸壁に接岸をする場合、又はドッグに入れる場合、又は流木に衝突をした場合、又はその他の衝突が、船体（１９）、又は船体（３１）の表面上に起こっても、絶縁体ウレタン塗膜（３６）、及び導電性としたウレタン塗膜（３７）は、厚さが２０ｍｍ前後の、厚さに、圧塗りが出来ることにより、機械的な強度が強固で、耐摩耗性、耐摩擦性、耐候性、耐薬品性などにも抜群に優れていることにより、船体（１９）、又は船体（３１）の表面上に塗布をしている、絶縁体ウレタン塗膜（３６）、及び導電性としたウレタン塗膜（３７）が破れて破損をすることがない効果がある。
【０１１２】
また、夜間に於ける舗道（３９）、又は道路（３９）、又は高速道路（３９）（以下、略して、舗道（３９）とする）の表面上に点灯をつけて、夜間の舗道（３９）の表面上の危険防止の目的にて、明りを点滅させる目的のために、コンクリート（３９）、又はアスファルト（３９）で出来ている舗道（３９）の中間部分に、導電性としたウレタン塗膜（３７）、及び導電性としたウレタン塗膜（４４）を形成して、導電性としたウレタン塗膜（３７）、及び導電性としたウレタン塗膜（４４）の中間部分に、透明な強化ガラスの内部に閉じ込めて密封しているＬＥＤ（４３）、又はその他の照明器具（４３）に、導電性としたウレタン塗膜（３７）、及び導電性としたウレタン塗膜（４４）に、電圧を印加して、直流（ＤＣ）、又は交流（ＡＣ）の電流を流して、透明な強化ガラスの内部に閉じ込めて密封しているＬＥＤ（４３）、又はその他の照明器具（４３）を点灯させて、舗道（３９）、又は道路（３９）、又は高速道路（３９）の表面上に於いて、明りを点灯させることにより、より一段と、安全となりえる舗道（３９）、又は道路（３９）、又は高速道路（３９）を形成することが出来る効果がある。
【０１１３】
さらに、舗道（３９）を歩く盲人、又は道路（３９）、又は高速道路（３９）（以下、略して、舗道（３９）とする）を高速で走行をしている自動車を、全自動にて全自動運転装置に、自動車を全自動にて全自動運転装置に自動車を運転させる目的にて、又は盲人を安全に誘導をして歩行をさせる目的にて、舗道（３９）の表面上、又は舗道（３９）の中間部分に、導電性としたウレタン塗膜（３７）、及び導電性としたウレタン塗膜（４４）を形成して、導電性としたウレタン塗膜（３７）、及び導電性としたウレタン塗膜（４４）の中間部分、又は表面上に、電波発振子を閉じ込めて密封をしている電波発振装置（４５）を、舗道（３９）の中間部分、又は表面上に設置をしている。この電波発振装置（４５）に、導電性としたウレタン塗膜（３７）、及び導電性としたウレタン塗膜（４４）に、電圧を印加して、直流（ＤＣ）、又は交流（ＡＣ）の電流を流して、舗道（３９）の中間部分、又は表面上に設置をしている、電波発振装置（４５）に電圧を印加して、この電波発振装置から電磁波を発振している電磁波を使用して、舗道（３９）の表面上を歩行している盲人を安全に誘導をすることが出来る効果がある。
【０１１４】
また、夜間に於ける舗道（３９）、又は道路（３９）、又は高速道路（３９）（以下、略して、舗道（３９）とする）の表面上に点灯をつけて、夜間の舗道（３９）の表面上の危険防止の目的にて、明りを点滅させる目的のために、コンクリート（３９）、又はアスファルト（３９）で出来ている舗道（３９）の表面上に、白色をした、区画線の路面標示用塗料（以下、略して、道路用ライン塗料とする）である。例えば、アクリル樹脂、又はその他の樹脂で出来ている、道路ライン塗料の内部に、カーボンブラック、又はグラファイト、又は活性炭、又はその他のカーボン（以下、略して、カーボンブラックとする）を、道路用ライン塗料の内部に、重量の比率で３０％以上を混入して、導電性とした道路用ライン塗料（以下、略して、導電性とした道路用ライン塗料、又は導電性とした道路用ラインとする）を塗布、又は塗装をした、導電性とした道路用ライン（４６）、及び導電性とした道路用ライン（４７）の中間部分の表面上に、透明な強化ガラスの内部に閉じ込めて密封をしているＬＥＤ（４３）、又はその他の照明器具（４３）に、導電性とした道路用ライン（４６）、及び導電性とした（４７）に、電圧を印加して、直流（ＤＣ）、又は交流（ＡＣ）の電流を流して、透明な強化ガラスの内部に閉じ込めて密封をしているＬＥＤ（４３）、又はその他の照明器具（４３）を点灯させて、舗道（３９）、又は道路（３９）、又は高速道路（３９）の表面上に於いて、明りを点灯させることにより、より一段と、安全となりえる舗道（３９）、又は道路（３９）、又は高速道路（３９）を形成することが出来る効果がある。
【０１１５】
舗道（３９）を歩く盲人、又は道路（３９）、又は高速道路（３９）（以下、略して、舗道（３９）とする）を高速で走行をしている自動車を、全自動にて全自動運転装置、又は自動操縦装置（以下、略して、全自動運転装置とする）に、自動車を全自動にて全自動運転装置に自動車を運転させる目的にて、又は盲人を安全に誘導をして歩行をさせる目的にて、舗道（３９）の表面上、又は道路（３９）の表面上に、導電性とした道路用ライン（４６）、及び導電性とした道路用ライン（４７）を塗布、又は塗装をした中間部分の表面上に、電波発振子を閉じ込めて密封をしている電波発振装置（４５）を、舗道（３９）の中間部分、又は表面上に設置をしている。この電波発振装置（４５）に、導電性とした道路用ライン（４６）、及び導電性とした道路用ライン（４７）に、電圧を印加して、直流（ＤＣ）、又は交流（ＡＣ）の電流を流して、舗道（３９）の中間部分、又は表面上に設置をしている、電波発振装置（４５）に電圧を印加して、この電波発振装置から電磁波を発振している電磁波を使用して、舗道（３９）の表面上を歩行している盲人を安全に誘導することが出来る効果がある。
【０１１６】
また、小型ＦＲＰ船（３１）の船体の表面上に、導電性としたゲルコート（３７）、及び導電性としたウレタン塗膜（３７）を、小型ＦＲＰ船（３１）の船体の表面上に形成をして、小型ＦＲＰ船の船体の表面上に付着をする微生物、ワカメ、フジツボ、及びパール貝などが付着をして生育、及び生長をするのを防止することを目的とする、小型ＦＲＰ船（３１）を建造する目的にて、グラスファイバーと樹脂（以下、略して、ＦＲＰとする）を使用して、小型船舶を建造する目的の船形形状をした木製、又はプラスチック製、又は鉄製で出来ている、船形形状であるＵ字形状をした船形形状をした型枠（以下、略して、船形形状をした木枠（２８）、又は木枠（２８）とする）形成することが出来る効果がある。
【０１１７】
さらに、ＦＲＰを使用して小型船舶を建造する目的の、船形形状をした木枠（２８）の、Ｕ字形状をしている内側の側面上の喫水線以下、又は喫水線より上の部分までに、導電性としたゲルコート（３７）、及び導電性としたウレタン塗膜（３７）を、船形形状をした木枠（２８）の、Ｕ字形状をしている内側の側面上の喫水線よりも上の部分までに、導電性としたゲルコート（３７）、及び導電性としたウレタン塗膜（３７）を、船形形状をした木枠（２８）の、Ｕ字形状をしている内側の側面上に、例えば、厚さが、２ｍｍ前後の塗膜を形成することが出来る効果がある。
【０１１８】
また、ＦＲＰを使用して小型船舶を建造する目的の、船形形状をした木枠（２８）の、Ｕ字形状をしている内側の側面上の喫水線以下、又は喫水線より上の部分までに、導電性としたゲルコート（３７）、及び導電性としたウレタン塗膜（３７）を、船形形状をした木枠（２８）の、Ｕ字形状をしている内側の側面上に、例えば、厚さが、２ｍｍ前後の塗膜を形成をする。この導電性としたゲルコート（３７）、及び導電性としたウレタン塗膜（３７）を形成した表面上からグラスファイバーと樹脂などとを交互に塗付を繰り返してＦＲＰ加工（３０）をして、小型ＦＲＰ船（３１）を建造することが出来る効果がある。
【０１１９】
さらに、ＦＲＰを使用して小型船舶を建造する目的の、船形形状をした木枠（２８）の、Ｕ字形状をしている内側の側面上の喫水線以下、又は喫水線より上の部分までに、導電性としたゲルコート（３７）、及び導電性としたウレタン塗膜（３７）を、船形形状をした木枠（２８）の、Ｕ字形状をしている内側の側面上に、例えば、厚さが、２ｍｍ前後の塗膜を形成をする。この導電性としたゲルコート（３７）、及び導電性としたウレタン塗膜（３７）を形成した表面上に、ＦＲＰ樹脂と、導電性としたゲルコート（３７）、及び導電性としたウレタン塗膜（３７）とが、密着をして、一体接合をさせる目的にて、導電性としたゲルコート（３７）、及び導電性としたウレタン塗膜（３７）を塗装、又は塗布をした表面上に、プライマー樹脂を塗布したプライマー層（３５）を形成する。この導電性としたゲルコート（３７）、及び導電性としたウレタン塗膜（３７）の表面上に、プライマー層（３５）を形成した表面上からグラスファイバーと樹脂などとを交互に塗付を繰り返してＦＲＰ加工（３０）をしたあと、船形形状をした木枠（２８）を取り外すことにより、ＦＲＰ加工（３０）をして、小型船舶を完成させた、小型ＦＲＰ船（３１）の表面上に導電性としたゲルコート（３７）、及び導電性としたウレタン塗膜（３７）を、小型ＦＲＰ船（３１）の船底から喫水線より上の部分まで、小型ＦＲＰ船（３１）の表面上に導電性としたゲルコート（３７）、及び導電性としたウレタン塗膜（３７）を、小型ＦＲＰ船（３１）の表面上に合体をさせて、一体加工をしている小型ＦＲＰ船（３１）を建造することが出来る効果がある。
【０１２０】
また、従来、通常のＦＲＰ成型加工を行なう、インナー型と、アウター型の２種類のＦＲＰ成型加工を行なう加工手段を示している。また、船殻をアウター型とインナー型の、２種類のＦＲＰ加工にて構成をして、船体の内部にウレタン発泡体を充填することが出来ることも示している。上記の図３０から図３３にて説明をした、ＦＲＰ成型加工の加工手段は、図３６に示している、アウター型を使用して、小型ＦＲＰ船（３１）を建造している。けれども、インナー型のＦＲＰ成型加工の加工手段を使用しても、小型ＦＲＰ船（３１）の表面上に、導電性としたゲルコート（３７）、及び導電性としたウレタン塗膜（３７）を形成することが出来る効果がある。
【０１２１】
さらに、図５８、図５９、図６０、図６１、及び図６２に示している、小型ＦＲＰ船（１９）、又は（３１）の建造手段を使用して建造をしているので、図６１に示している、小型ＦＲＰ船（１９）、又は（３１）の縦断面図に示しているように、最初に、船形形状をした木枠（２８）の表面上に、最初に、導電性としたゲルコート（３７）、及び導電性としたウレタン塗膜（３７）を、木枠（２８）の表面上に導電性としたゲルコート（３７）、及び導電性としたウレタン塗膜（３７）を、船形形状をした型枠である木枠（２８）の表面上に、例えば、厚さが、０．５ｍｍから２ｍｍ前後の塗膜（３７）を形成したあと、この導電性としたゲルコート（３７）、及び導電性としたウレタン塗膜（３７）を形成した表面上に、ＦＲＰ加工（３０）と、導電性としたゲルコート（３７）、及び導電性としたウレタン塗膜（３７）とが密着をして合体をさせて、一体接合をさせる目的にて、導電性としたゲルコート（３７）、及び導電性としたウレタン塗膜（３７）を塗装、又は塗布をした表面上に、プライマー樹脂を塗布したプライマー層（３５）を形成して、このプライマー層（３５）の表面上からグラスファイバーと樹脂などとを交互に塗付を繰り返してＦＲＰ加工（３０）をしたあと、船形形状をした木枠（２８）を取り外すことにより、ＦＲＰ加工（３０）をして、小型船舶を完成させた、小型ＦＲＰ船（１９）、又は（３１）の表面上に導電性としたゲルコート（３７）、及び導電性としたウレタン塗膜（３７）を、小型ＦＲＰ船（１９）、又は（３１）の船底から喫水線より上の部分まで、小型ＦＲＰ船（１９）、又は（３１）の表面上に導電性としたゲルコート（３７）、及び導電性としたウレタン塗膜（３７）を、小型ＦＲＰ船（１９）、又は（３１）の表面上に合体をさせて、一体加工をしている小型ＦＲＰ船（１９）、又は（３１）を建造することにより、導電性としたゲルコート（３７）、及び導電性としたウレタン塗膜（３７）の表面上と、小型ＦＲＰ船（１９）、又は（３１）を形成している船体の表面上との段差が一切ない、小型ＦＲＰ船（１９）、又は（３１）が完成をする。この小型ＦＲＰ船（１９）、又は（３１）の表面上に、導電性としたゲルコート（３７）、及び導電性としたウレタン塗膜（３７）を、小型ＦＲＰ船（１９）、又は（３１）の表面上に生け込んで、小型ＦＲＰ船（１９）、又は（３１）の船体と合体をさせて、一体化をした小型ＦＲＰ船（１９）、又は（３１）が出来上がる。この小型ＦＲＰ船（１９）、又は（３１）の表面上に、電圧を印加して、直流（ＤＣ）、又は交流（ＡＣ）の電流を流すことにより、小型ＦＲＰ船（１９）、又は（３１）の表面上に付着をして生長をする微生物、フジツボ、パール貝、及びワカメ（以下、略して、フジツボとする）などが、船体（１９）、又は（３１）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３７）を塗布して、船体（１９）、又は船体（３１）の船底の表面上に直流（ＤＣ）、又は交流（ＡＣ）の電圧を印加して電流を流して、船体（１９）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来ることを示している、船体（１９）、又は船体（３１）を建造することが出来る効果がある。
【０１２２】
図６３と異なる相違点は、船体（１９）、又は船体（３１）の船体の表面上に、例えば、２４ボルト（Ｖ）の電圧を印加している陽極（+）と、陰極（-）との位置関係を、例えば、１時間間隔にて陽極（+）と、陰極（-）とを入れ換えて、陽極（+）の表面上に、海水を電気分解をして、毒性の強い、次亜塩素酸カルシウムを、小型ＦＲＰ船（１９）、又は（３１）の側面上に於いて発生をさせている、小型ＦＲＰ船（１９）、又は（３１）を建造することが出来る効果がある。
【図面の簡単な説明】
【０１２３】
【図１】図１に示しているのは、銅、又は鉄を亜鉛メッキしている針金を使用して出来ている金網を使用して出来ている生け簀網（１）、又は銅線を入れて出来ている導電性の糸を使用して、編網をしている漁網を使用して、例えば、１０ｍの円形形状をした形状にて出来ている、生け簀網（１）に交流（ＡＣ）、又は直流（ＤＣ）を印加して交流電流を流している生け簀網（１）の内部にてマグロ（３）を養殖している縦断面図を、図１に示している。
【図２】図２に示しているのは、銅、又は鉄を亜鉛メッキしている針金を使用して出来ている金網を使用して出来ている生け簀網（１）、又は銅線を入れて出来ている導電性の糸を使用して、編網をしている漁網を使用して、例えば、１０ｍの円形形状をした形状にて出来ている、生け簀網（１）に交流（ＡＣ）、又は直流（ＤＣ）を印加して交流電流を流している生け簀網（１）の内部にてマグロ（３）を養殖している平面図を、図２に示している。
【図３】図３に示しているのは、例えば、１０ｍ×１０ｍの４角形状をした生け簀網（１）の内側の内壁に沿って、素材が銅、又は鉄を亜鉛メッキをした導電性の金網で出来ている４角形状をした、金網（４）に交流（ＡＣ）、又は直流（ＤＣ）を印加して交流電流を流している、生け簀網（１）の内部にてマグロ（３）を養殖している平面図を、図３に示している。
【図４】図４に示しているのは、例えば、１０ｍ×１０ｍの４角形状をした生け簀網（１）の内側の内壁に沿って、素材が銅、又は鉄を亜鉛メッキをした導電性の金網で出来ている円形形状をした、金網（５）に交流（ＡＣ）、又は直流（ＤＣ）を印加して交流電流を流している、生け簀網（１）の内部にてマグロ（３）を養殖している平面図を、図４に示している。
【図５】図５に示しているのは、例えば、直径が１０ｍで、深さが１０ｍのポリエチレン繊維などで出来ている生け簀網（１）の内側に、例えば、９０００Ｖのパルス波長の電流を印加して、マグロが生け簀網（１）に衝突をするのを防止する目的のために、生け簀網（１）の内側に海水面に対して平行状態の横方向に数１０本の電線（６）、及び（７）を生け簀網（１）の内側に沿って、生け簀網（１）の周りにパルス波長の電流を印加する目的のための電線（６）、及び（７）を生け簀網（１）に取り付けている縦断面図を、図５に示している。
【図６】図６に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に海水面に対して平行状態の横方向に数１０本の有刺鉄線（８）を生け簀網（１）の内側に沿って、生け簀網（１）の周りに有刺鉄線（８）を生け簀網（１）に取り付けている縦断面図を、図６に示している。
【図７】図７に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、白色のフロート（９）、又はその他の障害物（９）を生け簀網（１）の内側にロープ（１０）を使用して数珠つなぎにして生け簀網（１）の内側に取り付けて、マグロを養殖している生け簀網（１）の存在をマグロに認識をさせる標識としている縦断面図を、図７に示している。
【図８】図８に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、白色のフロート（９）、又はその他の白色の障害物（９）を生け簀網（１）の内側にロープ（１０）を使用して数珠つなぎにして生け簀網（１）の内側に取り付けて、マグロを養殖している生け簀網（１）の存在をマグロに認識をさせる標識としている平面図を、図８に示している。
【図９】図９に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、塩化ビニール、又はポリエチレンなどのフィルムで出来ている、例えば、形状としては白色のコンブの形状（１０）、又はその他の白色の障害物（１０）（以下、擬似コンブ、又はその他の障害物とする）で、色彩は赤、青、黄の３原色、又は白色、又は銀色、又は金色で出来ている疑似コンブ（１０）、又はその他の障害物（１０）を、マグロを養殖している生け簀網（１）の深さの長さである１０ｍの白色の擬似コンブ（１０）、又はその他の白色の障害物を生け簀網（１）の底の部分に取り付けて、マグロを養殖している生け簀網（１）の存在をマグロに認識をさせる標識としている縦断面図を、図９に示している。
【図１０】図１０に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、塩化ビニール、又はポリエチレンなどのフィルムで出来ている、例えば、形状としては白色のコンブの形状（１０）、又はその他の白色の障害物（以下、白色の擬似コンブ、又はその他の白色の障害物とする）で、色彩は赤、青、黄の３原色、又は白色、又は銀色、又は金色で出来ている擬似コンブ（１０）、又はその他の白色の障害物（１０）を、マグロを養殖している生け簀網（１）の深さの長さである１０ｍの白色の擬似コンブ（１０）、又はその他の白色の障害物（１０）を生け簀網（１）の底の部分に取り付けて、マグロを養殖している生け簀網（１）の存在をマグロに認識をさせる標識としている平面図を、図１０に示している。
【図１１】図１１に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、塩化ビニール、又はポリエチレンなどのフィルムで出来ている、例えば、形状としては白色のコンブの形状（１０）、又はその他の障害物（１０）（以下、白色の擬似コンブ、又はその他の障害物とする）で、色彩は赤、青、黄の３原色、又は白色、又は銀色、又は金色の細長い、例えば、幅が１０ｃｍ程度で、長さが１００ｃｍ程度のフィルム、又は直径が５０ｃｍ前後で、長さが５０ｃｍ前後の小さいこんもりとした白色の竹の笹（１２）を、マグロを養殖している生け簀網（１）の内側に、直接に生け簀網（１）に結び付けて、生け簀網（１）の内側に向けて、色彩が赤、青、黄の３原色、又は白色、又は銀色、又は金色の細長いリボン形状のフィルム、又は織物、又は漁網、又はその他の素材で出来ている細長いカーテン形状となりえる素材（以下、略して、リボン、又はカーテン、又はその他の障害物とする）を、マグロを養殖している生け簀網（１）の内部にて、リボン、又は小さい竹である白色の笹、又はカーテン、又はその他の白色の障害物をゆらゆらと泳がせて、マグロを養殖している生け簀網（１）の存在をマグロに認識をさせる標識としている縦断面図を、図１１に示している。
【図１２】図１２に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、塩化ビニール、又はポリエチレンなどのフィルムで出来ている、例えば、形状としては白色のコンブの形状（１０）、又はその他の白色の障害物（１０）（以下、白色の擬似コンブ、又はその他の白色の障害物とする）で、色彩は赤、青、黄の３原色、又は白色、又は銀色、又は金色の細長い、例えば、幅が１０ｃｍ程度で、長さが２０ｃｍ程度のフィルム、又は直径が２０ｃｍ前後で、長さが５０ｃｍ前後の小さいこんもりとした竹の笹（１２）を、マグロを養殖している生け簀網（１）の内側に、直接に生け簀網（１）に結び付けて、生け簀網（１）の内側に向けて、色彩が赤、青、黄の３原色、又は白色、又は銀色、又は金色の細長いリボン形状のフィルム、又は織物、又は漁網、又はその他の素材で出来ている細長いカーテン形状となりえる素材（以下、略して、白色のリボン、又は白色のカーテン、又はその他の白色の障害物とする）を、マグロを養殖している生け簀網（１）の内部にて、白色のリボン、、又は小さい竹である白色の笹、又は白色のカーテン、又はその他の白色の障害物をゆらゆらと泳がせて、マグロを養殖している生け簀網（１）の存在をマグロに認識をさせる標識としている平面図を、図１２に示している。
【図１３】図１３に示しているのは、ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）と、例えば、塩化ビニール樹脂と銅の酸化物を摂氏２５０度前後に加熱をして溶融をして混合してマスターバッチ（以下、略して、ビーズ、又はペレットとする）を形成する。このマスターバッチを主たる原材料として、例えば、銅の酸化物を混入している、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又はタイルとする）の平面図を、図１３に示している。
【図１４】図１４に示しているのは、ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイトとする）と、ポリエチレン樹脂などのオレフィン樹脂とグラファイトとを、例えば、ポリエチレン樹脂が１で、グラファイトが１の、１：１の割合にて混合をして、摂氏２７０度前後に加熱をして溶融をして混合をしてマスターバッチ（以下、略して、ビーズ、又はペレットとする）を形成する。このグラファイトを混合をして混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（１７）とする）の表面上に、この導電性のタイル（１４）、及び導電性のタイル（１５）を船体の表面上に接着剤、又は両面テープ、又は導電性の接着剤、又は導電性の両面テープを使用して、船体の表面上に貼り付けたあと、導電性のタイル（１４）、及び導電性のタイル（１５）の表面上から高温の熱風を使用してシュリンク手段を使用して、導電性のタイル（１４）、及び導電性のタイル（１５）を収縮させて船体に密着をさせる。この導電性のタイル（１４）、及び導電性のタイル（１５）を船体の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１０分間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又は導電性のタイル１４、及び１５とする）の縦断面図を、図１４に示している。
【図１５】図１５に示しているのは、導電性のタイル１４、及び１５に交流電流（ＡＣ）、又は直流電流（ＤＣ）を印加して発熱体ヒーター（１６）として使用をしている側面図を、図１５に示している。
【図１６】図１６に示しているのは、導電性のタイル１４、及び１５に交流電流（ＡＣ）、又は直流電流（ＤＣ）を印加して発熱体ヒーター（１６）として使用をしている縦断面図を、図１６に示している。
【図１７】図１７に示しているのは、発熱体ヒーター（１６）の表面上に、従来、市販されている塩化ビニール製のタイル、又はその他のタイル（以下、略して、塩化ビニール製のタイルとする）とを背中合わせに、発熱体ヒーター（１６）と塩化ビニール製のタイルとを貼り合わせて、従来の塩化ビニール製のタイルの裏面上に複合発熱体ヒーター（１６）とを貼り合わせた複合タイル（以下、略して、複合発熱体タイル２６とする）の平面図を、図１７に示している。
【図１８】図１８に示しているのは、発熱体ヒーター（１６）の表面上に、従来、市販されている塩化ビニール製のタイル、又はその他のタイル（以下、略して、塩化ビニール製のタイルとする）とを背中合わせに、発熱体ヒーター（１６）と塩化ビニール製のタイルとを貼り合わせて、従来の塩化ビニール製のタイルの裏面上に複合発熱体ヒーター（１６）とを貼り合わせた複合タイル（以下、略して、複合発熱体タイル２６とする）の縦断面図を、図１８に示している。
【図１９】図１９に示しているのは、家屋を構成している屋根瓦（１８）、又はスレート屋根（１８）、又はトタン板（１８）（以下、略して、屋根瓦（１８）、又はスレート屋根（１８）とする）の変わりに、例えば、塩化ビニール樹脂とグラファイトとを混合して成型をした、導電性のタイル（１４）、及び（１５）である、複合発熱体ヒーター（２６）を使用して屋根瓦（１８）、又はスレート屋根（１８）の変わりに発熱体ヒーター（１６）を使用して、屋根の表面上に積もった積雪を溶解している。また、複合発熱体ヒーター（２６）を使用して床暖房、又は側壁を加熱して、家屋の室内を暖房するのに複合発熱体ヒーター（２６）を使用して、家屋の室内を暖房している縦断面図を、図１９に示している。
【図２０】図２０に示しているのは、図１７にて説明をした、家屋を構成している屋根瓦（１８）、又はスレート屋根（１８）、又はトタン波板屋根（１８）（以下、略して、屋根瓦（１８）、又はスレート屋根（１８）とする）を使用して、家屋の屋根を構成している屋根瓦（１８）、又はスレート屋根（１８）と木母屋との中間に、発熱体ヒーター（１６）を設置して、屋根を構成している屋根瓦（１８）、又はスレート屋根（１８）の表面上に積もった積雪を、屋根瓦（１８）、又はスレート屋根（１８）の裏面上に設置をしている発熱体ヒーター（１６）を使用して、屋根瓦（１８）の表面上、又はスレート屋根（１８）の表面上に積もった積雪を、発熱体ヒーター（１６）を使用して、屋根瓦（１８）、又はスレート屋根（１８）を間接的に加熱をして、屋根瓦（１８）の表面上、又はスレート屋根（１８）の表面上に積もった積雪を、発熱体ヒーター（１６）を使用して、積雪を溶解している縦断面図を、図２０に示している。
【図２１】図２１に示しているのは、ポリエチレン樹脂、又は塩化ビニール樹脂、又はその他の樹脂が１で、グラファイト、又はカーボンブラックが１の、１：１の割合にて混合をして溶融をして、屋根瓦の形状に成型をした、家屋の屋根を構成している導電性の屋根瓦（２５）（以下、略して、導電性の屋根瓦（２５）とする）の縦断面図を、図２１に示している。
【図２２】図２２に示しているのは、導電性の屋根瓦（２５）を使用して家屋を構成している屋根を構成して、屋根の表面上に積もった積雪を導電性の屋根瓦（２５）に交流電流（ＡＣ）、又は直流電流（ＤＣ）を印加して、発熱性ヒーター（１６）として使用をしている、導電性の屋根瓦（２５）の表面上に積もった積雪を発熱性ヒーター（１６）を兼ねている、導電性の屋根瓦（２５）を使用して、屋根の表面上に積もった積雪を溶解している縦断面図を、図２２に示している。
【図２３】図２３に示しているのは、ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイトとする）と、ポリエチレン樹脂などのオレフィン樹脂とグラファイトとを、例えば、ポリエチレン樹脂が１で、グラファイトが１の、１：１の割合にて混合をして、摂氏２７０度前後に加熱をして溶融をして混合をしてマスターバッチ（以下、略して、ビーズ、又はペレットとする）を形成する。このグラファイトを混合をして混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（１７）とする）の表面上に、この導電性のタイル（１４）、及び導電性のタイル（１５）を船体の表面上に接着剤（２７）、又は両面テープ（２７）、又は導電性の接着剤（２７）、又は導電性の両面テープ（２７）、又は木ビス（２７）、又はボルト（２７）、又はネジ（２７）、又はナット（２７）（以下、略して、木ビス（２７）とする）を使用して、船体の表面上に木ビス（２７）を使用して貼り付けたあと、導電性のタイル（１４）、及び導電性のタイル（１５）の表面上から高温の熱風を使用してシュリンク手段を使用して、導電性のタイル（１４）、及び導電性のタイル（１５）を収縮させて船体に密着をさせる。この導電性のタイル（１４）、及び導電性のタイル（１５）を船体の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又は導電性のタイル１４、及び１５とする）の縦断面図を、図２３に示している。
【図２４】図２４に示しているのは、図２３にて説明をした、内容と異なる相違点は、導電性のタイル（１４）、及び導電性のタイル（１５）の配置が異なるだけである。図２０の説明としては、下記の内容である。ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイトとする）と、ポリエチレン樹脂などのオレフィン樹脂とグラファイトとを、例えば、ポリエチレン樹脂が１で、グラファイトが１の、１：１の割合にて混合をして、摂氏２７０度前後に加熱をして溶融をして混合をしてマスターバッチ（以下、略して、ビーズ、又はペレットとする）を形成する。このグラファイトを混合をして混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（１７）とする）の表面上に、この導電性のタイル（１４）、及び導電性のタイル（１５）を船体の表面上に接着剤（２７）、又は両面テープ（２７）、又は導電性の接着剤（２７）、又は導電性の両面テープ（２７）、又は木ビス（２７）、又はボルト（２７）、又はネジ（２７）、又はナット（２７）（以下、略して、木ビス（２７）とする）を使用して、船体の表面上に木ビス（２７）を使用して貼り付けたあと、導電性のタイル（１４）、及び導電性のタイル（１５）の表面上から高温の熱風を使用してシュリンク手段を使用して、導電性のタイル（１４）、及び導電性のタイル（１５）を収縮させて船体に密着をさせる。この導電性のタイル（１４）、及び導電性のタイル（１５）を船体の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又は導電性のタイル１４、及び１５とする）の縦断面図を、図２４に示している。
【図２５】図２５に示しているのは、例えば、ポリエチレン樹脂が１で、カーボンブラックが１の割合にて混合をして溶解をして延伸をして形成をした、導電性のフィラメント（２１）を使用して製作をした、導電性の生け簀網（１）に、例えば、直流電流（ＤＣ）、又は交流電流（ＡＣ）の正電極（＋極）と、この正電極（＋極）と、海水中に於いて、極く近い位置に対向をさせて設置をしている負電極（−極）に直流電流（ＤＣ）、又は交流電流（ＡＣ）を印加して、導電性の生け簀網（１）の表面上に、海水を電気分解させて次亜塩素酸カルシウム（以下、略して、次亜塩素酸カルシウム、又は塩素とする）を、生け簀網（１）の表面上に塩素を発生をさせて、生け簀網（１）の表面上に付着をして生育、及び生長をする微生物、フジツボ、パール貝、及びワカメなどが付着をして生育、及び生長をするのを防止している生け簀網（１）の縦断面図を、図２５に示している。
【図２６】図２６に示しているのは、活魚運搬車（１８）の活魚を入れている、水槽の内部に、導電性の電極（１４）、又は導電性の電極（１５）を、活魚運搬車（１８）の天井に設置をしている、フック（１９）を使用して活魚運搬車（１８）の水槽の内部に、導電性の電極（１４）、及び導電性の電極（１５）を吊るしている縦断面図を、図２６に示している。
【図２７】図２７に示しているのは、活魚運搬車（１８）の活魚を入れている、水槽の内部の側面上の側壁に、導電性のタイル（１４）、及び導電性のタイル（１５）を、導電性の接着剤、又は導電性の両面テープ（以下、略して、接着剤、又は導電性の接着剤とする）を使用して、活魚運搬車（１８）の活魚を入れている、水槽の内部の側面上の側壁に、導電性のタイル（１４）、及び導電性のタイル（１５）を貼り付けている縦断面図を、図２７に示している。
【図２８】図２８に示しているのは、図１３、又は図１４、又は図２７に示している、導電性を高める目的にて、導電性の電極（１４）、又は導電性の電極（１５）（以下、略して、導電性の電極（１４）とする）の形状をジクソーパズルの形状にして、導電性の電極（１４）と導電性の電極（１４）との端面の接触面積を大きくして、導電性を高める目的にて導電性の電極（１４）、又は・BR>ア電性の電極（１５）の形状をジクソーパズルの形状にして接合をしている平面図を、図２８に示している。
【図２９】図２９に示しているのは、船体（１９）の表面上に貼り付ける、ジクソーパズルの形状をした、導電性の電極（１４）、又は導電性の電極（１５）を接着剤、又は木ビス（２７）を使用して、船体（１９）の表面上に貼り付けている平面図を、図２９に示している。
【図３０】図３０に示しているのは、小型ＦＲＰ船（３１）の船体の表面上に、導電性のタイル（１４）、又は導電性のタイル（１５）を、小型ＦＲＰ船（３１）の船体の表面上に貼り付けて、小型ＦＲＰ船の船体の表面上に付着をする微生物、ワカメ、フジツボ、及びパール貝などが付着をして生育、及び生長をするのを防止することを目的とする、小型ＦＲＰ船（３１）を建造する目的にて、グラスファイバーと樹脂（以下、略して、ＦＲＰとする）を使用して、小型船舶を建造する目的の船形形状をした木製、又はプラスチック製、又は鉄製で出来ている、船形形状であるＵ字形状をした船形形状をした型枠（以下、略して、船形形状をした木枠（２８）、又は木枠（２８）とする）の縦断面図を、図３０に示している。
【図３１】図３１に示しているのは、ＦＲＰを使用して小型船舶を建造する目的の、船形形状をした木枠（２８）の、Ｕ字形状をしている内側の側面上の喫水線以下、又は喫水線より上の部分までに、図２３、図２４、図２７、図２８、及び図２９にて説明をした、導電性のタイル（１４）、又は導電性のタイル（１５）（以下、略して、導電性のタイル（１４）とする）を船形形状をした木枠（２８）の、Ｕ字形状をしている内側の側面上の喫水線よりも上の部分まで、導電性のゲルコート（２９）を塗布した表面上、又はその他の導電性の剥型剤（２９）、又はその他の導電性の接着剤（２９）（以下、略して、導電性のゲルコート（２９）、又は導電性の剥型剤（２９）とする）を使用して、船形形状をした木枠（２８）の、Ｕ字形状をしている内側の側面上に、例えば、厚さが、１ｍｍ前後で、縦巾が１５０ｍｍで、横巾が１５０ｍｍの、図２８、及び図２９に示している、ジクソーパズルの形状、又はその他の形状をした、導電性のタイル（１４）、又は導電性のタイル（１５）を喫水線の上の部分まで、船形形状をした木枠（２８）の内側の表面上に、導電性の剥型剤を使用して、ジクソーパズルの形状、又はその他の形状をした導電性のタイル（１４）、又は導電性のタイル（１５）を、船形形状をした木枠（２８）の内側の表面上に、導電性の剥型剤（２９）を使用して貼り付けている縦断面図を、図３１に示している。
【図３２】図３２に示しているのは、ＦＲＰを使用して小型船舶を建造する目的の、船形形状をした木枠（２８）の、Ｕ字形状をしている内側の側面上の喫水線以下、又は喫水線より上の部分までに、図２３、図２４、図２７、図２８、及び図２９にて説明をした、導電性のタイル（１４）、又は導電性のタイル（１５）（以下、略して、導電性のタイル（１４）とする）を船形形状をした木枠（２８）の、Ｕ字形状をしている内側の側面上の喫水線よりも上の部分まで、導電性のゲルコート（２９）を塗布した表面上、又はその他の導電性の剥型剤（２９）、又はその他の導電性の接着剤（２９）（以下、略して、導電性のゲルコート（２９）、又は導電性の剥型剤（２９）とする）を使用して、船形形状をした木枠（２８）の、Ｕ字形状をしている内側の側面上に、例えば、厚さが、１ｍｍ前後で、縦巾が１５０ｍｍで、横巾が１５０ｍｍの、図２８、及び図２９に示している、ジクソーパズルの形状、又はその他の形状をした、導電性のタイル（１４）、又は導電性のタイル（１５）を喫水線の上の部分まで、船形形状をした木枠（２８）の内側の表面上に、導電性の剥型剤を使用して、ジクソーパズルの形状をした導電性のタイル（１４）、又は導電性のタイル（１５）を、船形形状をした木枠（２８）の内側の表面上に、導電性の剥型剤（２９）を使用して貼り付けたあとの、導電性のタイル（１４）、又は導電性のタイル（１５）の表面上からグラスファイバーと樹脂などとを交互に塗付を繰り返してＦＲＰ加工（３０）をして、小型ＦＲＰ船（３１）を建造している縦断面図を、図３２に示している。
【図３３】図３３に示しているのは、ＦＲＰを使用して小型船舶を建造する目的の、船形形状をした木枠（２８）の、Ｕ字形状をしている内側の側面上の喫水線以下、又は喫水線より上の部分までに、図２３、図２４、図２７、図２８、及び図２９にて説明をした、導電性のタイル（１４）、又は導電性のタイル（１５）（以下、略して、導電性のタイル（１４）とする）を船形形状をした木枠（２８）の、Ｕ字形状をしている内側の側面上の喫水線よりも上の部分まで、導電性のゲルコート（２９）を塗布した表面上、又はその他の導電性の剥型剤（２９）、又はその他の導電性の接着剤（２９）（以下、略して、導電性のゲルコート（２９）、又は導電性の剥型剤（２９）とする）を使用して、船形形状をした木枠（２８）の、Ｕ字形状をしている内側の側面上に、例えば、厚さが、１ｍｍ前後で、縦巾が１５０ｍｍで、横巾が１５０ｍｍの、図２８、及び図２９に示している、ジクソーパズルの形状、又はその他の形状をした、導電性のタイル（１４）、又は導電性のタイル（１５）を喫水線の上の部分まで、船形形状をした木枠（２８）の内側の表面上に、導電性の剥型剤を使用して、ジクソーパズルの形状、又はその他の形状をした導電性のタイル（１４）、又は導電性のタイル（１５）を、船形形状をした木枠（２８）の内側の表面上に、導電性の剥型剤（２９）を使用して貼り付けたあとの、導電性のタイル（１４）、又は導電性のタイル（１５）の表面上からグラスファイバーと樹脂などとを交互に塗付を繰り返してＦＲＰ加工（３０）をしたあと、船形形状をした木枠（２８）を取り外すことにより、ＦＲＰ加工（３０）をして、小型船舶を完成させた、小型ＦＲＰ船（３１）の表面上に導電性のタイル（１４）、又は導電性のタイル（１５）を、小型ＦＲＰ船（３１）の船底から喫水線の上の部分まで、小型ＦＲＰ船（３１）の表面上に導電性のタイル（１４）、又は導電性のタイル（１５）を貼り付けている、小型ＦＲＰ船（３１）が完成をした縦断面図を、図３３に示している。
【図３４】図３４に示しているのは、ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイト、又はカーボンブラックとする）と、ポリエチレン樹脂などのオレフィン樹脂とグラファイトとを、例えば、ポリエチレン樹脂が１で、グラファイト又はカーボンブラックが１の、１：１の割合にて混合をして、摂氏２７０度前後に加熱をして溶融をして混合をしてマスターバッチ（以下、略して、ビーズ、又はペレットとする）を形成する。このグラファイト、又はカーボンブラックとを混合して混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（３１）とする）の表面上に、この導電性のタイル（１４）、及び導電性のタイル（１５）を、小型ＦＲＰ船（３１）の表面上に、図３０から図３３に示している加工手段を使用して、小型ＦＲＰ船（３１）の表面上に、導電性のタイル、（１４）、及び導電性のタイル（１５）を密着させて貼り付ける。この導電性のタイル（１４）、及び導電性のタイル（１５）を小型ＦＲＰ船（３１）の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る小型ＦＲＰ船（３１）の側面図を、図３４に示している。
【図３５】図３５に示しているのは、図３４にて説明をした、内容と異なる相違点は、導電性のタイル（１４）、及び導電性のタイル（１５）の配置が異なるだけである。図３５の説明としては、下記の内容である。ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイト、又はカーボンブラックとする）と、ポリエチレン樹脂などのオレフィン樹脂とグラファイトとを、例えば、ポリエチレン樹脂が１で、グラファイト、又はカーボンブラックが１の、１：１の割合にて混合をして、摂氏２７０度前後に加熱をして溶融をして混合をしてマスターバッチ（以下、略して、ビーズ、又はペレットとする）を形成する。このグラファイト、又はカーボンブラックとを混合して混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（３１）とする）の表面上に、この導電性のタイル（１４）、及び導電性のタイル（１５）を、小型ＦＲＰ船（３１）の表面上に、図３０から図３３に示している加工手段を使用して、小型ＦＲＰ船（３１）の表面上に、導電性のタイル、（１４）、及び導電性のタイル（１５）を密着させて貼り付ける。この導電性のタイル（１４）、及び導電性のタイル（１５）を小型ＦＲＰ船（３１）の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る小型ＦＲＰ船（３１）の側面図を、図３５に示している。
【図３６】図３６に示しているのは、従来、通常のＦＲＰ成型加工を行なう、インナー型と、アウター型の２種類のＦＲＰ成型加工を行なう加工手段を示している。また、船殻をアウター型とインナー型の、２種類のＦＲＰ加工にて構成をして、船体の内部にウレタン発泡体を充填することが出来ることも示している。上記の図３０から図３３にて説明をした、ＦＲＰ成型加工の加工手段は、図３６に示している、アウター型を使用して、小型ＦＲＰ船（３１）を建造している。けれども、インナー型のＦＲＰ成型加工の加工手段を使用しても、小型ＦＲＰ船（３１）の表面上に、導電性のタイル（１４）、又は導電性のタイル（１５）を密着させて貼り付けることが出来る。また、船殻をアウター型とインナー型の、２種類のＦＲＰ成型加工にて構成をして、船体の内部にウレタン発泡体を充填した、小型ＦＲＰ船（３１）の表面上にも、導電性のタイル（１４）、又は導電性のタイル（１５）を密着させて貼り付けることが出来る概略図を、図３６に示している。
【図３７】図３７に示しているのは、家屋の屋根材を構成しているスレート（３２）の形状、又は鉄板大波（３２）の形状、又は折板屋根（３２）の形状、又は導電性の瓦屋根（３２）の形状、又はその他の屋根材（３２）の形状（以下、略して、導電性の瓦屋根（３２）、又は波板形状をした導電性のスレート（３２）、又は導電性のスレート（３２）、又は波板形状をした導電性のタイル（３２）とする）を形成して、屋根の表面上に積もった積雪を、波板形状をした導電性のスレート（３２）、又は波板形状をした導電性のタイル（３２）を使用して、家屋の屋根の表面上を加熱して積雪を溶解することが出来る、波板形状をした導電性のスレート（３２）、又は波板形状をした導電性のタイル（３２）を形成する目的にて、ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイト、又はカーボンブラックとする）と、ポリエチレン樹脂などのオレフィン樹脂とグラファイトとを、例えば、ポリエチレン樹脂が１で、グラファイト、又はカーボンブラックが１の、１：１の割合にて混合をして、摂氏２７０度前後に加熱をして溶融をして混合をしてマスターバッチ（以下、略して、ビーズ、又はペレットとする）を形成する。このグラファイト、又はカーボンブラックとを混合して混入をして導電性としているマスターバッチを主たる原材料として、図３７に示しているような、波板形状をした導電性のスレート（３２）、又は導電性の瓦屋根（３２）、又は波板形状をした導電性のタイル（３２）（以下、略して、導電性のスレート（３２）とする）を形成して、積雪地帯の屋根材（３２）として使用して、波板形状をした導電性のスレート（３２）の両端から交流電流（ＡＣ）、又は直流電流（ＤＣ）を印加して、波板形状をした導電性のスレート（３２）の表面上の表面温度を、例えば、摂氏６０度から摂氏８０度前後に加熱をして、積雪地帯の屋根の表面上に積もった積雪を溶解している、波板形状をした導電性のスレート（３２）、又は波板形状をした導電性のタイル（３２）の縦断面図を、図３７に示している。
【図３８】図３８に示しているのは、生け簀網（１）、又は漁網、又は船底、又は浮標（以下、略して、生け簀網、又は船底とする）に付着をして生長をする微生物、フジツボ、パール貝、及びワカメ（以下、略して、フジツボとする）などが、船体（１９）の喫水線（２０）以下の、船体（１９）の船底に付着をして生長をするのを防止することを目的として、船体（１９）の喫水線（２０）以下の、船体（１９）の船底の表面上に、導電性の塗料（３４）を塗布して、船体（１９）の船底の表面上に直流（ＤＣ）、又は交流（ＡＣ）の電圧を印加して電流を流して、船体（１９）の船底の表面上にて海水を電気分解して、船体（１９）の船底の表面上に次亜塩素酸カルシウムを発生させて、船体（１９）の船底の表面上にフジツボなどの微生物の発生を防止することが出来る。けれども、船体（１９）の船底の表面上に塗布をした、導電性の塗料は、例えば、船体（１９）が岸壁に接岸をする場合、又は船体（１９）をドッグに入れる場合などに、船体（１９）の船底の表面上に塗布をした、導電性の塗料は、すぐに破れて破損をすることになる。この欠点を解決することを、下記にて説明をする。ナイロン、又はポリエチレンなどの合成繊維で出来ている蛙股漁網、又は亀甲漁網、又は無結節魚網、又は鉄、銅、アルミニウム、ステンレス、チタンなどの金属で出来ている金網、又は鉄、銅、アルミニウム、ステンレス、チタンなどの金属で出来ているエキスパンドメタル（以下、略して、ラスとする）、又は本考案の導電性とした繊維を使用して編網をした無結節魚網などの漁網、又は伸縮性がある不織布、又は伸縮性がある織物、又は合成ゴムなどの伸縮性がある繊維で出来ている漁網、又は合成ゴムなどの伸縮性がある繊維で出来ている織物（３３）（以下、略して、織物、又は伸縮性織物、又は伸縮性漁網、又は漁網とする）の平面図を、図３８に示している。
【図３９】図３９に示しているのは、船体（１９）の船底の表面上に伸縮性織物（３３）を、接着剤、又は両面テープ、又は導電性とした接着剤（３４）を使用して、船体（１９）の表面上に貼り付けている側面図を、図３９に示している。
【図４０】図４０に示しているのは、船体（１９）の表面上に、伸縮性織物（３３）を接着剤、又は両面テープを使用して、船体（１９）の表面上に貼り付けている縦断面図を、図４０に示している。
【図４１】図４１に示しているのは、船体（１９）の表面上に、伸縮性織物（３３）を接着剤、又は両面テープを使用して、船体（１９）の表面上に伸縮性織物（３３）を貼り付けたあとの表面上に、導電性とした塗料（３４）、又は導電性とした接着剤（３４）、又は導電性とした両面テープ（３４）（以下、略して、接着層（３４）とする）を使用して、船体（１９）の表面上に接着層（３４）を形成している縦断面図を、図４１に示している。
【図４２】図４２に示しているのは、船体（１９）の表面上に、伸縮性織物（３３）を接着剤、又は両面テープを使用して、船体（１９）の表面上に伸縮性織物（３３）を貼り付けたあとの表面上に、導電性とした塗料（３４）、又は導電性とした接着剤（３４）、又は導電性とした両面テープ（３４）（以下、略して、接着層（３４）とする）を使用して、船体（１９）の表面上に接着層（３４）を形成している船体（１９）の側面図を、図４２に示している。
【図４３】図４３に示しているのは、生け簀網（１）、又は漁網、又は船底、又は浮標（以下、略して、生け簀網、又は船底とする）に付着をして生長をする微生物、フジツボ、パール貝、及びワカメ（以下、略して、フジツボとする）などが、船体（１９）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３４）を塗布して、船体（１９）、又は船体（３１）の船底の表面上に直流（ＤＣ）、又は交流（ＡＣ）の電圧を印加して電流を流して、船体（１９）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来る。けれども、船体（１９）、又は船体（３１）の船底の表面上に塗布をした、導電性の塗料は、例えば、船体（１９）、又は船体（３１）が岸壁に接岸をする場合、又は船体（１９）、又は船体（３１）をドッグに入れる場合などに、船体（１９）、又は船体（３１）の船底の表面上に塗布をした、導電性の塗料は、すぐに破れて破損をすることになる。この欠点を解決することを、下記にて説明をする。船体（１９）、又は船体（３１）の喫水線（２０）以下の、船体（１９）、又は船体（３１）の船底の表面上に、伸び縮みが自由自在の、例えば、包帯に類似の伸縮性織物（３３）を接着剤、又は両面テープを使用して、船体（１９）、又は船体（３１）の表面上に伸縮性織物（３３）を貼り付けたあとの表面上に、導電性とした塗料（３４）、又は導電性とした接着剤（３４）、又は導電性とした両面テープ（３４）（以下、略して、接着層（３４）とする）を使用して、船体（１９）、又は船体（３１）の表面上に導電性とした接着層（３４）を形成している、船体（１９）、又は船体（３１）の表面上に直流（ＤＣ）、又は交流（ＡＣ）の電圧を印加して電流を流して、船体（１９）、又は船体（３１）の表面上にフジツボなどの微生物が付着をして生長をするのを防止している側面図を、図４３に示している。
【図４４】図４４に示しているのは、船体（１９）、又は船体（３１）の表面上に、ウレタン塗料（３６）を塗布する目的のために、ウレタン塗料（３６）の密着性を良好とする目的のために、絶縁体のプライマー樹脂を塗布したプライマー層（３５）を、木造船、又は鋼鉄船の船体（１９）、又はＦＲＰ船の船体（３１）の表面上に、プライマー層（３５）を形成したあとの、プライマー層（３５）の表面上にカーボンブラック、又はグラファイト、又は活性炭、又はその他のカーボン（以下、略して、カーボンブラックとする）を、絶縁体ウレタン塗料（３６）の内部に、重量の比率で３０％以上を混入して、導電性としたウレタンゴム系1類規格（３７）、又は導電性としたゲルコート（３７）、又はその他の導電性とした樹脂（３７）（例えば、ＪＩＳ  Ａ６０２１−２０００）（以下、略して、導電性としたゲルコート（３７）、又は導電性としたウレタン塗料（３７）、又は導電性としたウレタン塗膜（３７）、又は導電性としたウレタン（３７）とする）を、船体（１９）、又は船体（３１）の表面上に、絶縁体のプライマー層（３５）を形成したあとの、プライマー層（３５）の表面上に、導電性としたウレタン塗膜（３７）を形成している縦断面図を、図４４に示している。
【図４５】図４５に示しているのは、船体（１９）、又は船体（３１）の表面上に、導電性としたウレタン塗膜（３７）を、厚さが、４ｍｍから６ｍｍ前後を形成している船体（１９）、又は船体（３１）の側面図を、図４５に示している。
【図４６】図４６に示しているのは、船体（１９）、又は船体（３１）の表面上に、導電性としたウレタン塗膜（３７）を、厚さが、４ｍｍから６ｍｍ前後を形成している船体（１９）、又は船体（３１）の表面上に、２０ボルト（Ｖ）前後の、電圧を印加して、直流（ＤＣ）、又は交流（ＡＣ）の電流を流している側面図を、図４６に示している。
【図４７】図４７に示しているのは、生け簀網（１）、又は漁網、又は船底、又は浮標（以下、略して、生け簀網、又は船底とする）に付着をして生長をする微生物、フジツボ、パール貝、及びワカメ（以下、略して、フジツボとする）などが、船体（１９）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３４）を塗布して、船体（１９）、又は船体（３１）の船底の表面上に直流（ＤＣ）、又は交流（ＡＣ）の電圧を印加して電流を流して、船体（１９）、又は船体（３１）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来る。けれども、船体（１９）、又は船体（３１）の船底の表面上に塗布をした、導電性の塗料は、例えば、船体（１９）、又は船体（３１）が岸壁に接岸をする場合、又は船体（１９）、又は船体（３１）をドッグに入れる場合などに、船体（１９）、又は船体（３１）の船底の表面上に塗布をした、導電性の塗料は、すぐに破れて破損をすることになる。この欠点を解決することを、ジェットスプレー一般防水工法を使用して、導電性としたウレタン塗膜（３７）を形成すると、（１）として、硬化が３秒から１０秒にて硬化をする。（２）としては、例えば、超大型タンカーなどの船体（１９）、又は船体（３１）の船底の表面上、傾斜面、球面、立面の圧塗、及び天井面でもタレずに均一な、１０ｍｍから２０ｍｍ前後の厚さの、厚さが厚い厚塗りが出来て、強靭な塗膜である、導電性としたウレタン塗膜（３７）を形成することが出来ることを、下記にて説明をする。船体（１９）、又は船体（３１）の表面上に、ウレタン塗料（３６）を塗布する目的のために、ウレタン塗料（３６）の密着性を良好とする目的のために、絶縁体のプライマー樹脂を塗布したプライマー層（３５）を、木造船、又は鋼鉄船の船体（１９）、又はＦＲＰ船の船体（３１）の表面上に、プライマー層（３５）を形成したあとの、プライマー層（３５）の表面上に、絶縁体を目的としたウレタンゴム系1類規格（３６）、又はゲルコート（３６）、又はその他の樹脂（３６）（例えば、ＪＩＳ  Ａ６０２１−２０００）（以下、略して、絶縁体ウレタン塗料（３６）、又はウレタン塗膜（３６）、又はウレタン（３６）とする）を塗布する。上記にて行なった加工手段を、下記にて要約をする。第１層として、極く薄いプライマー層（３５）を形成する。その次に、第２層として、第１層にて形成をした、プライマー層（３５）の表面上に、超高速硬化ウレタン吹付け工法（以下、略して、ＪetSpray工法とする）にて、超高速硬化型ポリウレタン樹脂（３６）（以下、略して、ウレタン塗料（３６）とする）を塗布して、例えば、厚さが４ｍｍから６ｍｍ前後のウレタン塗料（３６）を複数回塗布してウレタン塗膜（３６）を表面上に形成した。木造船、又は鋼鉄船の船体（１９）、又はＦＲＰ船の船体（３１）の表面上に塗布をして��るプライマー層（３５）の表面上に、絶縁体ウレタン塗料（３６）を塗布したあとの、絶縁体ウレタン塗膜（３６）の表面上にカーボンブラック、又はグラファイト、又は活性炭、又はその他のカーボン（以下、略して、カーボンブラックとする）を、絶縁体ウレタン塗料（３６）の内部に、重量の比率で３０％以上を混入して、導電性としたウレタンゴム系1類規格（３７）、又は導電性としたゲルコート（３７）、又はその他の導電性とした樹脂（３７）（例えば、ＪＩＳ  Ａ６０２１−２０００）（以下、略して、導電性としたゲルコート（３７）、又は導電性としたウレタン塗料（３７）、又は導電性としたウレタン塗膜（３７）、又は導電性としたウレタン（３７）とする）を、船体（１９）、又は船体（３１）の表面上に、絶縁体のプライマー層（３５）、及びウレタン塗膜（３６）を形成したあとの、プライマー層（３５）、及びウレタン塗膜（３６）の表面上に、導電性としたウレタン塗膜（３７）を形成したあとの、導電性としたウレタン塗膜（３７）の表面上に、カーボンブラック、又はグラファイト、又は活性炭、又はその他のカーボン（以下、略して、カーボンブラックとする）を、絶縁体のカラー弾性フッ素コートの内部に混入をして、導電性としたカラー弾性フッ素コート（３８）（以下、略して、導電性カラー弾性フッ素コート（３８）、又は導電性フッ素コート（３８）、又はフッ素コート（３８）とする）を、船体（１９）、又は船体（３１）の表面上に形成をしているプライマー層（３５）、及びウレタン塗膜（３６）、及び導電性としたウレタン塗膜（３７）の表面上に、導電性としたカラー弾性フッ素コート（３８）を塗布している縦断面図を、図４７に示している。
【図４８】図４８に示しているのは、船体（１９）、又は船体（３１）の表面上に、絶縁体を目的とした、絶縁体ウレタン塗膜（３６）、及び導電性としたウレタン塗膜（３７）を、厚さが、４ｍｍから６ｍｍ前後を形成している船体（１９）、又は船体（３１）の側面図を、図４８に示している。
【図４９】図４９に示しているのは、船体（１９）、又は船体（３１）の表面上に、絶縁体を目的とした、絶縁体ウレタン塗膜（３６）、及び導電性としたウレタン塗膜（３７）を、厚さが、４ｍｍから６ｍｍ前後を形成している船体（１９）、又は船体（３１）の表面上に、２０ボルト（Ｖ）前後の、電圧を印加して、直流（ＤＣ）、又は交流（ＡＣ）の電流を流している側面図を、図４９に示している。
【図５０】図５０に示しているのは、屋根の表面上に積雪をした雪を溶解させる目的のために、スレート屋根、又は瓦屋根、又は鉄板大波（以下、略して、スレート屋根（４２）とする）の表面上に、積雪にてスレート屋根（４２）の表面上に積もった雪を、スレート屋根（４２）の表面上に塗布をしている、この導電性としたウレタン塗膜（３７）の表面上に、電圧を印加して、直流（ＤＣ）、又は交流（ＡＣ）の電流を流して導電性としたウレタン塗膜（３７）を、例えば、５０℃から８０℃前後に加熱することにより、スレート屋根（４２）の表面上に積雪をしている雪を溶解させている縦断面図を、図５０に示している。
【図５１】図５１に示しているのは、家屋を構成している室内を暖房する目的のために、導電性としたウレタン塗膜（３７）を、家屋を構成している室内の床板、又は壁板の表面上に、導電性としたウレタン塗膜（３７）を塗布している、この家屋を構成している室内の床板、及び壁板の表面上に塗布をしている、この導電性としたウレタン塗膜（３７）に、電圧を印加して、直流（ＤＣ）、又は交流（ＡＣ）の電流を流して導電性としたウレタン塗膜（３７）を、例えば、５０℃から８０℃前後に加熱をして、家屋を構成している室内の床板、及び壁板を暖めることにより、家屋を構成している室内を暖房している縦断面図を、図５１に示している。
【図５２】図５２に示しているのは、舗道（４０）の表面上に、積雪をしている雪を溶解させる目的のために、コンクリート（３９）、又はアスファルト（３９）にて出来ている、舗道（４０）の表面上に、導電性としたウレタン塗膜（３７）を舗道（４０）の表面上に塗布をしている、導電性としたウレタン塗膜（３７）に、電圧を印加して、直流（ＤＣ）、又は交流（ＡＣ）の電流を流して導電性としたウレタン塗膜（３７）を、例えば、５０℃から８０℃前後に加熱をすることにより、舗道（４０）の表面上に積雪をしている雪を溶解させている縦断面図を、図５２に示している。
【図５３】図５３に示しているのは、夜間に於ける舗道（３９）、又は道路（３９）、又は高速道路（３９）（以下、略して、舗道（３９）とする）の表面上に点灯をつけて、夜間の舗道（３９）の表面上の危険防止の目的にて、明りを点滅させる目的のために、コンクリート（３９）、又はアスファルト（３９）で出来ている舗道（３９）の中間部分に、導電性としたウレタン塗膜（３７）、及び導電性としたウレタン塗膜（４４）を形成して、導電性としたウレタン塗膜（３７）、及び導電性としたウレタン塗膜（４４）の中間部分に、透明な強化ガラスの内部に閉じ込めて密封しているＬＥＤ（４３）、又はその他の照明器具（４３）に、導電性としたウレタン塗膜（３７）、及び導電性としたウレタン塗膜（４４）に、電圧を印加して、直流（ＤＣ）、又は交流（ＡＣ）の電流を流して、透明な強化ガラスの内部に閉じ込めて密封しているＬＥＤ（４３）、又はその他の照明器具（４３）を点灯させて、舗道（３９）、又は道路（３９）、又は高速道路（３９）の表面上に於いて、明りを点灯させることにより、より一段と、安全となりえる舗道（３９）、又は道路（３９）、又は高速道路（３９）の縦断面図を、図５３に示している。
【図５４】図５４に示しているのは、舗道（３９）を歩く盲人、又は道路（３９）、又は高速道路（３９）（以下、略して、舗道（３９）とする）を高速で走行をしている自動車を、全自動にて全自動運転装置に、自動車を全自動にて全自動運転装置に自動車を運転させる目的にて、又は盲人を安全に誘導をして歩行をさせる目的にて、舗道（３９）の表面上、又は舗道（３９）の中間部分に、導電性としたウレタン塗膜（３７）、及び導電性としたウレタン塗膜（４４）を形成して、導電性としたウレタン塗膜（３７）、及び導電性としたウレタン塗膜（４４）の中間部分、又は表面上に、電波発振子を閉じ込めて密封をしている電波発振装置（４５）を、舗道（３９）の中間部分、又は表面上に設置をしている。この電波発振装置（４５）に、導電性としたウレタン塗膜（３７）、及び導電性としたウレタン塗膜（４４）に、電圧を印加して、直流（ＤＣ）、又は交流（ＡＣ）の電流を流して、舗道（３９）の中間部分、又は表面上に設置をしている、電波発振装置（４５）に電圧を印加して、この電波発振装置から電磁波を発振している電磁波を使用して、舗道（３９）の表面上を歩行している盲人を安全に誘導している縦断面図を、図５４に示している。
【図５５】図５５に示しているのは、夜間に於ける舗道（３９）、又は道路（３９）、又は高速道路（３９）（以下、略して、舗道（３９）とする）の表面上に点灯をつけて、夜間の舗道（３９）の表面上の危険防止の目的にて、明りを点滅させる目的のために、コンクリート（３９）、又はアスファルト（３９）で出来ている舗道（３９）の表面上に、白色をした、区画線の路面標示用塗料（以下、略して、道路用ライン塗料とする）である。例えば、アクリル樹脂、又はその他の樹脂で出来ている、道路ライン塗料の内部に、カーボンブラック、又はグラファイト、又は活性炭、又はその他のカーボン（以下、略して、カーボンブラックとする）を、道路用ライン塗料の内部に、重量の比率で３０％以上を混入して、導電性とした道路用ライン塗料（以下、略して、導電性とした道路用ライン塗料、又は導電性とした道路用ラインとする）を塗布、又は塗装をした、導電性とした道路用ライン（４６）、及び導電性とした道路用ライン（４７）の中間部分の表面上に、透明な強化ガラスの内部に閉じ込めて密封をしているＬＥＤ（４３）、又はその他の照明器具（４３）に、導電性とした道路用ライン（４６）、及び導電性とした（４７）に、電圧を印加して、直流（ＤＣ）、又は交流（ＡＣ）の電流を流して、透明な強化ガラスの内部に閉じ込めて密封をしているＬＥＤ（４３）、又はその他の照明器具（４３）を点灯させて、舗道（３９）、又は道路（３９）、又は高速道路（３９）の表面上に於いて、明りを点灯させることにより、より一段と、安全となりえる舗道（３９）、又は道路（３９）、又は高速道路（３９）の縦断面図を、図５５に示している。
【図５６】図５６に示しているのは、舗道（３９）を歩く盲人、又は道路（３９）、又は高速道路（３９）（以下、略して、舗道（３９）とする）を高速で走行をしている自動車を、全自動にて全自動運転装置、又は自動操縦装置（以下、略して、全自動運転装置とする）に、自動車を全自動にて全自動運転装置に自動車を運転させる目的にて、又は盲人を安全に誘導をして歩行をさせる目的にて、舗道（３９）の表面上、又は道路（３９）の表面上に、導電性とした道路用ライン（４６）、及び導電性とした道路用ライン（４７）を塗布、又は塗装をした中間部分の表面上に、電波発振子を閉じ込めて密封をしている電波発振装置（４５）を、舗道（３９）の中間部分、又は表面上に設置をしている。この電波発振装置（４５）に、導電性とした道路用ライン（４６）、及び導電性とした道路用ライン（４７）に、電圧を印加して、直流（ＤＣ）、又は交流（ＡＣ）の電流を流して、舗道（３９）の中間部分、又は表面上に設置をしている、電波発振装置（４５）に電圧を印加して、この電波発振装置から電磁波を発振している電磁波を使用して、舗道（３９）の表面上を歩行している盲人を安全に誘導している縦断面図を、図５６に示している。
【図５７】図５７に示しているのは、夜間に於ける舗道（３９）、又は道路（３９）、又は高速道路（３９）（以下、略して、舗道（３９）とする）の表面上に点灯をつけて、夜間の舗道（３９）の表面上の危険防止の目的にて、明りを点滅させる目的のために、コンクリート（３９）、又はアスファルト（３９）で出来ている舗道（３９）の表面上に、白色をした、区画線の路面標示用塗料（以下、略して、道路用ライン塗料とする）である。例えば、アクリル樹脂、又はその他の樹脂で出来ている、道路ライン塗料の内部に、カーボンブラック、又はグラファイト、又は活性炭、又はその他のカーボン（以下、略して、カーボンブラックとする）を、道路用ライン塗料の内部に、重量の比率で３０％以上を混入して、導電性とした道路用ライン塗料（以下、略して、導電性とした道路用ライン塗料、又は導電性とした道路用ラインとする）を塗布、又は塗装をした、導電性とした道路用ライン（４６）、及び導電性とした道路用ライン（４７）の中間部分の表面上に、透明な強化ガラスの内部に閉じ込めて密封をしているＬＥＤ（４３）、又はその他の照明器具（４３）に、導電性とした道路用ライン（４６）、及び導電性とした（４７）に、電圧を印加して、直流（ＤＣ）、又は交流（ＡＣ）の電流を流して、透明な強化ガラスの内部に閉じ込めて密封をしているＬＥＤ（４３）、又はその他の照明器具（４３）を点灯させて、舗道（３９）、又は道路（３９）、又は高速道路（３９）の表面上に於いて、明りを点灯させることにより、より一段と、安全となりえる舗道（３９）、又は道路（３９）、又は高速道路（３９）を形成することが出来る。また、舗道（３９）を歩く盲人、又は道路（３９）、又は高速道路（３９）（以下、略して、舗道（３９）とする）を高速で走行をしている自動車を、全自動にて全自動運転装置、又は自動操縦装置（以下、略して、全自動運転装置とする）に、自動車を全自動にて全自動運転装置に自動車を運転させる目的にて、又は盲人を安全に誘導をして歩行をさせる目的にて、舗道（３９）の表面上、又は道路（３９）の表面上に、導電性とした道路用ライン（４６）、及び導電性とした道路用ライン（４７）を塗布、又は塗装をした中間部分の表面上に、電波発振子を閉じ込めて密封をしている電波発振装置（４５）を、舗道（３９）の中間部分、又は表面上に設置をしている。この電波発振装置（４５）に、導電性とした道路用ライン（４６）、及び導電性とした道路用ライン（４７）に、電圧を印加して、直流（ＤＣ）、又は交流（ＡＣ）の電流を流して、舗道（３９）の中間部分、又は表面上に設置をしている、電波発振装置（４５）に電圧を印加して、この電波発振装置から電磁波を発振している電磁波を使用して、舗道（３９）の表面上を歩行している盲人を安全に誘導することが出来る舗道（３９）、又は道路（３９）、又は高速道路（３９）の平面図を、図５７に示している。
【図５８】図５８に示しているのは、小型ＦＲＰ船（３１）の船体の表面上に、導電性としたゲルコート（３７）、及び導電性としたウレタン塗膜（３７）を、小型ＦＲＰ船（３１）の船体の表面上に形成をして、小型ＦＲＰ船の船体の表面上に付着をする微生物、ワカメ、フジツボ、及びパール貝などが付着をして生育、及び生長をするのを防止することを目的とする、小型ＦＲＰ船（３１）を建造する目的にて、グラスファイバーと樹脂（以下、略して、ＦＲＰとする）を使用して、小型船舶を建造する目的の船形形状をした木製、又はプラスチック製、又は鉄製で出来ている、船形形状であるＵ字形状をした船形形状をした型枠（以下、略して、船形形状をした木枠（２８）、又は木枠（２８）とする）の縦断面図を、図５８に示している。
【図５９】図５９に示しているのは、ＦＲＰを使用して小型船舶を建造する目的の、船形形状をした木枠（２８）の、Ｕ字形状をしている内側の側面上の喫水線以下、又は喫水線より上の部分までに、導電性としたゲルコート（３７）、及び導電性としたウレタン塗膜（３７）を、船形形状をした木枠（２８）の、Ｕ字形状をしている内側の側面上の喫水線よりも上の部分までに、導電性としたゲルコート（３７）、及び導電性としたウレタン塗膜（３７）を、船形形状をした木枠（２８）の、Ｕ字形状をしている内側の側面上に、例えば、厚さが、２ｍｍ前後の塗膜を形成している縦断面図を、図５９に示している。
【図６０】図６０に示しているのは、ＦＲＰを使用して小型船舶を建造する目的の、船形形状をした木枠（２８）の、Ｕ字形状をしている内側の側面上の喫水線以下、又は喫水線より上の部分までに、導電性としたゲルコート（３７）、及び導電性としたウレタン塗膜（３７）を、船形形状をした木枠（２８）の、Ｕ字形状をしている内側の側面上に、例えば、厚さが、２ｍｍ前後の塗膜を形成をする。この導電性としたゲルコート（３７）、及び導電性としたウレタン塗膜（３７）を形成した表面上からグラスファイバーと樹脂などとを交互に塗付を繰り返してＦＲＰ加工（３０）をして、小型ＦＲＰ船（３１）を建造している縦断面図を、図６０に示している。
【図６１】図６１に示しているのは、ＦＲＰを使用して小型船舶を建造する目的の、船形形状をした木枠（２８）の、Ｕ字形状をしている内側の側面上の喫水線以下、又は喫水線より上の部分までに、導電性としたゲルコート（３７）、及び導電性としたウレタン塗膜（３７）を、船形形状をした木枠（２８）の、Ｕ字形状をしている内側の側面上に、例えば、厚さが、２ｍｍ前後の塗膜を形成をする。この導電性としたゲルコート（３７）、及び導電性としたウレタン塗膜（３７）を形成した表面上に、ＦＲＰ樹脂と、導電性としたゲルコート（３７）、及び導電性としたウレタン塗膜（３７）とが、密着をして、一体接合をさせる目的にて、導電性としたゲルコート（３７）、及び導電性としたウレタン塗膜（３７）を塗装、又は塗布をした表面上に、プライマー樹脂を塗布したプライマー層（３５）を形成する。この導電性としたゲルコート（３７）、及び導電性としたウレタン塗膜（３７）の表面上に、プライマー層（３５）を形成した表面上からグラスファイバーと樹脂などとを交互に塗付を繰り返してＦＲＰ加工（３０）をしたあと、船形形状をした木枠（２８）を取り外すことにより、ＦＲＰ加工（３０）をして、小型船舶を完成させた、小型ＦＲＰ船（３１）の表面上に導電性としたゲルコート（３７）、及び導電性としたウレタン塗膜（３７）を、小型ＦＲＰ船（３１）の船底から喫水線より上の部分まで、小型ＦＲＰ船（３１）の表面上に導電性としたゲルコート（３７）、及び導電性としたウレタン塗膜（３７）を、小型ＦＲＰ船（３１）の表面上に合体をさせて、一体加工をしている小型ＦＲＰ船（３１）が完成をした縦断面図を、図６１に示している。
【図６２】図６２に示しているのは、従来、通常のＦＲＰ成型加工を行なう、インナー型と、アウター型の２種類のＦＲＰ成型加工を行なう加工手段を示している。また、船殻をアウター型とインナー型の、２種類のＦＲＰ加工にて構成をして、船体の内部にウレタン発泡体を充填することが出来ることも示している。上記の図３０から図３３にて説明をした、ＦＲＰ成型加工の加工手段は、図３６に示している、アウター型を使用して、小型ＦＲＰ船（３１）を建造している。けれども、インナー型のＦＲＰ成型加工の加工手段を使用しても、小型ＦＲＰ船（３１）の表面上に、導電性としたゲルコート（３７）、及び導電性としたウレタン塗膜（３７）を形成することが出来ることを示している概略図を、図６２に示している。
【図６３】図６３に示しているのは、図５８、図５９、図６０、図６１、及び図６２に示している、小型ＦＲＰ船（１９）、又は（３１）の建造手段を使用して建造をしているので、図６１に示している、小型ＦＲＰ船（１９）、又は（３１）の縦断面図に示しているように、最初に、船形形状をした木枠（２８）の表面上に、最初に、導電性としたゲルコート（３７）、及び導電性としたウレタン塗膜（３７）を、木枠（２８）の表面上に導電性としたゲルコート（３７）、及び導電性としたウレタン塗膜（３７）を、船形形状をした型枠である木枠（２８）の表面上に、例えば、厚さが、０．５ｍｍから２ｍｍ前後の塗膜（３７）を形成したあと、この導電性としたゲルコート（３７）、及び導電性としたウレタン塗膜（３７）を形成した表面上に、ＦＲＰ加工（３０）と、導電性としたゲルコート（３７）、及び導電性としたウレタン塗膜（３７）とが密着をして合体をさせて、一体接合をさせる目的にて、導電性としたゲルコート（３７）、及び導電性としたウレタン塗膜（３７）を塗装、又は塗布をした表面上に、プライマー樹脂を塗布したプライマー層（３５）を形成して、このプライマー層（３５）の表面上からグラスファイバーと樹脂などとを交互に塗付を繰り返してＦＲＰ加工（３０）をしたあと、船形形状をした木枠（２８）を取り外すことにより、ＦＲＰ加工（３０）をして、小型船舶を完成させた、小型ＦＲＰ船（１９）、又は（３１）の表面上に導電性としたゲルコート（３７）、及び導電性としたウレタン塗膜（３７）を、小型ＦＲＰ船（１９）、又は（３１）の船底から喫水線より上の部分まで、小型ＦＲＰ船（１９）、又は（３１）の表面上に導電性としたゲルコート（３７）、及び導電性としたウレタン塗膜（３７）を、小型ＦＲＰ船（１９）、又は（３１）の表面上に合体をさせて、一体加工をしている小型ＦＲＰ船（１９）、又は（３１）を建造することにより、導電性としたゲルコート（３７）、及び導電性としたウレタン塗膜（３７）の表面上と、小型ＦＲＰ船（１９）、又は（３１）を形成している船体の表面上との段差が一切ない、小型ＦＲＰ船（１９）、又は（３１）が完成をする。この小型ＦＲＰ船（１９）、又は（３１）の表面上に、導電性としたゲルコート（３７）、及び導電性としたウレタン塗膜（３７）を、小型ＦＲＰ船（１９）、又は（３１）の表面上に生け込んで、小型ＦＲＰ船（１９）、又は（３１）の船体と合体をさせて、一体化をした小型ＦＲＰ船（１９）、又は（３１）が出来上がる。この小型ＦＲＰ船（１９）、又は（３１）の表面上に、電圧を印加して、直流（ＤＣ）、又は交流（ＡＣ）の電流を流すことにより、小型ＦＲＰ船（１９）、又は（３１）の表面上に付着をして生長をする微生物、フジツボ、パール貝、及びワカメ（以下、略して、フジツボとする）などが、船体（１９）、又は（３１）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３７）を塗布して、船体（１９）、又は船体（３１）の船底の表面上に直流（ＤＣ）、又は交流（ＡＣ）の電圧を印加して電流を流して、船体（１９）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来ることを示している、船体（１９）、又は船体（３１）の側面図を、図６３に示している。
【図６４】図６４に示しているのは、図６３と異なる相違点は、船体（１９）、又は船体（３１）の船体の表面上に、例えば、２４ボルト（Ｖ）の電圧を印加している陽極（+）と、陰極（-）との位置関係を、例えば、１時間間隔にて陽極（+）と、陰極（-）とを入れ換えて、陽極（+）の表面上に、海水を電気分解をして、毒性の強い、次亜塩素酸カルシウムを、小型ＦＲＰ船（１９）、又は（３１）の側面上に於いて発生をさせている、小型ＦＲＰ船（１９）、又は（３１）の側面図を、図６４に示している。
【発明を実施するための形態】
【実施例１】
【０１２４】
ハマチ、タイ、及びマグロなどを養殖する生け簀網（１）である養殖網、又は定置網、又はロープなどの漁具の表面上に微生物、フジツボ、パール貝、及びワカメなどが付着をして生長をするのを防止して除去をする目的にて、ポリエチレン樹脂、又はポリエステル樹脂、又はナイロン樹脂、塩化ビニール樹脂、又はその他の単線糸（フィラメント）の原材料である樹脂（以下、略して、ポリエチレン樹脂、ポリエチレン繊維、又はペレット、又はビーズ、又はマスターバッチとする）をポリエチレン繊維の原材料であるポリエチレン樹脂の段階、又はポリエチレン繊維の段階にて、ポリエチレン樹脂の内部、又はポリエチレン繊維の内部に酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又はポリエチレン繊維の内部に塩素、又は次亜塩素酸カルシウム、又はポリエチレン繊維の内部にジクロロイソシアヌル酸ナトリウム２水塩、又はポリエチレン繊維の内部にジクロロイソシアヌル酸ナトリウム、又はポリエチレン繊維の内部にトリクロロイソシアル酸、又は農薬の合成ピレスロイド系のペルメトリン（商品名・エクスミン）、又はＤ−テトラメトリン（別名・フタルスリン）、又はレスメトリン（商品名・クリスロン）、又はフラメトリン、又はフェノトリン（商品名・スミスリン）、又はシフェノトリン、又はブラトリン、又はエトフェンプロックス（別名・ベクトロン）、又はシフルトリン、又はテフルトリン、又はビフェントリン、又はアレスリン、又はその他の合成ピレスロイド、又は有機リン系殺虫剤であるトリクロルホン、又はクロルピリホス、又はジクロルボス、又はマラソンなどの有機リン系殺虫剤、又は除草剤、又は工業用有機リン剤、又はカーバメイト剤、又はネオニコチノイドに属するニトログアニジン系、又はネオニコチノイドに属するニトログアニジン系、又はニトロメチレン系、又はピリジルメチルアミン系、又はその他の農薬、又は消毒剤、又は防腐剤としての殺菌力が強いクレドール、又はその他の消毒剤、又はその他の防腐剤、又は活性炭の微粉末、又は消石灰の微粉末（以下、略して、塩素、又は次亜塩素酸カルシウム、又はペルメトリン、又はクレゾール、又はその他の農薬、又はその他の消毒剤、又はその他の防腐剤、又は活性炭、又は消石灰とする）を、ポリエチレン樹脂の内部に混合をして、ポリエチレン繊維の内部に塩素、又は次亜塩素酸カルシウム、又はペルメトリン、又はクレゾールなどの毒性が強い農薬、又は消毒剤、又は防腐剤を練り込んで縮合反応をさせた塩素、又はポリエチレン繊維を使用して、生け簀網（１）、又は定置網、又はロープなどの漁具、又は船底塗料を制作すると、ポリエチレン樹脂、又はポリエチレン繊維の内部に練り込んでいる塩素、又は次亜塩素酸カルシウム、又は合成ピレスロイド系のペルメトリンなどが、海水中に徐々に溶解をして拡散をする毒性が強い物質の除菌効果、又は活性炭の電気的な特性、又は消石灰の殺菌効果により、生け簀網（１）、又は定置網、又はロープなどの漁具、又は船底塗料の表面上に微生物、フジツボ、パール貝、及びワカメなどが付着をして生長をすることを防止して除去をすることを実施例１とする。
【実施例２】
【０１２５】
例えば、酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又は活性炭の微粉末、又は消石灰の微粉末、又は合成ピレスロイド系のペルメトリンなどの殺虫剤、又は殺菌剤、又は毒性が強い農薬を練り込んで縮合反応をさせた、殺菌剤入りのポリエチレン樹脂で出来ている極く小さいビーズ、例えば、直径が２ｍｍ前後のビーズ、又は殺菌剤入りのポリエチレン繊維で出来ている、極く細い繊維を、極く短く裁断をした短繊維（以下、略して、殺菌剤入りのビーズ、又はビーズ、又はペレット、又はマスターバッチとする）、又は極く小さい殺菌剤入りのビーズを、さらに、一段と極く小さく粉砕をする目的にて、ボールミル、ジェットミルなどの粉砕手段を使用して粉砕をした殺菌剤入りのビーズ（以下、略して、殺菌剤入りの微粉末とする）を、例えば、所在地が大阪市中央区道修町１−７−１にある、会社名が、コニシ株式会社が製造販売をしている、商品名が金属接着用のＫ１２０と、有機溶剤を一緒に混合をして船底塗料として船底に塗布をするか、又は従来の船底塗料として使用している有機溶剤（以下、略して、塗料とする）の内部に混入をして混合をした塗料を、船底の塗料として使用をすると、長期間、船底に付着をする微生物、フジツボ、パール貝、及びワカメ（以下、略して、フジツボとする）などが、殺菌剤を塗料の内部に練り込んでいる、極く小さいビーズ、又は殺菌剤を塗料の内部に練り込んで縮合反応をさせている微粉末である、殺菌剤を練り込んでいるポリエチレン樹脂で出来ている微粉末である、殺菌剤入りの微粉末である、殺菌剤入りの微粉末を船底に塗布をしている塗料の内部に混入をしている微粉末から海水中に徐々に殺菌剤が溶解をすることにより、船底にフジツボなどの微生物、菌子、及び胞子が付着をして成育をすることが出来ないので、船底の洗浄作業の効率が大変によくなることを実施例２とする。
【実施例３】
【０１２６】
また、上記にて説明をした、殺菌剤、殺虫剤、及び農薬などの有機物で出来ている毒物とは異なり、無機物である金属に分類をされる銅、亜鉛、錫、鉛、鉄、アルミニウム、マグネシウム、リチウム、銀、及びカルシウム金属などの金属の微粉末、又は銅の酸化物の微粉末、又は亜鉛の酸化物の微粉末、又は錫の酸化物の微粉末、又は鉛の酸化物の微粉末、又は鉄の酸化物の微粉末、又はアルミニウムの酸化物の微粉末、又はマグネシウムの酸化物の微粉末、又はリチウムの酸化物の微粉末、又は銀の酸化物の微粉末、又はカルシウム金属などの酸化物の微粉末、又は活性炭の微粉末、又は消石灰の微粉末（以下、略して、銅の微粉末、又は銅の酸化物の微粉末とする）をポリエチレン樹脂、又はポリエチレン繊維（以下、略して、ポリエチレン繊維とする）の内部に練り込んで、銅の微粉末、又は銅の酸化物の微粉末（以下、略して、銅の微粉末とする）を練り込んだポリエチレン樹脂で出来ているポリエチレン繊維を海水中に漬けることにより、ポリエチレン繊維の内部に練り込んでいる銅の微粉末が酸化をして毒性が強い酸化銅となる。この毒性が強い銅がポリエチレン樹脂、又はポリエチレン繊維の内部から海水中に徐々に溶出、又は折出をすることにより、銅の微粉末、又は酸化銅の微粉末を練り込んだポリエチレン樹脂、又はポリエチレン繊維を使用して形成をした養殖網である生け簀網（１）の表面上には酸化銅の毒性による除菌効果、又は殺菌効果により、生け簀網（１）の表面上にはフジツボなどが付着をするのを防止することが出来ることを実施例３とする。
【実施例４】
【０１２７】
さらに、ポリエチレン樹脂で出来ているマスターバッチであるペレット、又はビーズ（以下、略して、ペレット、又はビーズとする）の内部に銅の微粉末、又は酸化銅の微粉末、又は塩素、又は活性炭の微粉末、又は消石灰の微粉末を練り込んだビーズを、接着剤、又は従来、使用している船底塗料の内部に混入をして混合をした塗料を、船底の塗料として使用すると、長期間、船底に付着をする微生物、フジツボ、パール貝、及びワカメ（以下、略して、フジツボとする）などが、銅の微粉末、又は酸化銅の微粉末、又は酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又は活性炭の微粉末、又は消石灰の微粉末を練り込んでいる、極く小さいビーズの表面上が海水中に徐々に溶解をすることにより、毒性が強い塩素の微粉末、又は毒性が強い酸化銅の除菌効果、又は殺菌効果、又は活性炭の電気的な特性、又は消石灰の殺菌効果により、船底にフジツボなどの微生物、菌子、及び胞子が付着をして成育をすることを防止することが出来ることを実施例４とする。
【実施例５】
【０１２８】
マグロを養殖している生け簀網（１）の、直径は最低でも、直径が２０ｍの、円形形状をした生け簀（１）が必要である。この最低でも２０ｍを必要とされている、マグロの養殖網である生け簀網（１）を、直径が１０ｍで、円形形状をした生け簀網（１）にて、マグロの養殖を行なうことを目的として、生け簀網（１）が、素材が銅、又は鉄を亜鉛メッキしている針金を使用して出来ている金網を使用して出来ている生け簀網（１）、又は銅線を入れて出来ている導電性の生け簀網（１）、又は銅の微粉末を混合して混入をして導電性とした、ポリエチレン繊維で出来ている生け簀網（１）、又は活性炭を混合して混入をして導電性とした、ポリエチレン繊維で出来ている生け簀網（１）を使用して、例えば、１０ｍの円形形状をした形状にて出来ている、生け簀網（１）に交流（ＡＣ）、又は直流（ＤＣ）を印加して交流電流、又は直流電流を流して電流の防御壁を生け簀網（１）の内側に形成をしている、生け簀網（１）の内部にてマグロ（３）を養殖することを実施例５とする。
【実施例６】
【０１２９】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている４角形状をした、金網（４）に交流（ＡＣ）、又は直流（ＤＣ）を印加して、交流電流、又は直流電流を流して電流の防御壁を生け簀網（１）の内側に形成をしている、生け簀網（１）の内部にてマグロ（３）を養殖することを実施例６とする。
【実施例７】
【０１３０】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている円形形状をした金網（５）に交流（ＡＣ）、又は直流（ＤＣ）を印加して交流電流、又は直流電流を流して電流の防御壁を生け簀網（１）の内側に形成をしている、生け簀網（１）の内部にてマグロ（３）を養殖することを実施例７とする。
【実施例８】
【０１３１】
マグロを養殖する目的の生け簀網（１）が、例えば、直径が１０ｍで、深さが１０ｍのポリエチレン繊維などで出来ている生け簀網（１）の内側に、例えば、９０００Ｖのパルス波長の電流を印加して、マグロが生け簀網（１）に衝突をするのを防止する目的のために、生け簀網（１）の内側に海水面に対して平行状態の横方向に数１０本の電線（６）、及び（７）を生け簀網（１）の内側に沿って、生け簀網（１）の周りにパルス波長の電流を印加する目的のための電線（６）、及び（７）を生け簀網（１）に取り付けている、生け簀網（１）の内部にてマグロ（３）を養殖することを実施例８とする。
【実施例９】
【０１３２】
マグロを養殖する目的の生け簀網（１）が、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に海水面に対して平行状態の横方向に数１０本の有刺鉄線（８）を生け簀網（１）の内側に沿って、生け簀網（１）の周りに有刺鉄線（８）を生け簀網（１）に取り付けている、生け簀網（１）の内部にてマグロ（３）を養殖することを実施例９とする。
【実施例１０】
【０１３３】
マグロを養殖する目的の生け簀網（１）の形状と直径を、例えば、生け簀網（１）の形状は円形形状として、円形形状の直径が出来るだけ小さい１０ｍ以内とした、マグロを養殖する目的の生け簀網（１）の直径を出来るだけ小さくすることにより、マグロを養殖するのが経済的に効果が高くなる効果がある。マグロを養殖する生け簀網（１）の形状が円形形状で、直径が２０ｍ以下の直径よりも小さい生け簀網（１）を使用してのマグロの養殖は出来ないとされている。その理由は、マグロは直進性にスピードを出して泳がなければ、酸素呼吸が出来ない魚種である。このために、生け簀網（１）の直径が２０ｍ以下よりも小さいと、生け簀網（１）に衝突をして、マグロは首の骨を骨折して死亡をする死亡率が高くなる。このことが理由で、現状ではマグロの養殖を目的とした生け簀網（１）の直径としては、マグロを養殖している生け簀網（１）の形状は円形形状で、２０ｍ以上の生け簀網（１）を使用しているのが現状である。そこで、マグロを養殖するのに生け簀網（１）の形状は円形形状で、直径が１０ｍ以下の生け簀網（１）を使用して、マグロの首を骨折させることなく安全にマグロを養殖する手段としては、図７から図１２に示しているように、マグロを養殖している生け簀網（１）の内側の部分、又は内壁の部分に白色のフロート（９）、又は白色の擬似コンブ（１１）、又は白色のリボン（１２）、又は直径が５０ｃｍ前後で、長さが５０ｃｍ前後の小さいこんもりとした白色の竹の笹（１２）、又はその他の白色の障害物（１２）（以下、略して、白色の障害物とする）を、生け簀網（１）の内側の部分、又は内壁の部分に白色の障害物（１２）を形成することにより、マグロにマグロを養殖している生け簀網（１）の存在をマグロに認識をさせる標識とすることが出来るので、マグロは生け簀網（１）に衝突をすることがなくなり、直径が１０ｍ以下の円形形状をした生け簀網（１）を使用しても、マグロを安全に養殖をすることが出来ることを実施例１０とする。
【実施例１１】
【０１３４】
農薬用の殺虫剤として使用をする農薬、又は殺虫剤、又は殺菌剤（以下、略して、農薬とする）の変わりとして使用することが出来る、農薬を含有している樹脂、又は繊維、又は防虫ネット（以下、略して、防虫網とする）を開発することを実施例１１とする。
【実施例１２】
【０１３５】
農薬を防虫網の内部に混入をさせて、防虫網の内部に農薬を練り込んだ防虫網を使用して、長期間、農薬の薬剤としての効果を持続させることを実施例１２とする。
【実施例１３】
【０１３６】
防虫網の内部に農薬を練り込んだ防虫網を使用して、長期間、害虫を駆除することにより、農薬の使用量を低減させることを目的とする。また、防虫網の内部に農薬を練り込んだ防虫網を使用して、害虫を駆除することにより、農作業の簡素化をすることを実施例１３とする。
【実施例１４】
【０１３７】
ポリエチレン樹脂、又はポリエステル樹脂などのオレフィン系の樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に、鉄などの金属の微粉末、又は銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）と、例えば、塩化ビニール樹脂と銅の酸化物を摂氏２５０度前後に加熱をして溶融をして混合してマスターバッチ（以下、略して、ビーズ、又はペレットとする）を形成する。このマスターバッチを主たる原材料として、例えば、銅の酸化物を混入している、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又はタイルとする）を、船体、又はモーターボート、又はクルーザー、又はヨット、又はタンカー、又はその他の船（以下、略して、船とする）の船体に、毒性が強いタイルを、船体に接着剤を使用して毒性が強いタイルを、船体に接着剤を使用して船体に貼り付けたあと、毒性が強いタイルの表面上から高温の熱風を使用してシュリンク手段を使用して、毒性が        強いタイルを収縮させて船体に密着をさせるか、又はその他の手段を使用して船体に密着をさせて毒性が強いタイルを収縮させて、船体の表面上に毒性が強いタイルを密着させて貼り付けるか、又は両面テープを使用して毒性が強いタイルを船体の表面上に貼り付けて、フジツボなどの生育、及び発生を防止することを実施例１４とする。
【実施例１５】
【０１３８】
例えば、ＦＲＰ樹脂、又はＡＢＳ樹脂、又はその他の樹脂（以下、略して、ＦＲＰ樹脂、又は樹脂とする）で出来ている、ユニットバスの原材料である樹脂の内部に銅の微粉末、又は銅の酸化物（１）の微粉末、又は銅の酸化物（２）の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）を、樹脂の内部に混入をして、ユニットバスを一体成型する。このユニットバスの表面上に混入をしている銅の抗菌効果の作用を使用して、ユニットバスの表面上に細菌、及び微生物などの菌類の成育、及び発生を防止することを実施例１５とする。
【実施例１６】
【０１３９】
浴室、又は浴場にて使用をしている粘土を主たる原材料とするタイル、又は陶磁器であるセラミックスの主たる原材料である粘土で出来ているタイル（以下、略して、タイルとする）の原材料である粘土の内部に銅の微粉末、又は銅の酸化物（１）の微粉末、又は銅の酸化物（２）の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）を、タイルの原材料である粘土の内部に混入をしてタイルの形状に成形をして、例えば、摂氏１５００度前後の高温にて加熱、及び焼結をしてタイルを成形する。このタイルの表面上に混入をしている銅の抗菌効果の作用を使用して浴室、又は浴場にて使用しているタイルの表面上に細菌、及び微生物などの菌類の成育、及び発生を防止することを実施例１６とする。
【実施例１７】
【０１４０】
浴室、又は浴場にて使用をしている粘土を主たる原材料とするタイル、又は陶磁器であるセラミックスの主たる原材料である粘土で出来ているタイル（以下、略して、タイルとする）の原材料である粘土の内部に銅の微粉末、又は銅の酸化物（１）の微粉末、又は銅の酸化物（２）の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）を、タイルの原材料である粘土の内部に混入をしてタイルの形状に成形をして、例えば、摂氏１５００度前後の高温にて加熱、及び焼結をしてタイルを成形する。この焼結をして毒性が強いタイルを、例えば、タンカーなどの船底から喫水線までの、船底の全面積に接着剤、又は両面テープ、又はその他の手段を使用して毒性が強いタイルを船底の全面に貼り付ける。この毒性が強いタイルの表面上に混入をしている銅の抗菌効果の作用を使用して、船体の表面上に細菌、微生物、パール貝、及びフジツボなどの菌類の成育、及び発生を防止することを実施例１７とする。
【実施例１８】
【０１４１】
片面が接着剤を塗布している接着テープ（以下、略して、接着テープとする）を形成している素材である布テープ、又はポリプロピレン樹脂などのオレフィン樹脂、又はその他の樹脂で出来ているフィルム（以下、略して、フィルムとする）の内部に毒性が強い酸化銅、又は塩素などの物質を混入して形成をした、フィルムの表面上に接着剤を塗布して接着層を形成した毒性が強い接着テープを浴室、又は浴場、又は船底に貼り付けることにより、浴室、又は浴場、又は船体、又は浮標の表面上に細菌、微生物、パール貝、及びフジツボなどの菌類の成育、及び発生を防止することを実施例１８とする。
【実施例１９】
【０１４２】
浴室、又は浴場、又はプールの内壁・底面にて使用をしている粘土、又はセメントが主たる原材料で出来ているタイル、又は陶磁器であるセラミックスの主たる原材料である粘土、又はセメントで出来ているタイル（以下、略して、タイルとする）を、タイルセメントを使用して貼り付けたあと、目地セメントを使用して目地を形成する。このタイルセメント、又は目地セメントの内部に、金属の微粉末、又は銅の酸化物、又は塩素、又はその他の金属の酸化物をタイルセメント、又は目地セメントの内部に混入をした、毒性が強いタイルセメント、又は毒性が強い目地セメントを使用して目地を形成すると、細菌などの菌類である微生物が、一切繁殖、及び成育をすることが出来ない目地を形成することが出来ることを実施例１９とする。
【実施例２０】
【０１４３】
目地セメント、又はタイルセメント（以下、略して、目地セメントとする）の色としては、白色、又は鼠色、又は黒色の３種類の色がある。第１としては、この目地セメントの白色の内部に、毒性が強い白色の塩素を混入すると、毒性が強い白色の目地セメントが出来上がる。第２としては、白色の目地セメントの内部に、毒性が強い酸化銅（１）を混入すると、毒性が強い赤色、又は朱色、又はピンク色の目地セメントが出来上がる。第３としては、白色の目地セメントの内部に、毒性が強い酸化銅（２）を混入すると、毒性が強い黒色の目地セメントが出来上がることを実施例２０とする。
【実施例２１】
【０１４４】
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）と、例えば、塩化ビニール樹脂と銅の酸化物を摂氏２５０度前後に加熱をして溶融をして混合してマスターバッチ（以下、略して、ビーズ、又はペレットとする）を形成する。このマスターバッチを主たる原材料として、例えば、銅の酸化物を混入している、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又はタイルとする）を船底の表面上に貼り付けて、フジツボなどの成育を防止することを実施例２１とする。
【実施例２２】
【０１４５】
粘土、又はセメント、又はセラミックス（以下、略して、粘土とする）の内部に金属の微粉末、又は酸化銅（１）の微粉末、又は酸化銅（２）の微粉末、又は塩素、又はその他の毒性が強い物質（以下、略して、酸化銅、又は塩素とする）を粘土の内部に混入をして、例えば、摂氏１５００度前後の高温にて焼結をし焼いて固型形状としたタイル（以下、略して、毒性が強い船底タイル、又は毒性が強いタイル、又は船底タイル、又はタイルとする）を、船底、又は浮標の表面上に接着剤、又は両面テープ、又はその他の接着手段を使用して、船底の表面上に毒性が強い船底タイルを貼り付けることにより、フジツボなどの成育を防止することを実施例２２とする。
【実施例２３】
【０１４６】
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末（以下、略して、銅の酸化物、又は塩素とする）と、例えば、塩化ビニール樹脂と銅の酸化物を摂氏２５０度前後に加熱をして溶融をして混合してマスターバッチ（以下、略して、ビーズ、又はペレットとする）を形成する。このマスターバッチを主たる原材料として、例えば、銅の酸化物を混入している、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又はタイルとする）を、船体、又はモーターボート、又はクルーザー、又はヨット、又はタンカー、又はその他の船（以下、略して、船とする）の船体、又は浮標に、毒性が強いタイルを、船体に接着剤を使用して毒性が強いタイルを、船体に接着剤を使用して船体に貼り付けたあと、毒性が強いタイルの表面上から高温の熱風を使用してシュリンク手段を使用して、毒性が     強いタイルを収縮させて船体に密着をさせるか、又はその他の手段を使用して船体に密着をさせて毒性が強いタイルを収縮させて、船体、又は浮標の表面上に毒性が強いタイルを密着させて貼り付けるか、又は両面テープを使用して毒性が強いタイルを船体の表面上に貼り付けることにより、フジツボなどの成育を防止することを実施例２３とする。
【実施例２４】
【０１４７】
ポリエチレン樹脂、又はポリエステル樹脂、又はナイロン樹脂（以下、略して、ポリエチレン樹脂とする）の内部に、カーボンブラック、又はグラファイト、又はヤシ殻活性炭、又はカーボンナノチューブ、又はグラフェン、又は銅の微粉末（以下、略して、ヤシ殻活性炭、又はグラファイト、又は銅の微粉末とする）を、ポリエチレン樹脂の内部に混合をして、ポリエチレン樹脂の内部に、例えば、活性炭が１で、ポリエチレン樹脂が２の割合にて混合をして導電性としたポリエチレン樹脂、又は活性炭が１で、銅の微粉末が１で、ポリエチレン樹脂が２の割合にて混合をして導電性としたポリエチレン樹脂、又は銅の微粉末が１で、ポリエチレン樹脂が２の割合にて混合をして導電性としたポリエチレン樹脂（以下、略して、導電性ポリエチレン樹脂、又は導電性樹脂とする）を、摂氏２７０度Ｃ前後に加熱をして延伸をして、導電性としたポリエチレン繊維（以下、略して、導電性ポリエチレン繊維、又は導電性繊維とする）を使用して、例えば、マグロの養殖網を、導電性ポリエチレン繊維を使用して無結節の、マグロ養殖を目的とした漁網を製造する。この導電性ポリエチレン繊維で出来ているマグロ養殖を目的とした養殖網に、微弱な直流電流（ＤＣ）、又は交流電流（ＡＣ）を印加してマグロを養殖している養殖網の表面上にて、海水を電気分解をして、毒性が強力な次亜塩素酸カルシウムを、マグロ養殖を行なっている養殖網の表面上にて発生をさせることにより、マグロを養殖している養殖網である、生け簀網（１）の表面上に付着をして生長をする微生物、フジツボ、パール貝、及びワカメなどが付着をして生育、及び生長をするのを防止することが出来ることを実施例２４とする。
【実施例２５】
【０１４８】
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイトとする）と、ポリエチレン樹脂などのオレフィン樹脂とグラファイトとを、例えば、ポリエチレン樹脂が１で、グラファイトが１の、１：１の割合にて混合をして、摂氏２７０度前後に加熱をして溶融をして混合をしてマスターバッチ（以下、略して、ビーズ、又はペレットとする）を形成する。このグラファイトを混合をして混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（１７）とする）の表面上に、この導電性のタイル（１４）、及び導電性のタイル（１５）を船体の表面上に接着剤、又は両面テープ、又は導電性の接着剤、又は導電性の両面テープを使用して、船体の表面上に貼り付けたあと、導電性のタイル（１４）、及び導電性のタイル（１５）の表面上から高温の熱風を使用してシュリンク手段を使用して、導電性のタイル（１４）、及び導電性のタイル（１５）を収縮させて船体に密着をさせる。この導電性のタイル（１４）、及び導電性のタイル（１５）を船体の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又は導電性のタイル１４、及び１５とする）を形成することが出来ることを実施例２５とする。
【実施例２６】
【０１４９】
導電性のタイル１４、及び１５に交流電流（ＡＣ）、又は直流電流（ＤＣ）を印加して発熱体ヒーター（１６）として使用をすることが出来ることを実施例２６とする。
【実施例２７】
【０１５０】
発熱体ヒーター（１６）の表面上に、従来、市販されている塩化ビニール製のタイル、又はその他のタイル（以下、略して、塩化ビニール製のタイルとする）とを背中合わせに、発熱体ヒーター（１６）と塩化ビニール製のタイルとを貼り合わせて、従来の塩化ビニール製のタイルの裏面上に複合発熱体ヒーター（１６）とを貼り合わせた複合タイル（以下、略して、複合発熱体タイル２６とする）を形成することを実施例２７とする。
【実施例２８】
【０１５１】
家屋を構成している屋根瓦（１８）、又はスレート屋根（１８）、又はトタン板（１８）（以下、略して、屋根瓦（１８）、又はスレート屋根（１８）とする）の変わりに、例えば、塩化ビニール樹脂とグラファイト、又はカーボンブラックとを混合して成型をした、導電性のタイル（１４）、及び（１５）である、複合発熱体ヒーター（２６）を使用して屋根瓦（１８）、又はスレート屋根（１８）の変わりに発熱体ヒーター（１６）を使用して、屋根の表面上に積もった積雪を溶解している。また、複合発熱体ヒーター（２６）を使用して床暖房、又は側壁を加熱して、家屋の室内を暖房するのに複合発熱体ヒーター（２６）を使用して、家屋の室内を暖房をすることが出来ることを実施例２８とする。
【実施例２９】
【０１５２】
図１８にて説明をした、家屋を構成している屋根瓦（１８）、又はスレート屋根（１８）、又はトタン波板屋根（１８）（以下、略して、屋根瓦（１８）、又はスレート屋根（１８）とする）を使用して、家屋の屋根を構成している屋根瓦（１８）、又はスレート屋根（１８）と木母屋との中間に、発熱体ヒーター（１６）を設置して、屋根を構成している屋根瓦（１８）、又はスレート屋根（１８）の表面上に積もった積雪を、屋根瓦（１８）、又はスレート屋根（１８）の裏面上に設置をしている発熱体ヒーター（１６）を使用して、屋根瓦（１８）の表面上、又はスレート屋根（１８）の表面上に積もった積雪を、発熱体ヒーター（１６）を使用して、屋根瓦（１８）、又はスレート屋根（１８）を間接的に加熱をして、屋根瓦（１８）の表面上、又はスレート屋根（１８）の表面上に積もった積雪を、発熱体ヒーター（１６）を使用して、積雪を溶解をすることを実施例２９とする。
【実施例３０】
【０１５３】
ポリエチレン樹脂、又は塩化ビニール樹脂、又はその他の樹脂が１で、グラファイト、又はカーボンブラックが１の、１：１の割合にて混合をして溶融をして、屋根瓦の形状に成型をした、家屋の屋根を構成している導電性の屋根瓦（２５）（以下、略して、導電性の屋根瓦（２５）とする）を形成することが出来ることを実施例３０とする。
【実施例３１】
【０１５４】
導電性の屋根瓦（２５）を使用して家屋を構成している屋根を構成して、屋根の表面上に積もった積雪を導電性の屋根瓦（２５）に交流電流（ＡＣ）、又は直流電流（ＤＣ）を印加して、発熱性ヒーター（１６）として使用をしている、導電性の屋根瓦（２５）の表面上に積もった積雪を発熱性ヒーター（１６）を兼ねている、導電性の屋根瓦（２５）を使用して、屋根の表面上に積もった積雪を溶解することを実施例３１とする。
【実施例３２】
【０１５５】
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイトとする）と、ポリエチレン樹脂などのオレフィン樹脂とグラファイトとを、例えば、ポリエチレン樹脂が１で、グラファイトが１の、１：１の割合にて混合をして、摂氏２７０度前後に加熱をして溶融をして混合をしてマスターバッチ（以下、略して、ビーズ、又はペレットとする）を形成する。このグラファイトを混合をして混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（１７）とする）の表面上に、この導電性のタイル（１４）、及び導電性のタイル（１５）を船体の表面上に接着剤（２７）、又は両面テープ（２７）、又は導電性の接着剤（２７）、又は導電性の両面テープ（２７）、又は木ビス（２７）、又はボルト（２７）、又はネジ（２７）、又はナット（２７）（以下、略して、木ビス（２７）とする）を使用して、船体の表面上に木ビス（２７）を使用して貼り付けたあと、導電性のタイル（１４）、及び導電性のタイル（１５）の表面上から高温の熱風を使用してシュリンク手段を使用して、導電性のタイル（１４）、及び導電性のタイル（１５）を収縮させて船体に密着をさせる。この導電性のタイル（１４）、及び導電性のタイル（１５）を船体の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、毒性が強いタイル、又は導電性のタイル１４、及び１５とする）を形成することを実施例３２とする。
【実施例３３】
【０１５６】
例えば、ポリエチレン樹脂が１で、カーボンブラックが１の割合にて混合をして溶解をして延伸をして形成をした、導電性のフィラメント（２１）を使用して製作をした、導電性の生け簀網（１）に、例えば、直流電流（ＤＣ）、又は交流電流（ＡＣ）の正電極（＋極）と、この正電極（＋極）と、海水中に於いて、極く近い位置に対向をさせて設置をしている負電極（−極）に直流電流（ＤＣ）、又は交流電流（ＡＣ）を印加して、導電性の生け簀網（１）の表面上に、海水を電気分解させて次亜塩素酸カルシウム（以下、略して、次亜塩素酸カルシウム、又は塩素とする）を、生け簀網（１）の表面上に塩素を発生をさせて、生け簀網（１）の表面上に付着をして生育、及び生長をする微生物、フジツボ、パール貝、及びワカメなどが付着をして生育、及び生長をするのを防止している生け簀網（１）を形成することを実施例３３とする。
【実施例３４】
【０１５７】
活魚運搬車（１８）の活魚を入れている、水槽の内部に、導電性の電極（１４）、又は導電性の電極（１５）を、活魚運搬車（１８）の天井に設置をしている、フック（１９）を使用して活魚運搬車（１８）の水槽の内部に、導電性の電極（１４）、及び導電性の電極（１５）を吊るすことが出来ることを実施例３４とする。
【実施例３５】
【０１５８】
活魚運搬車（１８）の活魚を入れている、水槽の内部の側面上の側壁に、導電性のタイル（１４）、及び導電性のタイル（１５）を、導電性の接着剤、又は導電性の両面テープ（以下、略して、接着剤、又は導電性の接着剤とする）を使用して、活魚運搬車（１８）の活魚を入れている、水槽の内部の側面上の側壁に、導電性のタイル（１４）、及び導電性のタイル（１５）を貼り付けることが出来ることを実施例３５とする。
【実施例３６】
【０１５９】
ポリエチレン樹脂、又はナイロン樹脂、又はその他の樹脂（以下、略して、ポリエチレン樹脂とする）が６８％で、カーボンブラックが３２％以上、又はポリエチレン樹脂が６０％以下で、カーボンブラックが４０％以上の割合にて、ポリエチレン樹脂とカーボンブラックとを混合して溶融をして延伸をして紡糸をすることにより、導電性が良好な導電性のフィラメント（２１）を延伸をすることが出来る。さらに、紡糸をすることが出来ることを発明・発見をした。このポリエチレン樹脂、又はナイロン樹脂、又はその他の樹脂（以下、略して、ポリエチレン樹脂とする）と、カーボンブラックとを混合して溶融をして延伸をして形成をして紡糸をした、例えば、直径が０．１ｍｍ以下のフィラメントの、特性の（１）としては、折り曲げることが自由に出来る。特性の（２）としては、金属とは異なるので錆びることがない。特性の（３）としては、ポリエチレン樹脂などの樹脂とカーボンブラックとで出来ているので軽い。特性の（４）としては、製造コストが安い。この上記にて説明をした、（１）から（４）の特性から、下記のような利用方法がある。
ポリエチレン樹脂などの樹脂とカーボンブラックとで出来ている、導電性のフィラメント（２１）の利用方法としては、下記の（１）から（３）のような利用方法がある。
・  としては、錆びることがないので、水中に於いて使用をするモーターのコイルとして使用して、水中に於いて使用をする水中モーターの開発が出来る。
・  としては、錆びることがないので、種々雑々な配線に使用することが出来る。
・  としては、錆びることがないので、海水中に於いて容易に配線をして点灯をして、例えば、海水中に、魚介類を飼育、及び魚介類を集める海水牧場を形成することが出来ることを実施例３６とする。
【実施例３７】
【０１６０】
ＦＲＰを使用して小型船舶を建造する目的の、船形形状をした木枠（２８）の、Ｕ字形状をしている内側の側面上の喫水線以下、又は喫水線より上の部分までに、図２３、図２４、図２７、図２８、及び図２９にて説明をした、導電性のタイル（１４）、又は導電性のタイル（１５）（以下、略して、導電性のタイル（１４）とする）を船形形状をした木枠（２８）の、Ｕ字形状をしている内側の側面上の喫水線よりも上の部分まで、導電性のゲルコート（２９）を塗布した表面上、又はその他の導電性の剥型剤（２９）、又はその他の導電性の接着剤（２９）（以下、略して、導電性のゲルコート（２９）、又は導電性の剥型剤（２９）とする）を使用して、船形形状をした木枠（２８）の、Ｕ字形状をしている内側の側面上に、例えば、厚さが、１ｍｍ前後で、縦巾が１５０ｍｍで、横巾が１５０ｍｍの、図２８、及び図２９に示している、ジクソーパズルの形状、又はその他の形状をした、導電性のタイル（１４）、又は導電性のタイル（１５）を喫水線の上の部分まで、船形形状をした木枠（２８）の内側の表面上に、導電性の剥型剤を使用して、ジクソーパズルの形状、又はその他の形状をした導電性のタイル（１４）、又は導電性のタイル（１５）を、船形形状をした木枠（２８）の内側の表面上に、導電性の剥型剤（２９）を使用して貼り付けたあとの、導電性のタイル（１４）、又は導電性のタイル（１５）の表面上からグラスファイバーと樹脂などとを交互に塗付を繰り返してＦＲＰ加工（３０）をしたあと、船形形状をした木枠（２８）を取り外すことにより、ＦＲＰ
加工（３０）をして、小型船舶を完成させた、小型ＦＲＰ船（３１）の表面上に導電性のタイル（１４）、又は導電性のタイル（１５）を、小型ＦＲＰ船（３１）の船底から喫水線の上の部分まで、小型ＦＲＰ船（３１）の表面上に導電性のタイル（１４）、又は導電性のタイル（１５）を貼り付けている、小型ＦＲＰ船（３１）が完成させることを実施例３７とする。
【実施例３８】
【０１６１】
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイト、又はカーボンブラックとする）と、ポリエチレン樹脂などのオレフィン樹脂とグラファイトとを、例えば、ポリエチレン樹脂が１で、グラファイト又はカーボンブラックが１の、１：１の割合にて混合をして、摂氏２７０度前後に加熱をして溶融をして混合をしてマスターバッチ（以下、略して、ビーズ、又はペレットとする）を形成する。このグラファイト、又はカーボンブラックとを混合して混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（３１）とする）の表面上に、この導電性のタイル（１４）、及び導電性のタイル（１５）を、小型ＦＲＰ船（３１）の表面上に、図３０から図３３に示している加工手段を使用して、小型ＦＲＰ船（３１）の表面上に、導電性のタイル、（１４）、及び導電性のタイル（１５）を密着させて貼り付ける。この導電性のタイル（１４）、及び導電性のタイル（１５）を小型ＦＲＰ船（３１）の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る小型ＦＲＰ船（３１）を完成させることを実施例３８とする。
【実施例３９】
【０１６２】
図３５に示しているのは、図３４にて説明をした、内容と異なる相違点は、導電性のタイル（１４）、及び導電性のタイル（１５）の配置が異なるだけである。図３５の説明としては、下記の内容である。
ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイト、又はカーボンブラックとする）と、ポリエチレン樹脂などのオレフィン樹脂とグラファイトとを、例えば、ポリエチレン樹脂が１で、グラファイト、又はカーボンブラックが１の、１：１の割合にて混合をして、摂氏２７０度前後に加熱をして溶融をして混合をしてマスターバッチ（以下、略して、ビーズ、又はペレットとする）を形成する。このグラファイト、又はカーボンブラックとを混合して混入をして導電性としているマスターバッチを主たる原材料として、導電性の平板（以下、略して、フィルム、又はタイルとする）を形成する。この導電性のタイル（１４）を陽極（＋極）とする。また、別の導電性のタイル（１５）を負極（−極）として使用して、この導電性のタイル（１４）、及び導電性のタイル（１５）を船体、又はモーターボート、又はクルーザー、又はヨット、又はタンカー、又はその他の船（以下、略して、船体（３１）とする）の表面上に、この導電性のタイル（１４）、及び導電性のタイル（１５）を、小型ＦＲＰ船（３１）の表面上に、図３０から図３３に示している加工手段を使用して、小型ＦＲＰ船（３１）の表面上に、導電性のタイル、（１４）、及び導電性のタイル（１５）を密着させて貼り付ける。この導電性のタイル（１４）、及び導電性のタイル（１５）を小型ＦＲＰ船（３１）の表面上に密着をさせて貼り付けている導電性のタイル（１４）、及び導電性のタイル（１５）に、例えば、直流電流を使用する場合には、１２Ｖ前後の直流電流を導電性のタイル（１４）、及び導電性のタイル（１５）に、１時間づつの間隔にて、導電性のタイル（１４）を交互に陽極（＋極）にしたり、負極（−極）にしたりして、陽極（＋極）の表面上に交互に毒性が強い次亜塩素酸カルシウムを発生させる。交流電流を使用する場合には、交流電流のサイクルによって、導電性のタイル（１４）、及び導電性のタイル（１５）の表面上が陽極（＋極）になったり、負極（−極）になったりする陽極（＋極）と負極（−極）が交互に変化をするので、交流電流を使用して導電性のタイル（１４）、及び導電性のタイル（１５）に印加をすると、導電性のタイル（１４）の表面上、及び導電性のタイル（１５）の両方の表面上に、毒性が強い次亜塩素酸カルシウムを発生させることが出来ることになり、船体の表面上に毒性が強い次亜塩素酸カルシウムを発生させることになる。この毒性が強い次亜塩素酸カルシウムを船体の表面上に於いて発生をさせることにより、船底に付着をして生長をする微生物、フジツボ、パール貝、及びワカメなどが付着をして生育、及び生長をするのを防止することが出来る小型ＦＲＰ船（３１）を完成させることを実施例３９とする。
【実施例４０】
【０１６３】
従来、通常のＦＲＰ成型加工を行なう、インナー型と、アウター型の２種類のＦＲＰ成型加工を行なう加工手段を示している。また、船殻をアウター型とインナー型の、２種類のＦＲＰ加工にて構成をして、船体の内部にウレタン発泡体を充填することが出来ることも示している。上記の図３０から図３３にて説明をした、ＦＲＰ成型加工の加工手段は、図３６に示している、アウター型を使用して、小型ＦＲＰ船（３１）を建造している。けれども、インナー型のＦＲＰ成型加工の加工手段を使用しても、小型ＦＲＰ船（３１）の表面上に、導電性のタイル（１４）、又は導電性のタイル（１５）を密着させて貼り付けることが出来る。また、船殻をアウター型とインナー型の、２種類のＦＲＰ成型加工にて構成をして、船体の内部にウレタン発泡体を充填した、小型ＦＲＰ船（３１）の表面上にも、導電性のタイル（１４）、又は導電性のタイル（１５）を密着させて貼り付けることが出来ることを実施例４０とする。
【実施例４１】
【０１６４】
家屋の屋根材を構成しているスレート（３２）の形状、又は鉄板大波（３２）の形状、又は折板屋根（３２）の形状、又は導電性の瓦屋根（３２）の形状、又はその他の屋根材（３２）の形状（以下、略して、導電性の瓦屋根（３２）、又は波板形状をした導電性のスレート（３２）、又は導電性のスレート（３２）、又は波板形状をした導電性のタイル（３２）とする）を形成して、屋根の表面上に積もった積雪を、波板形状をした導電性のスレート（３２）、又は波板形状をした導電性のタイル（３２）を使用して、家屋の屋根の表面上を加熱して積雪を溶解することが出来る、波板形状をした導電性のスレート（３２）、又は波板形状をした導電性のタイル（３２）を形成する目的にて、ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はカーボンブラック、又はグラファイト、又はカーボンナノチューブ、又はグラフェン（以下、略して、活性炭、又はグラファイト、又はカーボンブラックとする）と、ポリエチレン樹脂などのオレフィン樹脂とグラファイトとを、例えば、ポリエチレン樹脂が１で、グラファイト、又はカーボンブラックが１の、１：１の割合にて混合をして、摂氏２７０度前後に加熱をして溶融をして混合をしてマスターバッチ（以下、略して、ビーズ、又はペレットとする）を形成する。このグラファイト、又はカーボンブラックとを混合して混入をして導電性としているマスターバッチを主たる原材料として、図３７に示しているような、波板形状をした導電性のスレート（３２）、又は導電性の瓦屋根（３２）、又は波板形状をした導電性のタイル（３２）（以下、略して、導電性のスレート（３２）とする）を形成して、積雪地帯の屋根材（３２）として使用して、波板形状をした導電性のスレート（３２）の両端から交流電流（ＡＣ）、又は直流電流（ＤＣ）を印加して、波板形状をした導電性のスレート（３２）の表面上の表面温度を、例えば、摂氏６０度から摂氏８０度前後に加熱をして、積雪地帯の屋根の表面上に積もった積雪を溶解することが出来ることを実施例４１とする。
【実施例４２】
【０１６５】
生け簀網（１）、又は漁網、又は船底、又は浮標（以下、略して、生け簀網、又は船底とする）に付着をして生長をする微生物、フジツボ、パール貝、及びワカメ（以下、略して、フジツボとする）などが、船体（１９）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３４）を塗布して、船体（１９）、又は船体（３１）の船底の表面上に直流（ＤＣ）、又は交流（ＡＣ）の電圧を印加して電流を流して、船体（１９）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来る。けれども、船体（１９）、又は船体（３１）の船底の表面上に塗布をした、導電性の塗料は、例えば、船体（１９）、又は船体（３１）が岸壁に接岸をする場合、又は船体（１９）、又は船体（３１）をドッグに入れる場合などに、船体（１９）、又は船体（３１）の船底の表面上に塗布をした、導電性の塗料は、すぐに破れて破損をすることになる。この欠点を解決することを、下記にて説明をする。船体（１９）、又は船体（３１）の喫水線（２０）以下の、船体（１９）、又は船体（３１）の船底の表面上に、伸び縮みが自由自在の、例えば、包帯に類似の伸縮性織物（３３）を接着剤、又は両面テープを使用して、船体（１９）、又は船体（３１）の表面上に伸縮性織物（３３）を貼り付けたあとの表面上に、導電性とした塗料（３４）、又は導電性とした接着剤（３４）、又は導電性とした両面テープ（３４）（以下、略して、接着層（３４）とする）を使用して、船体（１９）、又は船体（３１）の表面上に導電性とした接着層（３４）を形成している、船体（１９）、又は船体（３１）の表面上に直流（ＤＣ）、又は交流（ＡＣ）の電圧を印加して電流を流して、船体（１９）、又は船体（３１）の表面上にフジツボなどの微生物が付着をして生長をするのを防止することが出来ることを実施例４２とする。
【実施例４３】
【０１６６】
生け簀網（１）、又は漁網、又は船底、又は浮標（以下、略して、生け簀網、又は船底とする）に付着をして生長をする微生物、フジツボ、パール貝、及びワカメ（以下、略して、フジツボとする）などが、船体（１９）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３４）を塗布して、船体（１９）、又は船体（３１）の船底の表面上に直流（ＤＣ）、又は交流（ＡＣ）の電圧を印加して電流を流して、船体（１９）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来る。けれども、船体（１９）、又は船体（３１）の船底の表面上に塗布をした、導電性の塗料は、例えば、船体（１９）、又は船体（３１）が岸壁に接岸をする場合、又は船体（１９）、又は船体（３１）をドッグに入れる場合などに、船体（１９）、又は船体（３１）の船底の表面上に塗布をした、導電性の塗料は、すぐに破れて破損をすることになる。この欠点を解決することを、下記にて説明をする。船体（１９）、又は船体（３１）の喫水線（２０）以下の、船体（１９）、又は船体（３１）の船底の表面上に、伸び縮みが自由自在の、例えば、包帯に類似の伸縮性織物（３３）を接着剤、又は両面テープを使用して、船体（１９）、又は船体（３１）の表面上に伸縮性織物（３３）を貼り付けたあとの表面上に、導電性とした塗料（３４）、又は導電性とした接着剤（３４）、又は導電性とした両面テープ（３４）（以下、略して、接着層（３４）とする）を使用して、船体（１９）、又は船体（３１）の表面上に導電性とした接着層（３４）を形成している、船体（１９）、又は船体（３１）の表面上に直流（ＤＣ）、又は交流（ＡＣ）の電圧を印加して電流を流して、船体（１９）、又は船体（３１）の表面上にフジツボなどの微生物が付着をして生長をするのを防止することが出来ることを実施例４３とする。
【実施例４４】
【０１６７】
船体（１９）、又は船体（３１）の表面上に、ウレタン塗料（３６）を塗布する目的のために、ウレタン塗料（３６）の密着性を良好とする目的のために、絶縁体のプライマー樹脂を塗布したプライマー層（３５）を、木造船、又は鋼鉄船の船体（１９）、又はＦＲＰ船の船体（３１）の表面上に、プライマー層（３５）を形成したあとの、プライマー層（３５）の表面上にカーボンブラック、又はグラファイト、又は活性炭、又はその他のカーボン（以下、略して、カーボンブラックとする）を、絶縁体ウレタン塗料（３６）の内部に、重量の比率で３０％以上を混入して、導電性としたウレタンゴム系1類規格（３７）、又は導電性としたゲルコート（３７）、又はその他の導電性とした樹脂（３７）（例えば、ＪＩＳ  Ａ６０２１−２０００）（以下、略して、導電性としたゲルコート（３７）、又は導電性としたウレタン塗料（３７）、又は導電性としたウレタン塗膜（３７）、又は導電性としたウレタン（３７）とする）を、船体（１９）、又は船体（３１）の表面上に、絶縁体のプライマー層（３５）を形成したあとの、プライマー層（３５）の表面上に、導電性としたウレタン塗膜（３７）を形成することが出来ることを実施例４４とする。
【実施例４５】
【０１６８】
生け簀網（１）、又は漁網、又は船底、又は浮標（以下、略して、生け簀網、又は船底とする）に付着をして生長をする微生物、フジツボ、パール貝、及びワカメ（以下、略して、フジツボとする）などが、船体（１９）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３４）を塗布して、船体（１９）、又は船体（３１）の船底の表面上に直流（ＤＣ）、又は交流（ＡＣ）の電圧を印加して電流を流して、船体（１９）、又は船体（３１）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来る。けれども、船体（１９）、又は船体（３１）の船底の表面上に塗布をした、導電性の塗料は、例えば、船体（１９）、又は船体（３１）が岸壁に接岸をする場合、又は船体（１９）、又は船体（３１）をドッグに入れる場合などに、船体（１９）、又は船体（３１）の船底の表面上に塗布をした、導電性の塗料は、すぐに破れて破損をすることになる。この欠点を解決することを、ジェットスプレー一般防水工法を使用して、導電性としたウレタン塗膜（３７）を形成すると、（１）として、硬化が３秒から１０秒にて硬化をする。（２）としては、例えば、超大型タンカーなどの船体（１９）、又は船体（３１）の船底の表面上、傾斜面、球面、立面の圧塗、及び天井面でもタレずに均一な、１０ｍｍから２０ｍｍ前後の厚さの、厚さが厚い厚塗りが出来て、強靭な塗膜である、導電性としたウレタン塗膜（３７）を形成することが出来ることを、下記にて説明をする。
船体（１９）、又は船体（３１）の表面上に、ウレタン塗料（３６）を塗布する目的のために、ウレタン塗料（３６）の密着性を良好とする目的のために、絶縁体のプライマー樹脂を塗布したプライマー層（３５）を、木造船、又は鋼鉄船の船体（１９）、又はＦＲＰ船の船体（３１）の表面上に、プライマー層（３５）を形成したあとの、プライマー層（３５）の表面上に、絶縁体を目的としたウレタンゴム系1類規格（３６）、又はゲルコート（３６）、又はその他の樹脂（３６）（例えば、ＪＩＳ  Ａ６０２１−２０００）（以下、略して、絶縁体ウレタン塗料（３６）、又はウレタン塗膜（３６）、又はウレタン（３６）とする）を塗布する。
上記にて行なった加工手段を、下記にて要約をする。
第１層として、極く薄いプライマー層（３５）を形成する。その次に、第２層として、第１層にて形成をした、プライマー層（３５）の表面上に、超高速硬化ウレタン吹付け工法（以下、略して、ＪetSpray工法とする）にて、超高速硬化型ポリウレタン樹脂（３６）（以下、略して、ウレタン塗料（３６）とする）を塗布して、例えば、厚さが４ｍｍから６ｍｍ前後のウレタン塗料（３６）を複数回塗布してウレタン塗膜（３６）を表面上に形成した。木造船、又は鋼鉄船の船体（１９）、又はＦＲＰ船の船体（３１）の表面上に塗布をしているプライマー層（３５）の表面上に、絶縁体ウレタン塗料（３６）を塗布したあとの、絶縁体ウレタン塗膜（３６）の表面上にカーボンブラック、又はグラファイト、又は活性炭、又はその他のカーボン（以下、略して、カーボンブラックとする）を、絶縁体ウレタン塗料（３６）の内部に、重量の比率で３０％以上を混入して、導電性としたウレタンゴム系1類規格（３７）、又は導電性としたゲルコート（３７）、又はその他の導電性とした樹脂（３７）（例えば、ＪＩＳ  Ａ６０２１−２０００）（以下、略して、導電性としたゲルコート（３７）、又は導電性としたウレタン塗料（３７）、又は導電性としたウレタン塗膜（３７）、又は導電性としたウレタン（３７）とする）を、船体（１９）、又は船体（３１）の表面上に、絶縁体のプライマー層（３５）、及びウレタン塗膜（３６）を形成したあとの、プライマー層（３５）、及びウレタン塗膜（３６）の表面上に、導電性としたウレタン塗膜（３７）を形成したあとの、導電性としたウレタン塗膜（３７）の表面上に、カーボンブラック、又はグラファイト、又は活性炭、又はその他のカーボン（以下、略して、カーボンブラックとする）を、絶縁体のカラー弾性フッ素コートの内部に混入をして、導電性としたカラー弾性フッ素コート（３８）（以下、略して、導電性カラー弾性フッ素コート（３８）、又は導電性フッ素コート（３８）、又はフッ素コート（３８）とする）を、船体（１９）、又は船体（３１）の表面上に形成をしているプライマー層（３５）、及びウレタン塗膜（３６）、及び導電性としたウレタン塗膜（３７）の表面上に、導電性としたカラー弾性フッ素コート（３８）を塗布することが出来ることを実施例４５とする。
【実施例４６】
【０１６９】
さらに、屋根の表面上に積雪をした雪を溶解させる目的のために、スレート屋根、又は瓦屋根、又は鉄板大波（以下、略して、スレート屋根（４２）とする）の表面上に、積雪にてスレート屋根（４２）の表面上に積もった雪を、スレート屋根（４２）の表面上に塗布をしている、この導電性としたウレタン塗膜（３７）の表面上に、電圧を印加して、直流（ＤＣ）、又は交流（ＡＣ）の電流を流して導電性としたウレタン塗膜（３７）を、例えば、５０℃から８０℃前後に加熱することにより、スレート屋根（４２）の表面上に積雪をしている雪を溶解することが出来ることを実施例４６とする。
【実施例４７】
【０１７０】
家屋を構成している室内を暖房する目的のために、導電性としたウレタン塗膜（３７）を、家屋を構成している室内の床板、又は壁板の表面上に、導電性としたウレタン塗膜（３７）を塗布している、この家屋を構成している室内の床板、及び壁板の表面上に塗布をしている、この導電性としたウレタン塗膜（３７）に、電圧を印加して、直流（ＤＣ）、又は交流（ＡＣ）の電流を流して導電性としたウレタン塗膜（３７）を、例えば、５０℃から８０℃前後に加熱をして、家屋を構成している室内の床板、及び壁板を暖めることにより、家屋を構成している室内を暖房することが出来ることを実施例４７とする。
【実施例４８】
【０１７１】
舗道（４０）の表面上に、積雪をしている雪を溶解させる目的のために、コンクリート（３９）、又はアスファルト（３９）にて出来ている、舗道（４０）の表面上に、導電性としたウレタン塗膜（３７）を舗道（４０）の表面上に塗布をしている、導電性としたウレタン塗膜（３７）に、電圧を印加して、直流（ＤＣ）、又は交流（ＡＣ）の電流を流して導電性としたウレタン塗膜（３７）を、例えば、５０℃から８０℃前後に加熱をすることにより、舗道（４０）の表面上に積雪をしている雪を溶解させることが出来ることを実施例４８とする。
【実施例４９】
【０１７２】
夜間に於ける舗道（３９）、又は道路（３９）、又は高速道路（３９）（以下、略して、舗道（３９）とする）の表面上に点灯をつけて、夜間の舗道（３９）の表面上の危険防止の目的にて、明りを点滅させる目的のために、コンクリート（３９）、又はアスファルト（３９）で出来ている舗道（３９）の中間部分に、導電性としたウレタン塗膜（３７）、及び導電性としたウレタン塗膜（４４）を形成して、導電性としたウレタン塗膜（３７）、及び導電性としたウレタン塗膜（４４）の中間部分に、透明な強化ガラスの内部に閉じ込めて密封しているＬＥＤ（４３）、又はその他の照明器具（４３）に、導電性としたウレタン塗膜（３７）、及び導電性としたウレタン塗膜（４４）に、電圧を印加して、直流（ＤＣ）、又は交流（ＡＣ）の電流を流して、透明な強化ガラスの内部に閉じ込めて密封しているＬＥＤ（４３）、又はその他の照明器具（４３）を点灯させて、舗道（３９）、又は道路（３９）、又は高速道路（３９）の表面上に於いて、明りを点灯させることにより、より一段と、安全となりえる舗道（３９）、又は道路（３９）、又は高速道路（３９）を形成することが出来ることを実施例４９とする。
【実施例５０】
【０１７３】
舗道（３９）を歩く盲人、又は道路（３９）、又は高速道路（３９）（以下、略して、舗道（３９）とする）を高速で走行をしている自動車を、全自動にて全自動運転装置に、自動車を全自動にて全自動運転装置に自動車を運転させる目的にて、又は盲人を安全に誘導をして歩行をさせる目的にて、舗道（３９）の表面上、又は舗道（３９）の中間部分に、導電性としたウレタン塗膜（３７）、及び導電性としたウレタン塗膜（４４）を形成して、導電性としたウレタン塗膜（３７）、及び導電性としたウレタン塗膜（４４）の中間部分、又は表面上に、電波発振子を閉じ込めて密封をしている電波発振装置（４５）を、舗道（３９）の中間部分、又は表面上に設置をしている。この電波発振装置（４５）に、導電性としたウレタン塗膜（３７）、及び導電性としたウレタン塗膜（４４）に、電圧を印加して、直流（ＤＣ）、又は交流（ＡＣ）の電流を流して、舗道（３９）の中間部分、又は表面上に設置をしている、電波発振装置（４５）に電圧を印加して、この電波発振装置から電磁波を発振している電磁波を使用して、舗道（３９）の表面上を歩行している盲人を安全に誘導をすることが出来ることを実施例５０とする。
【実施例５１】
【０１７４】
夜間に於ける舗道（３９）、又は道路（３９）、又は高速道路（３９）（以下、略して、舗道（３９）とする）の表面上に点灯をつけて、夜間の舗道（３９）の表面上の危険防止の目的にて、明りを点滅させる目的のために、コンクリート（３９）、又はアスファルト（３９）で出来ている舗道（３９）の表面上に、白色をした、区画線の路面標示用塗料（以下、略して、道路用ライン塗料とする）である。例えば、アクリル樹脂、又はその他の樹脂で出来ている、道路ライン塗料の内部に、カーボンブラック、又はグラファイト、又は活性炭、又はその他のカーボン（以下、略して、カーボンブラックとする）を、道路用ライン塗料の内部に、重量の比率で３０％以上を混入して、導電性とした道路用ライン塗料（以下、略して、導電性とした道路用ライン塗料、又は導電性とした道路用ラインとする）を塗布、又は塗装をした、導電性とした道路用ライン（４６）、及び導電性とした道路用ライン（４７）の中間部分の表面上に、透明な強化ガラスの内部に閉じ込めて密封をしているＬＥＤ（４３）、又はその他の照明器具（４３）に、導電性とした道路用ライン（４６）、及び導電性とした（４７）に、電圧を印加して、直流（ＤＣ）、又は交流（ＡＣ）の電流を流して、透明な強化ガラスの内部に閉じ込めて密封をしているＬＥＤ（４３）、又はその他の照明器具（４３）を点灯させて、舗道（３９）、又は道路（３９）、又は高速道路（３９）の表面上に於いて、明りを点灯させることにより、より一段と、安全となりえる舗道（３９）、又は道路（３９）、又は高速道路（３９）を形成することが出来ることを実施例５１とする。
【実施例５２】
【０１７５】
舗道（３９）を歩く盲人、又は道路（３９）、又は高速道路（３９）（以下、略して、舗道（３９）とする）を高速で走行をしている自動車を、全自動にて全自動運転装置、又は自動操縦装置（以下、略して、全自動運転装置とする）に、自動車を全自動にて全自動運転装置に自動車を運転させる目的にて、又は盲人を安全に誘導をして歩行をさせる目的にて、舗道（３９）の表面上、又は道路（３９）の表面上に、導電性とした道路用ライン（４６）、及び導電性とした道路用ライン（４７）を塗布、又は塗装をした中間部分の表面上に、電波発振子を閉じ込めて密封をしている電波発振装置（４５）を、舗道（３９）の中間部分、又は表面上に設置をしている。この電波発振装置（４５）に、導電性とした道路用ライン（４６）、及び導電性とした道路用ライン（４７）に、電圧を印加して、直流（ＤＣ）、又は交流（ＡＣ）の電流を流して、舗道（３９）の中間部分、又は表面上に設置をしている、電波発振装置（４５）に電圧を印加して、この電波発振装置から電磁波を発振している電磁波を使用して、舗道（３９）の表面上を歩行している盲人を安全に誘導することが出来ることを実施例５２とする。
【実施例５３】
【０１７６】
小型ＦＲＰ船（３１）の船体の表面上に、導電性としたゲルコート（３７）、及び導電性としたウレタン塗膜（３７）を、小型ＦＲＰ船（３１）の船体の表面上に形成をして、小型ＦＲＰ船の船体の表面上に付着をする微生物、ワカメ、フジツボ、及びパール貝などが付着をして生育、及び生長をするのを防止することを目的とする、小型ＦＲＰ船（３１）を建造する目的にて、グラスファイバーと樹脂（以下、略して、ＦＲＰとする）を使用して、小型船舶を建造する目的の船形形状をした木製、又はプラスチック製、又は鉄製で出来ている、船形形状であるＵ字形状をした船形形状をした型枠（以下、略して、船形形状をした木枠（２８）、又は木枠（２８）とする）形成することが出来ることを実施例５３とする。
【実施例５４】
【０１７７】
ＦＲＰを使用して小型船舶を建造する目的の、船形形状をした木枠（２８）の、Ｕ字形状をしている内側の側面上の喫水線以下、又は喫水線より上の部分までに、導電性としたゲルコート（３７）、及び導電性としたウレタン塗膜（３７）を、船形形状をした木枠（２８）の、Ｕ字形状をしている内側の側面上の喫水線よりも上の部分までに、導電性としたゲルコート（３７）、及び導電性としたウレタン塗膜（３７）を、船形形状をした木枠（２８）の、Ｕ字形状をしている内側の側面上に、例えば、厚さが、２ｍｍ前後の塗膜を形成することを実施例５４とする。
【実施例５５】
【０１７８】
ＦＲＰを使用して小型船舶を建造する目的の、船形形状をした木枠（２８）の、Ｕ字形状をしている内側の側面上の喫水線以下、又は喫水線より上の部分までに、導電性としたゲルコート（３７）、及び導電性としたウレタン塗膜（３７）を、船形形状をした木枠（２８）の、Ｕ字形状をしている内側の側面上に、例えば、厚さが、２ｍｍ前後の塗膜を形成をする。この導電性としたゲルコート（３７）、及び導電性としたウレタン塗膜（３７）を形成した表面上からグラスファイバーと樹脂などとを交互に塗付を繰り返してＦＲＰ加工（３０）をして、小型ＦＲＰ船（３１）を建造することを実施例５５とする。
【実施例５６】
【０１７９】
ＦＲＰを使用して小型船舶を建造する目的の、船形形状をした木枠（２８）の、Ｕ字形状をしている内側の側面上の喫水線以下、又は喫水線より上の部分までに、導電性としたゲルコート（３７）、及び導電性としたウレタン塗膜（３７）を、船形形状をした木枠（２８）の、Ｕ字形状をしている内側の側面上に、例えば、厚さが、２ｍｍ前後の塗膜を形成をする。この導電性としたゲルコート（３７）、及び導電性としたウレタン塗膜（３７）を形成した表面上に、ＦＲＰ樹脂と、導電性としたゲルコート（３７）、及び導電性としたウレタン塗膜（３７）とが、密着をして、一体接合をさせる目的にて、導電性としたゲルコート（３７）、及び導電性としたウレタン塗膜（３７）を塗装、又は塗布をした表面上に、プライマー樹脂を塗布したプライマー層（３５）を形成する。この導電性としたゲルコート（３７）、及び導電性としたウレタン塗膜（３７）の表面上に、プライマー層（３５）を形成した表面上からグラスファイバーと樹脂などとを交互に塗付を繰り返してＦＲＰ加工（３０）をしたあと、船形形状をした木枠（２８）を取り外すことにより、ＦＲＰ加工（３０）をして、小型船舶を完成させた、小型ＦＲＰ船（３１）の表面上に導電性としたゲルコート（３７）、及び導電性としたウレタン塗膜（３７）を、小型ＦＲＰ船（３１）の船底から喫水線より上の部分まで、小型ＦＲＰ船（３１）の表面上に導電性としたゲルコート（３７）、及び導電性としたウレタン塗膜（３７）を、小型ＦＲＰ船（３１）の表面上に合体をさせて、一体加工をしている小型ＦＲＰ船（３１）を建造することを実施例５６とする。
【実施例５７】
【０１８０】
従来、通常のＦＲＰ成型加工を行なう、インナー型と、アウター型の２種類のＦＲＰ成型加工を行なう加工手段を示している。また、船殻をアウター型とインナー型の、２種類のＦＲＰ加工にて構成をして、船体の内部にウレタン発泡体を充填することが出来ることも示している。上記の図３０から図３３にて説明をした、ＦＲＰ成型加工の加工手段は、図３６に示している、アウター型を使用して、小型ＦＲＰ船（３１）を建造している。けれども、インナー型のＦＲＰ成型加工の加工手段を使用しても、小型ＦＲＰ船（３１）の表面上に、導電性としたゲルコート（３７）、及び導電性としたウレタン塗膜（３７）を形成することが出来ることを実施例５７とする。
【実施例５８】
【０１８１】
図５８、図５９、図６０、図６１、及び図６２に示している、小型ＦＲＰ船（１９）、又は（３１）の建造手段を使用して建造をしているので、図６１に示している、小型ＦＲＰ船（１９）、又は（３１）の縦断面図に示しているように、最初に、船形形状をした木枠（２８）の表面上に、最初に、導電性としたゲルコート（３７）、及び導電性としたウレタン塗膜（３７）を、木枠（２８）の表面上に導電性としたゲルコート（３７）、及び導電性としたウレタン塗膜（３７）を、船形形状をした型枠である木枠（２８）の表面上に、例えば、厚さが、０．５ｍｍから２ｍｍ前後の塗膜（３７）を形成したあと、この導電性としたゲルコート（３７）、及び導電性としたウレタン塗膜（３７）を形成した表面上に、ＦＲＰ加工（３０）と、導電性としたゲルコート（３７）、及び導電性としたウレタン塗膜（３７）とが密着をして合体をさせて、一体接合をさせる目的にて、導電性としたゲルコート（３７）、及び導電性としたウレタン塗膜（３７）を塗装、又は塗布をした表面上に、プライマー樹脂を塗布したプライマー層（３５）を形成して、このプライマー層（３５）の表面上からグラスファイバーと樹脂などとを交互に塗付を繰り返してＦＲＰ加工（３０）をしたあと、船形形状をした木枠（２８）を取り外すことにより、ＦＲＰ加工（３０）をして、小型船舶を完成させた、小型ＦＲＰ船（１９）、又は（３１）の表面上に導電性としたゲルコート（３７）、及び導電性としたウレタン塗膜（３７）を、小型ＦＲＰ船（１９）、又は（３１）の船底から喫水線より上の部分まで、小型ＦＲＰ船（１９）、又は（３１）の表面上に導電性としたゲルコート（３７）、及び導電性としたウレタン塗膜（３７）を、小型ＦＲＰ船（１９）、又は（３１）の表面上に合体をさせて、一体加工をしている小型ＦＲＰ船（１９）、又は（３１）を建造することにより、導電性としたゲルコート（３７）、及び導電性としたウレタン塗膜（３７）の表面上と、小型ＦＲＰ船（１９）、又は（３１）を形成している船体の表面上との段差が一切ない、小型ＦＲＰ船（１９）、又は（３１）が完成をする。この小型ＦＲＰ船（１９）、又は（３１）の表面上に、導電性としたゲルコート（３７）、及び導電性としたウレタン塗膜（３７）を、小型ＦＲＰ船（１９）、又は（３１）の表面上に生け込んで、小型ＦＲＰ船（１９）、又は（３１）の船体と合体をさせて、一体化をした小型ＦＲＰ船（１９）、又は（３１）が出来上がる。この小型ＦＲＰ船（１９）、又は（３１）の表面上に、電圧を印加して、直流（ＤＣ）、又は交流（ＡＣ）の電流を流すことにより、小型ＦＲＰ船（１９）、又は（３１）の表面上に付着をして生長をする微生物、フジツボ、パール貝、及びワカメ（以下、略して、フジツボとする）などが、船体（１９）、又は（３１）の喫水線（２０）以下の、船体（１９）、又は船体（３１）の船底に付着をして生長をするのを防止することを目的として、船体（１９）、又は船体（３１）の喫水線（２０）以下の、船体（１９）、又は船体（３１）の船底の表面上に、導電性の塗料（３７）を塗布して、船体（１９）、又は船体（３１）の船底の表面上に直流（ＤＣ）、又は交流（ＡＣ）の電圧を印加して電流を流して、船体（１９）の船底の表面上にて海水を電気分解して、船体（１９）、又は船体（３１）の船底の表面上に次亜塩素酸カルシウムを発生させて、船体（１９）、又は船体（３１）の船底の表面上にフジツボなどの微生物の発生を防止することが出来ることを示している、船体（１９）、又は船体（３１）を建造することが出来ることを実施例５８とする。
【実施例５９】
【０１８２】
図６３と異なる相違点は、船体（１９）、又は船体（３１）の船体の表面上に、例えば、２４ボルト（Ｖ）の電圧を印加している陽極（+）と、陰極（-）との位置関係を、例えば、１時間間隔にて陽極（+）と、陰極（-）とを入れ換えて、陽極（+）の表面上に、海水を電気分解をして、毒性の強い、次亜塩素酸カルシウムを、小型ＦＲＰ船（１９）、又は（３１）の側面上に於いて発生をさせている、小型ＦＲＰ船（１９）、又は（３１）を建造することが出来ることを実施例５９とする。
【産業上の利用可能性】
【０１８３】
ハマチ、タイ、及びマグロなどを養殖している養殖網である、生け簀網（１）に付着をする微生物、フジツボ、パール貝、及びワカメなどが、生け簀網（１）に付着をするのを防止する手段として、ポリエチレン繊維の内部に練り込んだ塩素、又は次亜塩素酸、又は次亜塩素酸カルシウム、又はジクロロイソシアヌル酸ナトリウム２水塩、又はジクロロイソシアヌル酸ナトリウム、又はトリクロロイソシアル酸、又は農薬の合成ピレスロイド系のペルメトリン（商品名・エクスミン）、又はＤ−テトラメトリン（別名・フタルスリン）、又はレスメトリン（商品名・クリスロン）、又はフラメトリン、又はフェノトリン（商品名・スミスリン）、又はシフェノトリン、又はブラトリン、又はエトフェンプロックス（別名・ベクトロン）、又はシフルトリン、又はテフルトリン、又はビフェントリン、又はアレスリン、又はその他の合成ピレスロイド、又は有機リン系殺虫剤であるトリクロルホン、又はクロルピリホス、又はジクロルボス、又はマラソンなどの有機リン系殺虫剤、又は除草剤、又は工業用有機リン剤、又はカーバメイト剤、又はその他の農薬、又は消毒剤、又は防腐剤としての殺菌力が強いクレドール、又はその他の消毒剤、又はその他の防腐剤、又は活性炭の微粉末、又は消石灰の微粉末（以下、略して、塩素、又は次亜塩素酸カルシウム、又はペルメトリン、又はクレゾール、又はその他の農薬、又はその他の消毒剤、又はその他の防腐剤、又は活性炭、又は消石灰とする）の毒性による除菌効果、又は殺菌効果により、生け簀網（１）にフジツボなどが付着をするのを防止することが出来ることは、特に大型魚類であるマグロなどの養殖業者に取っては、大型の養殖用の生け簀網（１）を、ポリエチレン繊維の内部に塩素、又は次亜塩素酸カルシウムを練り込んだ、ポリエチレン繊維を使用して、生け簀網（１）、又は定置網、又はロープなどの漁具などを制作すると、ポリエチレン繊維の内部に練り込んだ塩素、又は次亜塩素酸、又は次亜塩素酸カルシウム、又はジクロロイソシアヌル酸ナトリウム２水塩、又はジクロロイソシアヌル酸ナトリウム、又はトリクロロイソシアル酸、又は農薬の合成ピレスロイド系のペルメトリン、又はその他の農薬、又は消毒剤、又は防腐剤としての殺菌力が強いクレドール、又はその他の消毒剤、又はその他の防腐剤の毒性による除菌効果、又は殺菌効果、又は活性炭の電気的な特性、又は消石灰の殺菌効果により、生け簀網（１）の表面上にフジツボなどが成育をすることが出来ないので、長期間、生け簀網（１）の網を取り換えて洗浄をしてフジツボなどを除去する必要性がなくなるので、マグロなどの大型魚の養殖業者にとっては作業効率が大変によくなる。
【０１８４】
また、例えば、活性炭の微粉末、又は消石灰の微粉末、又は合成ピレスロイド系のペルメトリンなどの殺虫剤、又は殺菌剤を練り込んで縮合反応をさせた、殺菌剤入りのポリエチレン樹脂で出来ている極く小さいビーズ、又は殺菌剤入りのポリエチレン繊維で出来ている、極く細い繊維を、極く短く裁断をした短繊維（以下、略して、殺菌剤入りのビーズ、又はビーズとする）、又は極く小さい殺菌剤入りのビーズを、さらに、一段と極く小さく粉砕をする目的にて、ボールミル、ジェットミルなどの粉砕手段を使用して粉砕をした殺菌剤入りのビーズ（以下、略して、殺菌剤入りの微粉末とする）を、従来の船底塗料として使用している有機溶剤（以下、略して、塗料とする）の内部に混入をして混合をした塗料を、船底の塗料として使用をすると、長期間、船底に付着をする微生物、フジツボ、パール貝、及びワカメ（以下、略して、フジツボとする）などが、殺菌剤を塗料の内部に練り込んでいる、極く小さいビーズ、又は殺菌剤を塗料の内部に練り込んで縮合反応をさせている微粉末である、殺菌剤を練り込んでいるポリエチレン樹脂で出来ている微粉末である、殺菌剤入りの微粉末である、殺菌剤入りの微粉末を船底に塗布をしている塗料の内部に混入をしている微粉末から海水中に徐々に殺菌剤が溶解をすることにより、船底にフジツボなどの微生物、菌子、及び胞子が付着をして成育をすることが出来ないので、船底の洗浄作業の効率が大変によくなる。
【０１８５】
さらに、小規模の養殖業者にとっても、例えば、１カ年間から２カ年間、生け簀網（１）にフジツボなどが付着をしなくなり、生け簀網（１）を取り換える必要性がなくなるならば、養殖をしている養殖魚、例えば、ハマチ、タイ、及びマグロに餌を与えるだけでよいので、作業効率が大変によくなることと、小規模の養殖業者でもマグロなどの大型の魚類を養殖することが出来ることになる。
【０１８６】
また、もし、２カ年間、生け簀網（１）にフジツボなどの微生物の菌糸、及び胞子が寄生をすることが出来ないのであるならば、２カ年間、生け簀網（１）にフジツボなどの微生物が付着をして寄生をすることが出来ない。生け簀網（１）が開発をされたならば、世界中の海での養殖漁業が成り立つことになる。その理由は、養殖をしている、例えば、マグロの場合、マグロの出荷が出来るサイズである。１匹が４０Ｋｇまでに成長をするのに、約２カ年間の期間が必要である。けれども、この２カ年間、マグロの稚魚の段階から出荷サイズの成長魚になるまでの２カ年間、マグロに餌だけを与えれば、マグロを飼育することが出来るのであれば、あとは配合飼料、又はその他の飼料を入手するだけの問題となるので、だれでもがマグロの養殖を行なうことが出来ることになる。
【０１８７】
さらに、マグロの養殖を行なうためには、最低、直径が２０ｍ以下で、深さが１０ｍの円形形状をした生け簀網（１）でないとマグロの養殖は出来ないとされている。けれども、生け簀網（１）を導電性とした生け簀網（１）に交流電流（ＡＣ）、又は直流（ＤＣ）を印加するか、または、生け簀網（１）の内壁に沿って、素材が銅、又は鉄を亜鉛メッキをした金網で出来ている４角形状、又は円形形状をした導電性の金網（１）、（４）、及び（５）に交流（ＡＣ）、又は直流（ＤＣ）を印加して交流電流、又は直流電流を流して電流の防御壁を生け簀網（１）の内側に４角形状、又は円形形状に電流の防御壁を形成している、生け簀網（１）の内部にてマグロ（３）を養殖するので、従来、ハマチなどを養殖している１０ｍ×１０ｍの４角形状で、深さが１０ｍの、ハマチ養殖の施設を転用してハマチの養殖事業よりも、より一段と付加価値が高いマグロの養殖事業を可能とすることになった。
【０１８８】
また、マグロを養殖する目的の生け簀網（１）の形状と直径を、例えば、生け簀網（１）の形状は円形形状として、円形形状の直径が出来るだけ小さい１０ｍ以内とした、マグロを養殖する目的の生け簀網（１）の直径を出来るだけ小さくすることにより、マグロを養殖するのが経済的に効果が高くなる効果がある。マグロを養殖する生け簀網（１）の形状が円形形状で、直径が２０ｍ以下の直径よりも小さい生け簀網（１）を使用してのマグロの養殖は出来ないとされている。その理由は、マグロは直進性にスピードを出して泳がなければ、酸素呼吸が出来ない魚種である。このために、生け簀網（１）の直径が２０ｍ以下よりも小さいと、生け簀網（１）に衝突をして、マグロは首の骨を骨折して死亡をする死亡率が高くなる。このことが理由で、現状ではマグロの養殖を目的とした生け簀網（１）の直径としては、マグロを養殖している生け簀網（１）の形状は円形形状で、２０ｍ以上の生け簀網（１）を使用しているのが現状である。そこで、マグロを養殖するのに生け簀網（１）の形状は円形形状で、直径が１０ｍ以下の生け簀網（１）を使用して、マグロの首を骨折させることなく安全にマグロを養殖する手段としては、図７から図１２に示しているように、マグロを養殖している生け簀網（１）の内側の部分、又は内壁の部分に白色のフロート（９）、又は白色の擬似コンブ（１１）、又は白色のリボン（１２）、又は直径が５０ｃｍ前後で、長さが５０ｃｍ前後の小さいこんもりとした竹の笹（１２）、又はその他の白色の障害物（１２）（以下、略して、白色の障害物とする）を、生け簀網（１）の内側の部分、又は内壁の部分に白色の障害物（１２）を形成することにより、マグロにマグロを養殖している生け簀網（１）の存在をマグロに認識をさせる標識とすることが出来るので、マグロは生け簀網（１）に衝突をすることがなくなり、直径が１０ｍ以下の円形形状をした生け簀網（１）を使用しても、マグロを安全に養殖をすることが出来ることになった。このことにより、現在、ハマチの養殖を行なっている直径が１０ｍ×１０ｍの、１形状としては４角形状をしたハマチの養殖を行っている、ハマチ養殖用の筏を使用して、現在、ハマチの養殖をするのに使用している形状が４角形状をした、生け簀網（１）を使用してハマチを養殖している、ハマチ養殖を目的とした生け簀網（１）の形状を、１０ｍ×１０ｍの４角形状をした生け簀網（１）から、形状が円形形状をした直径が１０ｍの生け簀網（１）に変更をするだけにて、現在、ハマチを養殖している４角形状をした筏を、そのままの状態にて転用して、マグロを安全にハマチ養殖用の筏を使用して、
マグロの養殖を可能としたことにより、九州、四国、及びその他の地域にてハマチを養殖している、１００００以上のハマチを養殖している養殖用の筏を、そのままの状態にて４角形状の筏を転用して、マグロの養殖が出来ることは、ハマチを養殖している漁業者にとっては、大変に付加価値が高い漁業者となることが出来ることになった。
【符号の説明】
【０１８９】
１  導電性の生け簀網、又は金網で出来ている生け簀網（以下、略して、生け簀網とする）
２  フロート
３  マグロ
４  導電性の金網で出来ている４角形状をした金網
５  導電性の金網で出来ている円形形状をした金網
６、及び７  パルス波長の超高圧の交流を印加する目的のために生け簀網に取り付けている電線
８  有刺鉄線
９  フロート（以下、略して、フロート、又は障害物とする）
１０  ロープ
１１  擬似コンブ（以下、略して、擬似コンブ、又は障害物とする）
１２  リボン、又は天然の小さい竹の笹、又は人工的に塩化ビニール樹脂などで出来ている笹（以下、略して、リボン、又は笹、又は障害物とする）
１３  重り
１４  ポリエチレン樹脂、又は塩化ビニール樹脂、又はナイロン樹脂、又はポリカーボネイト樹脂、又はＡＢＳ樹脂、又はセルロイド樹脂、又はポリイミド樹脂、又はテクトロンＨＰＶ樹脂、又はエーテルケトン樹脂、又はＰＥＫＥＫＫ樹脂、又はテコライト樹脂、又は接着剤、又はその他の樹脂（以下、略して、樹脂、又はポリエチレン樹脂、又は塩化ビニール樹脂、又は接着剤とする）の内部に銅の微粉末、又は銅の酸化物の微粉末、又は鉛の酸化物の微粉末、又は亜鉛の酸化物の微粉末、又は錫の酸化物の微粉末、又はチタンの酸化物の微粉末、又はその他の金属の酸化物の微粉末、又は塩素の微粉末、又は活性炭の微粉末、又はグラファイト、又はカーボンブラック（以下、略して、活性炭、又はグラファイトとする）と、例えば、ポリエチレン樹脂とグラファイト、又はカーボンブラックとを混合して、摂氏２７０度前後に加熱をして溶融をして混合してマスターバッチ（以下、略して、ビーズ、又はペレットとする）を形成する。このマスターバッチを主たる原材料として、例えば、グラファイトとポリエチレン樹脂とを混合している、極く薄いフィルム形状の平板、又は極く薄いタイル形状をした平板、例えば、厚さが、０．３ｍｍから２ｍｍ前後で、縦×横が１５ｃｍ×１５ｃｍ程度の硬い板、又は柔軟性がある、極く薄いタイル形状をした毒性が強い平板（以下、略して、フィルム、又は毒性が強いタイル、又は導電性のタイル、又は導電性タイル、又は棒形状をした導電性の電極とする）
１５  フィルム、又は毒性が強いタイル、又は導電性のタイル、又は棒形状をした導電性の電極（以下、略して、導電性のタイル、または導電性タイルとする）
１６  導電性のタイル（１６）に交流電流（ＡＣ）、又は直流電流（ＤＣ）を印加して発熱体の電熱板（以下、略して、発熱体ヒーターとする）として使用をする導電性のタイル
１７  家屋を構成している窓
１８  家屋の屋根を構成している瓦、又はスレート、又はトタン板（以下、略して、瓦、スレートとする）
１９  船体（以下、略して、船体、又は船とする）
２０  喫水線
２１  導電性の漁網
２２  導電性のタイル（１６）で出来ている電極
２３  活魚運搬車（以下、略して、活魚車とする）
２４  符号番号が１４、及び１５に示している、導電性の電極を活魚運搬車（１８）の水槽の内部に吊るすためのフック（以下、略して、フックとする）
２５  ポリエチレン樹脂、又は塩化ビニール樹脂、又はその他の樹脂が１で、グラファイト、又はカーボンブラックが１の、１：１の割合にて混合をして溶融をして、屋根瓦の形状に成型をした、家屋の屋根を構成している導電性の屋根瓦（以下、略して、導電性の屋根瓦とする）
２６  発熱体ヒーター（１６）の表面上に、従来、市販されている塩化ビニール製のタイル、又はその他のタイル（以下、略して、塩化ビニール製のタイルとする）とを背中合わせに、発熱体ヒーター（１６）と塩化ビニール製のタイルとを貼り合わせて、従来の塩化ビニール製のタイルの裏面上に複合発熱体ヒーター（１６）とを貼り合わせた複合タイル（以下、略して、複合発熱体タイル２６とする）
２７  ステンレス製のネジ、又はプラスチック製のネジ、又はボルト、又はナット、又は木ビス（以下、略して、木ビスとする）
２８  船形形状をした型枠、又は木枠（以下、略して、木枠とする）
２９  剥型剤
３０  ＦＲＰ加工をした船舶（以下、略して、船体、又はＦＲＰ加工とする）
３１  小型ＦＲＰ船
３２  波板形状をした導電性のスレート（３２）、又は波板形状をした導電性のタイル（３２）、又は導電性の瓦屋根（３２）、又はその他の導電性の屋根（３２）（以下、略して、波板形状をした導電性のスレート（３２）とする）
３３  織物、又は伸び縮みが自由自在の、例えば、包帯に類似の伸縮性織物、又は伸縮性漁網、又は漁網（以下、略して、漁網、又は伸縮性織物とする）
３４  活性炭の微粉末、又はカーボンブラックの微粉末などと、例えば、金属接着剤Ｋ１２０との２者を混合して、導電性とした塗料、又は導電性とした接着剤（以下、略して、塗料、又は接着剤とする）
３５  絶縁体を目的としたプライマー樹脂を塗布したプライマー層（以下、略して、絶縁体層、又はプライマー層とする）
３６  絶縁体を目的としたウレタンゴム系1類規格、又はゲルコート、又はその他の樹脂（例えば、ＪＩＳ  Ａ６０２１−２０００）（以下、略して、絶縁体ウレタン塗料、又はウレタン塗膜、又はウレタンとする）
３７又は４４  カーボンブラック、又はグラファイト、又は活性炭、又はその他のカーボン（以下、略して、カーボンブラックとする）を、絶縁体ウレタン塗料（３６）の内部に、重量の比率で３０％以上を混入して、導電性としたウレタンゴム系1類規格、又は導電性としたゲルコート、又はその他の導電性とした樹脂（例えば、ＪＩＳ  Ａ６０２１−２０００）（以下、略して、導電性としたゲルコート、又は導電性としたウレタン塗料、又は導電性としたウレタン塗膜、又は導電性としたウレタンとする）
３８  カーボンブラック、又はグラファイト、又は活性炭、又はその他のカーボン（以下、略して、カーボンブラックとする）を、絶縁体のカラー弾性フッ素コートの内部に混入をして、導電性としたカラー弾性フッ素コート（以下、略して、導電性カラー弾性フッ素コート（３８）、又は導電性フッ素コート（３８）、又はフッ素コート（３８）とする）
３９  コンクリート、又はアスファルトなどで出来ている舗道、又は道路、又は高速道路
４０  舗道、又は道路、又は高速道路の表面上（以下、略して、舗道とする）
４１  舗道、又は道路、又は高速道路を建設するための基礎工事に使用している小石
４２  スレート屋根、又は瓦屋根、又は鉄板大波（以下、略して、スレート屋根とする）
４３  強化ガラス、又はその他の透明な樹脂の内部に閉じ込めて密封をしている発光ダイオード（以下、略して、ＬＥＤとする）、又はその他の照明器具（以下、略して、透明な強化ガラスの内部に閉じ込めて密封をしているＬＥＤ、又はＬＥＤとする）
４５  電波発振子を閉じ込めて密封をしている電波発振装置（以下、略して、電波発振装置、又はＱとする）
４６、又は４７  白色をした、区画線の路面標示用塗料（以下、略して、道路用ライン塗料とする）である。例えば、アクリル樹脂、又はその他の樹脂で出来ている、道路ライン塗料の内部に、カーボンブラック、又はグラファイト、又は活性炭、又はその他のカーボン（以下、略して、カーボンブラックとする）を、道路用ライン塗料の内部に、重量の比率で３０％以上を混入して、導電性とした道路用ライン塗料（以下、略して、導電性とした道路用ライン塗料、又は導電性とした道路用ラインとする）をコンクリート、又はアスファルトの路面上の表面上に塗装をする。この道路用ライン塗料は２００℃前後に、バーナーを使用して加熱をしてコンクリート、又はアスファルトなどの路面上の表面上に焼き付けるので、強固で、風雪に強い、白色をした、区画線の路面表示を案内する塗料である。この路面表示を案内する、白色をした、区画線を導電性にする目的にて、この路面表示用塗料の内部にカーボンブラックなどのカーボンを混入して、導電性とした路面表示用塗料（以下、略して、導電性とした道路用ラインとする）とする。
４８  絶縁体部分
４９  直流電流の陽極（以下、略して、＋極、又は＋とする）
【図１】
2014132888.tif 000028
【図２】
2014132888.tif 000029
【図３】
2014132888.tif 000030
【図４】
2014132888.tif 000031
【図５】
2014132888.tif 000032
【図６】
2014132888.tif 000033
【図７】
2014132888.tif 000034
【図８】
2014132888.tif 000035
【図９】
2014132888.tif 000036
【図１０】
2014132888.tif 000037
【図１１】
2014132888.tif 000038
【図１２】
2014132888.tif 000039
【図１３】
2014132888.tif 000040
【図１４】
2014132888.tif 000041
【図１５】
2014132888.tif 000042
【図１６】
2014132888.tif 000043
【図１７】
2014132888.tif 000044
【図１８】
2014132888.tif 000045
【図１９】
2014132888.tif 000046
【図２０】
2014132888.tif 000047
【図２１】
2014132888.tif 000048
【図２２】
2014132888.tif 000049
【図２３】
2014132888.tif 000050
【図２４】
2014132888.tif 000051
【図２５】
2014132888.tif 000052
【図２６】
2014132888.tif 000053
【図２７】
2014132888.tif 000054
【図２８】
2014132888.tif 000055
【図２９】
2014132888.tif 000056
【図３０】
2014132888.tif 000057
【図３１】
2014132888.tif 000058
【図３２】
2014132888.tif 000059
【図３３】
2014132888.tif 000060
【図３４】
2014132888.tif 000061
【図３５】
2014132888.tif 000062
【図３６】
2014132888.tif 000063
【図３７】
2014132888.tif 000064
【図３８】
2014132888.tif 000065
【図３９】
2014132888.tif 000066
【図４０】
2014132888.tif 000067
【図４１】
2014132888.tif 000068
【図４２】
2014132888.tif 000069
【図４３】
2014132888.tif 000070
【図４４】
2014132888.tif 000071
【図４５】
2014132888.tif 000072
【図４６】
2014132888.tif 000073
【図４７】
2014132888.tif 000074
【図４８】
2014132888.tif 000075
【図４９】
2014132888.tif 000076
【図５０】
2014132888.tif 000077
【図５１】
2014132888.tif 000078
【図５２】
2014132888.tif 000079
【図５３】
2014132888.tif 000080
【図５４】
2014132888.tif 000081
【図５５】
2014132888.tif 000082
【図５６】
2014132888.tif 000083
【図５７】
2014132888.tif 000084
【図５８】
2014132888.tif 000085
【図５９】
2014132888.tif 000086
【図６０】
2014132888.tif 000087
【図６１】
2014132888.tif 000088
【図６２】
2014132888.tif 000089
【図６３】
2014132888.tif 000090
【図６４】
2014132888.tif 000091